(57)【特許請求の範囲】
【請求項１】
以下の構造によって表されるメソゲン含有化合物：
【化５３】
0005462871.tif 000084
［式中、
ａ）それぞれのＸは、独立して以下であり：
ｉ）Ｒ基、
ｉｉ）−（Ｌ）ｙ−Ｒによって表される基、
ｉｉｉ）−（Ｌ）ｗ−Ｑによって表される基、
ｉｖ）
【化５４】
0005462871.tif 000085
によって表される基、
ｖ）−（Ｌ）ｙ−Ｐによって表される基、または
ｖｉ）−（Ｌ）ｗ−［（Ｌ）ｗ−Ｐ］ｙによって表される基、
ｂ）それぞれのＰは、Ｑ基、アミノ、アルキルアミノ、ニトロ、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、オキセタン、グリシジル、シアノ、ビニルエーテル、ビニルエステル、シロキサン、またはステロイド基、テルペノイド基、アルカロイド基およびその混合物から選択される置換もしくは非置換のキラルもしくは非キラルの一価もしくは二価の基から独立して選択される反応基であり、該置換基は、アルキル、アルコキシ、アミノ、シクロアルキル、アルキルアルコキシ、フルオロアルキル、シアノ、シアノアルキル、シアノアルコキシまたはその混合物から独立して選択されるか、あるいは、Ｐは、ジアクリロイルオキシ（Ｃ１〜Ｃ６）アルキル、ジアクリロイルオキシアリール、トリアクリロイルオキシ（Ｃ１〜Ｃ６）アルキル、トリアクリロイルオキシアリール、テトラアクリロイルオキシ（Ｃ１〜Ｃ６）アルキル、テトラアクリロイルオキシアリール、ジヒドロキシ（Ｃ１〜Ｃ６）アルキル、トリヒドロキシ（Ｃ１〜Ｃ６）アルキル、テトラヒドロキシ（Ｃ１〜Ｃ６）アルキル、ジエポキシ（Ｃ１〜Ｃ６）アルキル、ジエポキシアリール、トリエポキシ（Ｃ１〜Ｃ６）アルキル、トリエポキシアリール、テトラエポキシ（Ｃ１〜Ｃ６）アルキル、テトラエポキシアリール、ジグリシジルオキシ（Ｃ１〜Ｃ６）アルキル、ジグリシジルオキシアリール、トリグリシジルオキシ（Ｃ１〜Ｃ６）アルキル、トリグリシジルオキシアリール、テトラグリシジルオキシ（Ｃ１〜Ｃ６）アルキル、およびテトラグリシジルオキシアリールからなる群より選択される２〜４個の反応基を有する構造であり、
ｃ）該Ｑ基は、ヒドロキシ、アミン、アルケニル、アルキニル、アジド、シリル、シリルヒドリド、オキシ（テトラヒドロ−２Ｈ−ピラン−２−イル）、チオール、イソシアナト、チオイソシアナト、アクリルオキシ、メタクリルオキシ、２−（アクリルオキシ）エチルカルバミル、２−（メタクリルオキシ）エチルカルバミル、アジリジニル、アリルオキシカルボニルオキシ、エポキシ、カルボン酸、ハロゲン化アシル、またはカルボン酸誘導体であり、該カルボン酸誘導体が、イタコン酸エステル、マレイン酸誘導体、フマル酸誘導体、非置換のケイ皮酸誘導体、メチル、メトキシ、シアノおよびハロゲンのうちの少なくとも１つで置換されているケイ皮酸誘導体から選択され、
ｄ）それぞれのＬは、同一または異なり、出現するごとに、単結合、以下：アリーレン、（Ｃ１〜Ｃ３０）アルキレン、（Ｃ１〜Ｃ３０）アルキレンカルボニルオキシ、（Ｃ１〜Ｃ３０）アルキレンアミノ、（Ｃ１〜Ｃ３０）アルキレンオキシ、（Ｃ１〜Ｃ３０）ペルフルオロアルキレン、（Ｃ１〜Ｃ３０）ペルフルオロアルキレンオキシ、（Ｃ１〜Ｃ３０）アルキレンシリル、（Ｃ１〜Ｃ３０）ジアルキレンシロキシル、（Ｃ１〜Ｃ３０）アルキレンカルボニル、（Ｃ１〜Ｃ３０）アルキレンオキシカルボニル、（Ｃ１〜Ｃ３０）アルキレンカルボニルアミノ、（Ｃ１〜Ｃ３０）アルキレンアミノカルボニル、（Ｃ１〜Ｃ３０）アルキレンアミノカルボニルオキシ、（Ｃ１〜Ｃ３０）アルキレンアミノカルボニルアミノ、（Ｃ１〜Ｃ３０）アルキレン尿素、（Ｃ１〜Ｃ３０）アルキレンチオカルボニルアミノ、（Ｃ１〜Ｃ３０）アルキレンアミノカルボニルチオ、（Ｃ２〜Ｃ３０）アルケニレン、（Ｃ１〜Ｃ３０）チオアルキレン、（Ｃ１〜Ｃ３０）アルキレンスルホン、または（Ｃ１〜Ｃ３０）アルキレンスルホキシドから独立して選択される、多置換、一置換、非置換または分枝状のスペーサーから独立して選択され、それぞれの置換基は、（Ｃ１〜Ｃ５）アルキル、（Ｃ１〜Ｃ５）アルコキシ、フルオロ、クロロ、ブロモ、シアノ、（Ｃ１〜Ｃ５）アルカノエートエステル、イソシアナト、チオイソシアナト、またはフェニルから独立して選択され、
ｅ）該Ｒ基は、水素、Ｃ１〜Ｃ１８アルキル、Ｃ１〜Ｃ１８アルコキシ、Ｃ１〜Ｃ１８アルコキシカルボニル、Ｃ３〜Ｃ１０シクロアルキル、Ｃ３〜Ｃ１０シクロアルコキシ、ポリ（Ｃ１〜Ｃ１８アルコキシ）、あるいは非置換、またはシアノ、フルオロ、クロロ、ブロモ、もしくはＣ１〜Ｃ１８アルコキシで置換されている、またはフルオロ、クロロ、もしくはブロモで多置換されている、直鎖または分枝状のＣ１〜Ｃ１８アルキル基から選択され、
ｆ）該メソゲン−１およびメソゲン−２基は、それぞれ独立して、以下によって表される構造：
【化５５−２】
0005462871.tif 000086
［式中、
（ｉ）それぞれのＧ１、Ｇ２、およびＧ３は、出現するごとに、非置換または置換の芳香族基、非置換または置換の脂環基、非置換または置換の複素環基、およびその混合物から選択される二価の基から独立して選択され、置換基は、チオール、ヒドロキシ（Ｃ１〜Ｃ１８）アルキル、イソシアナト（Ｃ１〜Ｃ１８）アルキル、アクリロイルオキシ、アクリロイルオキシ（Ｃ１〜Ｃ１８）アルキル、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケニル、Ｃ２〜Ｃ１８アルキニル、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルオキシカルボニルオキシ、アリールオキシカルボニルオキシ、ペルフルオロ（Ｃ１〜Ｃ１８）アルキルアミノ、ジ−（ペルフルオロ（Ｃ１〜Ｃ１８）アルキル）アミノ、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ；シアノ、ハロ、もしくはＣ１〜Ｃ１８アルコキシで一置換されているまたはハロで多置換されている、直鎖または分枝状のＣ１〜Ｃ１８アルキル基、ならびに式−Ｍ（Ｔ）（ｔ−１）および−Ｍ（ＯＴ）（ｔ−１）のうちの１つを含む基［式中、Ｍは、アルミニウム、アンチモン、タンタル、チタン、ジルコニウムおよびケイ素から選択され、Ｔは、有機官能基、有機官能性炭化水素基、脂肪族炭化水素基および芳香族炭化水素基から選択され、ｔはＭの原子価である］から選択され、
（ｉｉ）ｃ、ｄ、ｅ、およびｆは、それぞれ０〜２０（両端を含む）の範囲の整数から独立して選択され、ｄ’、ｅ’およびｆ’は、それぞれ独立して、０〜４の整数であり（ただし、ｄ’＋ｅ’＋ｆ’の合計は少なくとも２である）、それぞれのＳ１、Ｓ２、Ｓ３、Ｓ４、およびＳ５は、出現するごとに、以下から選択されるスペーサー単位から独立して選択され：
（Ａ）  −（ＣＨ２）ｇ−、−（ＣＦ２）ｈ−、−Ｓｉ（ＣＨ２）ｇ−、または−（Ｓｉ（ＣＨ３）２Ｏ）ｈ−であり、ｇは、出現するごとに１〜２０から独立して選択され、ｈは、１〜１６（両端を含む）の整数である、
（Ｂ）  −Ｎ（Ｚ）−、−Ｃ（Ｚ）＝Ｃ（Ｚ）−、−Ｃ（Ｚ）＝Ｎ−、−Ｃ（Ｚ’）２−Ｃ（Ｚ’）２−、または単結合であり、Ｚは、出現するごとに、水素、Ｃ１〜Ｃ６アルキル、シクロアルキルおよびアリールから独立して選択され、Ｚ’は、出現するごとに、Ｃ１〜Ｃ６アルキル、シクロアルキルおよびアリールから独立して選択される、あるいは
（Ｃ）  −Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、−（Ｏ）Ｓ（Ｏ）Ｏ−、−Ｏ（Ｏ）Ｓ（Ｏ）Ｏ−または直鎖もしくは分枝状のＣ１〜Ｃ２４アルキレン残基であり、該Ｃ１〜Ｃ２４アルキレン残基は、非置換であるか、シアノもしくはハロによって一置換されているか、またはハロによって多置換されている、
ただし、ヘテロ原子を含む２個のスペーサー単位が一緒に連結されている場合は、該スペーサー単位は、ヘテロ原子が互いに直接連結しないように連結されており、Ｓ１およびＳ５が別の基と連結している場合は、これらは、２個のヘテロ原子が互いに直接連結しないように連結される］を有し、
ｇ）該Ｔ基は、Ｐならびに水素、アリール、アルキル、アルコキシ、アルキルアルコキシ、アルコキシアルコキシ、ポリアルキルエーテル、（Ｃ１〜Ｃ６）アルキル（Ｃ１〜Ｃ６）−アルコキシ（Ｃ１〜Ｃ６）アルキル、ポリエチレンオキシおよびポリプロピレンオキシから選択され、
ｗは整数１〜２６であり、ｙは整数２〜２５であり、ｚは１であり、ただし：
（ｉ）該Ｘ基がＲによって表される場合は、ｗは整数２〜２５であり、
（ｉｉ）該Ｘ基が−（Ｌ）ｙ−Ｒによって表される場合は、ｗは１であり、ｙは整数２〜２５であり、
（ｉｉｉ）該Ｘ基が−（Ｌ）ｗ−Ｑによって表される場合は、ＰがＱ基によって表され、少なくとも１つのＱが、ヒドロキシ、アジド、シリル、シリルヒドリド、オキシ（テトラヒドロ−２Ｈ−ピラン−２−イル）、チオール、イソシアナト、チオイソシアナト、２−（アクリルオキシ）エチルカルバミル、２−（メタクリルオキシ）エチルカルバミル、アジリジニル、アリルオキシカルボニルオキシ、カルボン酸、カルボン酸エステル、アミド、カルボン酸無水物、およびハロゲン化アシルから選択される場合に、ｗは１であり、Ｐが該Ｑ基以外である場合に、それぞれのｗは独立して整数１〜２６であり、
（ｉｖ）該Ｘ基が
【化５５−１】
0005462871.tif 000087
によって表される場合は、ｗは１であり、ｙは整数２〜２５であり、ただし、−（Ｌ）ｙ−は、単結合とは異なる少なくとも２つのＬ基を含み、
（ｖ）該Ｘ基が−（Ｌ）ｙ−Ｐによって表され、ただし、少なくとも１つのＰがオキセタン官能基とは異なる場合、ｗは１であり、ｙは整数２〜２５であり、−（Ｌ）ｙ−は、該メソゲンとＰの間の少なくとも２５個の結合、好ましくは少なくとも３０個の結合の直鎖状配列を含み、
（ｖｉ）該Ｘ基が−（Ｌ）ｗ−［（Ｌ）ｗ−Ｐ］ｙによって表される場合は、それぞれのｗは独立して整数１〜２５であり、ｙは整数２〜６であり、
−（Ｌ）ｙ−および−（Ｌ）ｗ−中で、どの２つのアリーレン基も、単結合によって連結されておらず、そして該連結基−（Ｌ）ｙ−および／または−（Ｌ）ｗ−は、該連結基によって連結される２つの基間に５０〜５００の化学結合の直鎖状配列を含む］。
【請求項２】
以下のＩＵＰＡＣ学名を有する化合物の群から選択される、請求項１に記載のメソゲン含有化合物：
ｚ）１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｂｂ）１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｅｅ）１−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｈｈ）１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉ）１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｊｊ）１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オン；
ｍｍ）１−（６−（６−（６−（６−（６−（６−（６−（６−（６−（６−（４−（４−（トランス−４−ペンチルシクロヘキシル）フェニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｏｏ）１−（６−（６−（６−（６−（６−（６−（６−（６−（６−（６−（４−（４−（トランス−４−プロピルシクロヘキシル）フェニルオキシ）ヘキサノイル）ヘキサノイル）ヘキサノイル）ヘキサノイル）ヘキサノイル）ヘキサノイル）ヘキサノイル）ヘキサノイルオキシ）−プロパ−２−エン；
ｓｓ）１−（６−（６−（６−（６−（６−（６−（６−（８−（４−（４−（４−ヘキシルオキシベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖ）１−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｘｘ）１−（６−（６−（６−（６−（６−（６−（６−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｄｄｄ）１−（６−（６−（６−（６−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎ）１，４−ビス−｛（６−（６−（６−（６−（６−（６−（トランス−４−（４−（６−アクリロイルオキシヘキシルオキシ）ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ｝ブタン−１，４−ジオン；
ｐｐｐ）１，４−ビス｛（６−（６−（６−（６−（６−（４−（４−（４−（４−（６−アクリロイルオキシヘキシルオキシ）ベンゾイルオキシ）フェニル）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ｝ブタン−１，４−ジオン；
ｒｒｒ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｔｔｔ）１−（６−（６−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｕｕｕ）１−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｗｗｗ）１−（５−（５−（５−（５−（５−（５−（６−（４−（４−（トランス−４−プロピルシクロヘキシル）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｘｘｘ）１−（５−（５−（６−（５−（６−（５−（６−（６−（４−（４−（トランス−４−プロピルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−２−メチルプロパ−２−エン−１−オン；
ｄｄｄｄ）１−（６−（６−（６−（６−（６−（６−（６−（６−（４−（４−ベンゾイルオキシフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｈｈｈｈ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｋｋｋｋ）１−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｍｍｍｍ）１−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎｎ）１−（５−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｏｏｏｏ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−１−カルボニルアミノエチルオキシ）−２−メチルプロパ−２−エン−１−オン；
ｐｐｐｐ）１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖｖ）１−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｘｘｘｘ）１−（６−（６−（６−（６−（６−（６−（６−（６−（６−（６−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｙｙｙｙ）１−（６−（６−（６−（６−（６−（６−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ａａａａａ）１−（６−（６−（６−（６−（６−（６−（６−（６−（６−（６−（６−（４−（４−フェニルフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｄｄｄｄｄ）１−（６−（６−（６−（６−（６−（６−（６−（６−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅｅ）１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｇｇｇｇｇ）６−（６−（６−（６−（６−（６−（６−（６−（６−（６−（６−（６−（６−（６−（６−（６−（６−（６−（８−（４−（４−（４−（２，３−ジアクリロイルオキシプロピルオキシ）ベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｉｉｉｉｉ）６−（６−（６−（６−（６−（６−（６−（６−（８−（４−（４−（４−（１１−アクリロイルオキシウンデカニルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；および
ｋｋｋｋｋ）６−（６−（６−（６−（６−（６−（６−（６−（８−（４−（４−（４−（１１−アクリロイルオキシオクチルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール。
【請求項３】
前記化合物が液晶単量体またはその残基である、前記請求項１〜２のいずれかに記載のメソゲン含有化合物。
【請求項４】
前記化合物が、ポリマー主鎖内に取り込まれることができる二官能性単量体である、前記請求項１〜３のいずれかに記載のメソゲン含有化合物。
【請求項５】
請求項１から４のいずれかに記載のメソゲン含有化合物またはその残基を含むポリマーであって、該ポリマーのポリマー構造内に取り込まれるメソゲン含有化合物の残基、または該メソゲン含有化合物の残基は、反応物質と反応しており、該反応の生成物は、該ポリマー中に懸濁または混合されている、ポリマー。
【請求項６】
−メソゲン含有化合物またはその残基、および
−任意選択で液晶ポリマー
を含む液晶組成物であって、
該液晶ポリマーが存在する場合、該液晶ポリマーは、コポリマー内に取り込まれた該メソゲン含有化合物の該残基を含むブロックまたは非ブロックコポリマーであり；そして
該メソゲン含有化合物が、
ｚ）１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｂｂ）１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｅｅ）１−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｈｈ）１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉ）１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｊｊ）１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オン；
ｍｍ）１−（６−（６−（６−（６−（６−（６−（６−（６−（６−（６−（４−（４−（トランス−４−ペンチルシクロヘキシル）フェニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｏｏ）１−（６−（６−（６−（６−（６−（６−（６−（６−（６−（６−（４−（４−（トランス−４−プロピルシクロヘキシル）フェニルオキシ）ヘキサノイル）ヘキサノイル）ヘキサノイル）ヘキサノイル）ヘキサノイル）ヘキサノイル）ヘキサノイル）ヘキサノイルオキシ）−プロパ−２−エン；
ｓｓ）１−（６−（６−（６−（６−（６−（６−（６−（８−（４−（４−（４−ヘキシルオキシベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖ）１−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｘｘ）１−（６−（６−（６−（６−（６−（６−（６−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｄｄｄ）１−（６−（６−（６−（６−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｒｒｒ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｔｔｔ）１−（６−（６−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｕｕｕ）１−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｗｗｗ）１−（５−（５−（５−（５−（５−（５−（６−（４−（４−（トランス−４−プロピルシクロヘキシル）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｘｘｘ）１−（５−（５−（６−（５−（６−（５−（６−（６−（４−（４−（トランス−４−プロピルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−２−メチルプロパ−２−エン−１−オン；
ｄｄｄｄ）１−（６−（６−（６−（６−（６−（６−（６−（６−（４−（４−ベンゾイルオキシフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｈｈｈｈ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｋｋｋｋ）１−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｍｍｍｍ）１−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎｎ）１−（５−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｏｏｏｏ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−１−カルボニルアミノエチルオキシ）−２−メチルプロパ−２−エン−１−オン；
ｐｐｐｐ）１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖｖ）１−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｘｘｘｘ）１−（６−（６−（６−（６−（６−（６−（６−（６−（６−（６−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｙｙｙｙ）１−（６−（６−（６−（６−（６−（６−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ａａａａａ）１−（６−（６−（６−（６−（６−（６−（６−（６−（６−（６−（６−（４−（４−フェニルフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｄｄｄｄｄ）１−（６−（６−（６−（６−（６−（６−（６−（６−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅｅ）１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｇｇｇｇｇ）６−（６−（６−（６−（６−（６−（６−（６−（６−（６−（６−（６−（６−（６−（６−（６−（６−（６−（８−（４−（４−（４−（２，３−ジアクリロイルオキシプロピルオキシ）ベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｉｉｉｉｉ）６−（６−（６−（６−（６−（６−（６−（６−（８−（４−（４−（４−（１１−アクリロイルオキシウンデカニルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；および
ｋｋｋｋｋ）６−（６−（６−（６−（６−（６−（６−（６−（８−（４−（４−（４−（１１−アクリロイルオキシオクチルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール
からなる群より選択される、液晶組成物。
【請求項７】
前記液晶ポリマーが存在し、コポリマー内に取り込まれた前記メソゲン含有化合物の前記残基を含むブロックまたは非ブロックコポリマーである、請求項６に記載の組成物。
【請求項８】
フォトクロミック化合物、二色性化合物、フォトクロミック二色性化合物、感光性材料、非感光性材料、および１つまたは複数の添加剤のうちの少なくとも１つをさらに含み、該少なくとも１つまたは複数の添加剤が、液晶、液晶特性制御添加剤、非線形光学材料、色素、整列促進剤、動態増強剤、光開始剤、熱開始剤、界面活性剤、重合阻害剤、溶媒、光安定剤、熱安定剤、離型剤、レオロジー制御剤、ゲル化剤、レべリング剤、フリーラジカル捕捉剤、カップリング剤、偏向制御添加剤、ブロックまたは非ブロックポリマー材料、および接着促進剤からなる群から選択される、請求項６または７のいずれかに記載の組成物。
【請求項９】
前記少なくとも１つのフォトクロミック化合物またはフォトクロミック二色性化合物が、インデノ縮合ナフトピラン、ナフト［１，２−ｂ］ピラン、ナフト［２，１−ｂ］ピラン、スピロフルオロエノ［１，２−ｂ］ピラン、フェナントロピラン、キノリノピラン、フルオロアンテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテンオキサジン、スピロ（インドリン）キノキサジン、フルギド、フルギミド、ジアリールエテン、ジアリールアルキルエテン、ジアリールアルケニルエテン、非熱可逆性のフォトクロミック化合物、およびその混合物からなる群から選択される、請求項８に記載の組成物。
【請求項１０】
メソゲン含有化合物、ポリマーまたは請求項６から９のいずれかに記載の液晶組成物を含む製品であって、
該メソゲン含有化合物が、
ｚ）１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｂｂ）１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｅｅ）１−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｈｈ）１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉ）１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｊｊ）１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オン；
ｍｍ）１−（６−（６−（６−（６−（６−（６−（６−（６−（６−（６−（４−（４−（トランス−４−ペンチルシクロヘキシル）フェニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｏｏ）１−（６−（６−（６−（６−（６−（６−（６−（６−（６−（６−（４−（４−（トランス−４−プロピルシクロヘキシル）フェニルオキシ）ヘキサノイル）ヘキサノイル）ヘキサノイル）ヘキサノイル）ヘキサノイル）ヘキサノイル）ヘキサノイル）ヘキサノイルオキシ）−プロパ−２−エン；
ｓｓ）１−（６−（６−（６−（６−（６−（６−（６−（８−（４−（４−（４−ヘキシルオキシベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖ）１−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｘｘ）１−（６−（６−（６−（６−（６−（６−（６−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｄｄｄ）１−（６−（６−（６−（６−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｒｒｒ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｔｔｔ）１−（６−（６−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｕｕｕ）１−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｗｗｗ）１−（５−（５−（５−（５−（５−（５−（６−（４−（４−（トランス−４−プロピルシクロヘキシル）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｘｘｘ）１−（５−（５−（６−（５−（６−（５−（６−（６−（４−（４−（トランス−４−プロピルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−２−メチルプロパ−２−エン−１−オン；
ｄｄｄｄ）１−（６−（６−（６−（６−（６−（６−（６−（６−（４−（４−ベンゾイルオキシフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｈｈｈｈ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｋｋｋｋ）１−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｍｍｍｍ）１−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎｎ）１−（５−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｏｏｏｏ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−１−カルボニルアミノエチルオキシ）−２−メチルプロパ−２−エン−１−オン；
ｐｐｐｐ）１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖｖ）１−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｘｘｘｘ）１−（６−（６−（６−（６−（６−（６−（６−（６−（６−（６−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｙｙｙｙ）１−（６−（６−（６−（６−（６−（６−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ａａａａａ）１−（６−（６−（６−（６−（６−（６−（６−（６−（６−（６−（６−（４−（４−フェニルフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｄｄｄｄｄ）１−（６−（６−（６−（６−（６−（６−（６−（６−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅｅ）１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｇｇｇｇｇ）６−（６−（６−（６−（６−（６−（６−（６−（６−（６−（６−（６−（６−（６−（６−（６−（６−（６−（８−（４−（４−（４−（２，３−ジアクリロイルオキシプロピルオキシ）ベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｉｉｉｉｉ）６−（６−（６−（６−（６−（６−（６−（６−（８−（４−（４−（４−（１１−アクリロイルオキシウンデカニルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；および
ｋｋｋｋｋ）６−（６−（６−（６−（６−（６−（６−（６−（８−（４−（４−（４−（１１−アクリロイルオキシオクチルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール
からなる群より選択され；
該ポリマーが、該メソゲン含有化合物またはその残基を含み、該ポリマーのポリマー構造内に取り込まれるメソゲン含有化合物の残基、または該メソゲン含有化合物の残基は、反応物質と反応しており、該反応の生成物は、該ポリマー中に懸濁または混合されている、
製品。
【請求項１１】
請求項１０に記載の製品であって、
基材、および
メソゲン含有化合物、ポリマーまたは請求項６から９のいずれかに記載の液晶組成物を含む、該基材の少なくとも一部分上の少なくとも部分的な層
を含む光学素子であり、
該メソゲン含有化合物が、
ｚ）１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｂｂ）１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｅｅ）１−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｈｈ）１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉ）１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｊｊ）１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オン；
ｍｍ）１−（６−（６−（６−（６−（６−（６−（６−（６−（６−（６−（４−（４−（トランス−４−ペンチルシクロヘキシル）フェニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｏｏ）１−（６−（６−（６−（６−（６−（６−（６−（６−（６−（６−（４−（４−（トランス−４−プロピルシクロヘキシル）フェニルオキシ）ヘキサノイル）ヘキサノイル）ヘキサノイル）ヘキサノイル）ヘキサノイル）ヘキサノイル）ヘキサノイル）ヘキサノイルオキシ）−プロパ−２−エン；
ｓｓ）１−（６−（６−（６−（６−（６−（６−（６−（８−（４−（４−（４−ヘキシルオキシベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖ）１−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｘｘ）１−（６−（６−（６−（６−（６−（６−（６−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｄｄｄ）１−（６−（６−（６−（６−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｒｒｒ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｔｔｔ）１−（６−（６−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｕｕｕ）１−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｗｗｗ）１−（５−（５−（５−（５−（５−（５−（６−（４−（４−（トランス−４−プロピルシクロヘキシル）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｘｘｘ）１−（５−（５−（６−（５−（６−（５−（６−（６−（４−（４−（トランス−４−プロピルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−２−メチルプロパ−２−エン−１−オン；
ｄｄｄｄ）１−（６−（６−（６−（６−（６−（６−（６−（６−（４−（４−ベンゾイルオキシフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｈｈｈｈ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｋｋｋｋ）１−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｍｍｍｍ）１−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎｎ）１−（５−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｏｏｏｏ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−１−カルボニルアミノエチルオキシ）−２−メチルプロパ−２−エン−１−オン；
ｐｐｐｐ）１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖｖ）１−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｘｘｘｘ）１−（６−（６−（６−（６−（６−（６−（６−（６−（６−（６−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｙｙｙｙ）１−（６−（６−（６−（６−（６−（６−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ａａａａａ）１−（６−（６−（６−（６−（６−（６−（６−（６−（６−（６−（６−（４−（４−フェニルフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｄｄｄｄｄ）１−（６−（６−（６−（６−（６−（６−（６−（６−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅｅ）１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｇｇｇｇｇ）６−（６−（６−（６−（６−（６−（６−（６−（６−（６−（６−（６−（６−（６−（６−（６−（６−（６−（８−（４−（４−（４−（２，３−ジアクリロイルオキシプロピルオキシ）ベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｉｉｉｉｉ）６−（６−（６−（６−（６−（６−（６−（６−（８−（４−（４−（４−（１１−アクリロイルオキシウンデカニルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；および
ｋｋｋｋｋ）６−（６−（６−（６−（６−（６−（６−（６−（８−（４−（４−（４−（１１−アクリロイルオキシオクチルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール
からなる群より選択され；
該ポリマーが、該メソゲン含有化合物またはその残基を含み、該ポリマーのポリマー構造内に取り込まれるメソゲン含有化合物の残基、または該メソゲン含有化合物の残基は、反応物質と反応しており、該反応の生成物は、該ポリマー中に懸濁または混合されているる、
製品。
【請求項１２】
前記少なくとも部分的な層が、該層の少なくとも一部分を、磁場、電場、直線偏光された照射線、および剪断力のうちの少なくとも１つに曝すことによって少なくとも部分的に整列している、請求項１１に記載の光学素子。
【請求項１３】
前記少なくとも部分的な層が、少なくとも光線照射に応答して第１の状態から第２の状態へ切り替わり、熱エネルギーに応答して該第１の状態に戻るように適合しており、好ましくは、該少なくとも部分的な層が、該第１の状態および該第２の状態のうちの少なくとも１つ中の少なくとも透過線を直線偏光するように適合している、請求項１１に記載の光学素子。
【請求項１４】
前記少なくとも部分的な層が、ネマチック相、スメクチック相、またはキラルネマチック相のうちの少なくとも１つを有する液晶相を含む、請求項１１に記載の光学素子。
【請求項１５】
前記光学素子が眼の要素（好ましくは、矯正レンズ、非矯正レンズ、コンタクトレンズ、眼内レンズ、拡大レンズ、保護レンズ、およびバイザーから選択される）、ディスプレイ要素（好ましくは、スクリーン、モニタ、およびセキュリティ要素から選択される）、窓、鏡、ならびにアクティブおよびパッシブの液晶セル要素から選択される、請求項１１から１４のいずれかに記載の光学素子。
【請求項１６】
請求項１０に記載の製品であって、
−第１の表面を有する第１の基材、
−第２の表面を有する第２の基材であり、該第２の基材の該第２の表面は、領域を定義するために、該第１の基材の該第１の表面とは反対かつ間隔がある、基材、および
−該第１の表面および該第２の表面によって定義される該領域内に位置する、メソゲン含有化合物、ポリマーまたは請求項６から９のいずれかに記載の液晶組成物
を含む液晶セルであり、
該メソゲン含有化合物が、
ｚ）１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｂｂ）１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｅｅ）１−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｈｈ）１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉ）１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｊｊ）１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オン；
ｍｍ）１−（６−（６−（６−（６−（６−（６−（６−（６−（６−（６−（４−（４−（トランス−４−ペンチルシクロヘキシル）フェニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｏｏ）１−（６−（６−（６−（６−（６−（６−（６−（６−（６−（６−（４−（４−（トランス−４−プロピルシクロヘキシル）フェニルオキシ）ヘキサノイル）ヘキサノイル）ヘキサノイル）ヘキサノイル）ヘキサノイル）ヘキサノイル）ヘキサノイル）ヘキサノイルオキシ）−プロパ−２−エン；
ｓｓ）１−（６−（６−（６−（６−（６−（６−（６−（８−（４−（４−（４−ヘキシルオキシベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖ）１−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｘｘ）１−（６−（６−（６−（６−（６−（６−（６−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｄｄｄ）１−（６−（６−（６−（６−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｒｒｒ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｔｔｔ）１−（６−（６−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｕｕｕ）１−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｗｗｗ）１−（５−（５−（５−（５−（５−（５−（６−（４−（４−（トランス−４−プロピルシクロヘキシル）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｘｘｘ）１−（５−（５−（６−（５−（６−（５−（６−（６−（４−（４−（トランス−４−プロピルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−２−メチルプロパ−２−エン−１−オン；
ｄｄｄｄ）１−（６−（６−（６−（６−（６−（６−（６−（６−（４−（４−ベンゾイルオキシフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｈｈｈｈ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｋｋｋｋ）１−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｍｍｍｍ）１−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎｎ）１−（５−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｏｏｏｏ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−１−カルボニルアミノエチルオキシ）−２−メチルプロパ−２−エン−１−オン；
ｐｐｐｐ）１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖｖ）１−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｘｘｘｘ）１−（６−（６−（６−（６−（６−（６−（６−（６−（６−（６−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｙｙｙｙ）１−（６−（６−（６−（６−（６−（６−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ａａａａａ）１−（６−（６−（６−（６−（６−（６−（６−（６−（６−（６−（６−（４−（４−フェニルフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｄｄｄｄｄ）１−（６−（６−（６−（６−（６−（６−（６−（６−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅｅ）１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｇｇｇｇｇ）６−（６−（６−（６−（６−（６−（６−（６−（６−（６−（６−（６−（６−（６−（６−（６−（６−（６−（８−（４−（４−（４−（２，３−ジアクリロイルオキシプロピルオキシ）ベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｉｉｉｉｉ）６−（６−（６−（６−（６−（６−（６−（６−（８−（４−（４−（４−（１１−アクリロイルオキシウンデカニルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；および
ｋｋｋｋｋ）６−（６−（６−（６−（６−（６−（６−（６−（８−（４−（４−（４−（１１−アクリロイルオキシオクチルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール
からなる群より選択され；
該ポリマーが、該メソゲン含有化合物またはその残基を含み、該ポリマーのポリマー構造内に取り込まれるメソゲン含有化合物の残基、または該メソゲン含有化合物の残基は、反応物質と反応しており、該反応の生成物は、該ポリマー中に懸濁または混合されている、
製品。
【請求項１７】
前記第１の基材および前記第２の基材のうちの少なくとも１つの表面の少なくとも一部分と接続した、直線偏光層、円偏光層、楕円偏光層、フォトクロミック層、反射層、有色層、抑制剤層、および広視角層から選択される少なくとも部分的な層をさらに含む、請求項１６に記載の液晶セル。
【請求項１８】
複数の領域または区画を含む画素化したセルである、請求項１７に記載の液晶セル。
【請求項１９】
請求項６から９のいずれかに記載の液晶組成物を形成するステップと、
基材の少なくとも一部分を該液晶組成物でコーティングするステップと、
該コーティング中の該液晶組成物の少なくとも一部分を少なくとも部分的に整列させるステップと、
該液晶コーティング層を硬化させるステップと
を含む、眼の要素を形成する方法であって、
該眼の要素が、矯正レンズ、非矯正レンズ、コンタクトレンズ、眼内レンズ、拡大レンズ、保護レンズ、およびバイザーからなる群より選択される、方法。
【発明の詳細な説明】
【技術分野】
【０００１】
本発明は、一般に、メソゲン（ｍｅｓｏｇｅｎ）含有化合物、その配合物、光学素子、液晶ポリマーおよびその作製方法に関する。
【背景技術】
【０００２】
液晶（「ＬＣ」）の分子は、互いに好ましい方向で整列する傾向にあり、異方性の光学、電磁気、および機械特性を有する流体物質が得られる。メソゲンは、液晶中の構造的秩序を誘導するＬＣの基本単位である。
【０００３】
液晶ポリマー（「ＬＣＰ」）とは、液相中で高度の秩序づけられた構造の領域を形成することができるポリマーである。ＬＣＰは、強硬なエンジニアリングプラスチックからＬＣディスプレイ用の繊細なゲルまでの範囲の、広範囲の使用を有する。ＬＣＰの構造は、ポリマーの融点近くまで自己強化をもたらす、高密度の繊維状ポリマー鎖からなり得る。
【０００４】
分子構造の光学的異方性または不純物の存在または二色性色素の存在のいずれかが原因で、ＬＣ中で二色性が起こり得る。本明細書中で使用する用語「二色性」とは、少なくとも透過線の直交する平面で偏光された２つの構成成分のうちの一方を、他方よりも強力に吸収する能力を意味する。
【０００５】
サングラスおよび直線偏光フィルター用の直線偏光レンズなどの慣用の直線偏光要素は、典型的には二色性色素などの二色性材料を含有する延伸ポリマーシートから形成する。その結果、慣用の直線偏光要素は、単一の直線偏光状態を有する静的要素である。したがって、慣用の直線偏光要素が適切な波長のランダムに偏光された照射線または反射された照射線のいずれかに曝された場合、要素を通って透過した照射線のある程度の割合が直線偏光される。本明細書中で使用する用語「直線偏光する」とは、光波の電気ベクトルの振動を一方向または平面に限定することを意味する。
【０００６】
さらに、慣用の直線偏光要素は典型的には薄く色づけされている。すなわち、慣用の直線偏光要素は着色料（すなわち二色性材料）を含有し、光線照射に応答して変動しない吸収スペクトルを有する。本明細書中で使用する「光線照射」とは、応答を引き起こすことができる紫外線および可視光線などの電磁気線を意味する。慣用の直線偏光要素の色は、要素を形成するために使用した着色料に依存し、最も一般的には中和色（たとえば、茶色または灰色）である。したがって、慣用の直線偏光要素は、反射光のグレアの低下に有用である一方で、その色合いが原因で、特定の低光条件下では使用に適合しない。さらに、慣用の直線偏光要素は単一の色づいた直線偏光状態のみを有するため、情報を記憶または表示するその能力は限定される。
【０００７】
上述のように、慣用の直線偏光要素は、典型的には、二色性材料を含有する延伸ポリマーフィルムのシートを用いて形成する。本明細書中で使用する用語「二色性」とは、少なくとも透過線の直交する平面で偏光された２つの構成成分のうちの一方を、他方よりも強力に吸収できることを意味する。したがって、二色性材料は、透過線の直交する平面で偏光された２つの構成成分のうちの１つを優先的に吸収できる一方で、二色性材料の分子が適切に配置または配列されていない場合は、透過線の正味の直線偏光が達成されない。すなわち、二色性材料の分子のランダム配置が原因で、個々の分子による選択的吸収が互いに相殺されて、正味または全体的な直線偏光効果が達成されない。したがって、一般に、正味の直線偏光を達成するためには、別の材料との整列によって二色性材料の分子を適切に配置または配列することが必要である。
【０００８】
上述の二色性要素とは対照的に、慣用の熱可逆性のフォトクロミック材料を用いて形成される、フォトクロミックレンズなどの慣用のフォトクロミック要素は、一般に、光線照射に応答して第１の状態、たとえば「透明状態」から第２の状態、たとえば「有色状態」へと変換し、その後、熱エネルギーに応答して第１の状態に戻ることができる。本明細書中で使用する用語「フォトクロミック」とは、少なくとも光線照射に応答して変動する少なくとも可視光線の吸収スペクトルを有することを意味する。したがって、慣用のフォトクロミック要素は、一般に、低光条件および明るい条件のどちらにおける使用にも十分に適している。しかし、直線偏光フィルターが含まれない慣用のフォトクロミック要素は、一般に、照射線を直線偏光することに適合していない。すなわち、どちらの状態の慣用のフォトクロミック要素の吸収比も、一般に２未満である。本明細書中で使用する用語「吸収比」とは、第１の平面で直線偏光された照射線の吸光度対第１の平面と直交する平面で直線偏光された同じ波長の照射線の吸光度の比をいい、第１の平面とは、最高の吸光度を有する平面とする。したがって、慣用のフォトクロミック要素は、慣用の直線偏光要素と同程度まで反射光のグレアを低下させることができない。したがって、フォトクロミック二色性材料が開発された。フォトクロミック二色性材料とは、フォトクロミック特性（すなわち、少なくとも光線照射に応答して変動する少なくとも可視光線の吸収スペクトルを有する）および二色性特性（すなわち、少なくとも透過線の直交する平面で偏光された２つの構成成分のうちの一方を、他方よりも強力に吸収することができる）を示す材料である。
【０００９】
フォトクロミック材料およびフォトクロミック二色性材料は、基材または有機物質、たとえばＬＣＰ基材を含めたポリマー基材内に取り込まれ得る。フォトクロミック材料およびフォトクロミック二色性材料が１つの状態から別の状態に変化する際、フォトクロミック化合物またはフォトクロミック二色性化合物の分子は、１つのコンホメーション状態から第２のコンホメーション状態にコンホメーションが変化し得る。このコンホメーション変化は、化合物が占有する空間の量の変化をもたらし得る。しかし、特定のフォトクロミック材料および特定のフォトクロミック二色性材料が１つの状態から別の状態に有効に移行するためには、たとえば、透明状態から有色状態に移行、有色状態から透明状態に移行、非偏光状態から偏光状態に移行、および／または偏光状態から非偏光状態に移行するためには、フォトクロミック化合物またはフォトクロミック二色性化合物は、化合物が１つのコンホメーション状態から第２のコンホメーション状態に移行することを、許容される時間枠にわたって所望の応答を提供するために十分な速度で可能にするために十分に柔軟な化学的環境内になければならない。
【発明の概要】
【発明が解決しようとする課題】
【００１０】
したがって、フォトクロミックおよびフォトクロミック二色性の材料および基材をさらに開発するために、新しいＬＣＰなどの新しいポリマー材料、およびこれらの新しい材料を形成するための材料が必要である。
【課題を解決するための手段】
【００１１】
本開示の様々な態様は、新規メソゲン含有化合物およびそれから形成された配合物、光学素子、液晶ポリマーならびにその作製方法に関する。
【００１２】
本開示は、以下の構造のうちの１つによって表されるメソゲン含有化合物を提供する：
【００１３】
【化１】
0005462871.tif 000002
［式中、
ａ）それぞれのＸは、独立して以下であり：
ｉ）Ｒ基、
ｉｉ）−（Ｌ）ｙ−Ｒによって表される基、
ｉｉｉ）−（Ｌ）−Ｒによって表される基、
ｉｖ）−（Ｌ）ｗ−Ｑによって表される基、
ｖ）
【００１４】
【化２】
0005462871.tif 000003
によって表される基、
ｖｉ）−（Ｌ）ｙ−Ｐによって表される基、または
ｖｉ）−（Ｌ）ｗ−［（Ｌ）ｗ−Ｐ］ｙによって表される基、
ｂ）それぞれのＰは、Ｑ基、アミノ、アルキルアミノ、ニトロ、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、オキセタン、グリシジル、シアノ、ビニルエーテル、ビニルエステル、スチレン誘導体、シロキサン、エチレンイミン誘導体、またはステロイド基、テルペノイド基、アルカロイド基およびその混合物から選択される、置換もしくは非置換のキラルもしくは非キラルの一価もしくは二価の基から独立して選択される反応基であり、置換基は、アルキル、アルコキシ、アミノ、シクロアルキル、アルキルアルコキシ、フルオロアルキル、シアノ、シアノアルキル、シアノアルコキシまたはその混合物から独立して選択されるか、あるいは、Ｐは、２〜４個の反応基を有する構造であるか、あるいは、Ｐは、非置換または置換の開環メタセシス重合前駆体であり、
ｃ）Ｑ基は、ヒドロキシ、アミン、アルケニル、アルキニル、アジド、シリル、シリルヒドリド、オキシ（テトラヒドロ−２Ｈ−ピラン−２−イル）、チオール、イソシアナト、チオイソシアナト、アクリルオキシ、メタクリルオキシ、２−（アクリルオキシ）エチルカルバミル、２−（メタクリルオキシ）エチルカルバミル、アジリジニル、アリルオキシカルボニルオキシ、エポキシ、カルボン酸、カルボン酸エステル、アミドおよびカルボン酸無水物から特に選択されるカルボン酸誘導体、またはハロゲン化アシルであり、好ましくは、カルボン酸誘導体は、イタコン酸エステル、マレイン酸誘導体、フマル酸誘導体、非置換のケイ皮酸誘導体、メチル、メトキシ、シアノおよびハロゲンのうちの少なくとも１つで置換されているケイ皮酸誘導体から選択され、
ｄ）それぞれのＬは、同一または異なり、出現するごとに、単結合、アリーレン、（Ｃ１〜Ｃ３０）アルキレン、（Ｃ１〜Ｃ３０）アルキレンカルボニルオキシ、（Ｃ１〜Ｃ３０）アルキレンアミノ、（Ｃ１〜Ｃ３０）アルキレンオキシ、（Ｃ１〜Ｃ３０）ペルフルオロアルキレン、（Ｃ１〜Ｃ３０）ペルフルオロアルキレンオキシ、（Ｃ１〜Ｃ３０）アルキレンシリル、（Ｃ１〜Ｃ３０）ジアルキレンシロキシル、（Ｃ１〜Ｃ３０）アルキレンカルボニル、（Ｃ１〜Ｃ３０）アルキレンオキシカルボニル、（Ｃ１〜Ｃ３０）アルキレンカルボニルアミノ、（Ｃ１〜Ｃ３０）アルキレンアミノカルボニル、（Ｃ１〜Ｃ３０）アルキレンアミノカルボニルオキシ、（Ｃ１〜Ｃ３０）アルキレンアミノカルボニルアミノ、（Ｃ１〜Ｃ３０）アルキレン尿素、（Ｃ１〜Ｃ３０）アルキレンチオカルボニルアミノ、（Ｃ１〜Ｃ３０）アルキレンアミノカルボニルチオ、（Ｃ２〜Ｃ３０）アルケニレン、（Ｃ１〜Ｃ３０）チオアルキレン、（Ｃ１〜Ｃ３０）アルキレンスルホン、または（Ｃ１〜Ｃ３０）アルキレンスルホキシドから独立して選択される、多置換、一置換、非置換または分枝状のスペーサーから独立して選択され、それぞれの置換基は、（Ｃ１〜Ｃ５）アルキル、（Ｃ１〜Ｃ５）アルコキシ、フルオロ、クロロ、ブロモ、シアノ、（Ｃ１〜Ｃ５）アルカノエートエステル、イソシアナト、チオイソシアナト、またはフェニルから独立して選択され、
ｅ）Ｒ基は、水素、Ｃ１〜Ｃ１８アルキル、Ｃ１〜Ｃ１８アルコキシ、Ｃ１〜Ｃ１８アルコキシカルボニル、Ｃ３〜Ｃ１０シクロアルキル、Ｃ３〜Ｃ１０シクロアルコキシ、ポリ（Ｃ１〜Ｃ１８アルコキシ）、あるいは非置換、またはシアノ、フルオロ、クロロ、ブロモ、もしくはＣ１〜Ｃ１８アルコキシで置換されている、またはフルオロ、クロロ、もしくはブロモで多置換されている、直鎖または分枝状のＣ１〜Ｃ１８アルキル基から選択され、
ｆ）メソゲン−１およびメソゲン−２基は、それぞれ独立して、強固な直棒様の液晶基、強固な曲がった棒様の液晶基、または強固なディスク様の液晶基であり、
ｇ）Ｔ基は、Ｐならびに水素、アリール、アルキル、アルコキシ、アルキルアルコキシ、アルコキシアルコキシ、ポリアルキルエーテル、（Ｃ１〜Ｃ６）アルキル（Ｃ１〜Ｃ６）−アルコキシ（Ｃ１〜Ｃ６）アルキル、ポリエチレンオキシおよびポリプロピレンオキシから選択され、
ｗは整数１〜２６であり、ｙは整数２〜２５であり、ｚは１または２であり、ただし：
（ｉ）Ｘ基がＲによって表される場合は、ｗは整数２〜２５であり、ｚは１であり、
（ｉｉ）Ｘ基が−（Ｌ）ｙ−Ｒによって表される場合は、ｗは１であり、ｙは整数２〜２５であり、ｚは１であり、
（ｉｉｉ）Ｘ基が−（Ｌ）ｗ−Ｒによって表される場合は、ｗは整数３〜２６であり、ｚは２であり、
（ｉｖ）Ｘ基が−（Ｌ）ｗ−Ｑによって表される場合は、ＰがＱ基によって表され、少なくとも１つのＱが、ヒドロキシ、アジド、シリル、シリルヒドリド、オキシ（テトラヒドロ−２Ｈ−ピラン−２−イル）、チオール、イソシアナト、チオイソシアナト、２−（アクリルオキシ）エチルカルバミル、２−（メタクリルオキシ）エチルカルバミル、アジリジニル、アリルオキシカルボニルオキシ、カルボン酸、カルボン酸エステル、アミド、カルボン酸無水物、およびハロゲン化アシルから選択される場合に、ｗは１であり、ｚは１であり、ＰがＱ基以外である場合に、それぞれのｗは独立して整数１〜２６であり、ｚは１であり、
（ｖ）Ｘ基が
【００１５】
【化３】
0005462871.tif 000004
によって表される場合は、ｗは１であり、ｙは整数２〜２５であり、ただし、−（Ｌ）ｙ−は、単結合とは異なる少なくとも２つのＬ基を含み、ｚは１であり、
（ｖｉ）Ｘ基が−（Ｌ）ｙ−Ｐによって表され、ただし、少なくとも１つのＰがオキセタン官能基とは異なる場合、ｗは１であり、ｙは整数２〜２５であり、ｚは１であり、−（Ｌ）ｙ−は、メソゲンとＰの間の少なくとも２５個の結合、好ましくは少なくとも３０個の結合の直鎖状配列を含み、
（ｖｉｉ）Ｘ基が−（Ｌ）ｗ−［（Ｌ）ｗ−Ｐ］ｙによって表される場合は、それぞれのｗは独立して整数１〜２５であり、ｙは整数２〜６であり、ｚは１であり、
−（Ｌ）ｙ−および−（Ｌ）ｗ−中で、どの２つのアリーレン基も、単結合によって連結されていない］。
例えば、本発明は、以下の項目を提供する。
（項目１）
以下の構造のうちの１つによって表されるメソゲン含有化合物：
【化５３】
0005462871.tif 000005
［式中、
ａ）それぞれのＸは、独立して以下であり：
ｉ）Ｒ基、
ｉｉ）−（Ｌ）ｙ−Ｒによって表される基、
ｉｉｉ）−（Ｌ）−Ｒによって表される基、
ｉｖ）−（Ｌ）ｗ−Ｑによって表される基、
ｖｉｉ）
【化５４】
0005462871.tif 000006
によって表される基、
ｖｉ）−（Ｌ）ｙ−Ｐによって表される基、または
ｖｉｉ）−（Ｌ）ｗ−［（Ｌ）ｗ−Ｐ］ｙによって表される基、
ｂ）それぞれのＰは、Ｑ基、アミノ、アルキルアミノ、ニトロ、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、オキセタン、グリシジル、シアノ、ビニルエーテル、ビニルエステル、スチレン誘導体、シロキサン、エチレンイミン誘導体、またはステロイド基、テルペノイド基、アルカロイド基およびその混合物から選択される置換もしくは非置換のキラルもしくは非キラルの一価もしくは二価の基から独立して選択される反応基であり、該置換基は、アルキル、アルコキシ、アミノ、シクロアルキル、アルキルアルコキシ、フルオロアルキル、シアノ、シアノアルキル、シアノアルコキシまたはその混合物から独立して選択されるか、あるいは、Ｐは、２〜４個の反応基を有する構造であるか、あるいは、Ｐは、非置換または置換の開環メタセシス重合前駆体であり、
ｃ）該Ｑ基は、ヒドロキシ、アミン、アルケニル、アルキニル、アジド、シリル、シリルヒドリド、オキシ（テトラヒドロ−２Ｈ−ピラン−２−イル）、チオール、イソシアナト、チオイソシアナト、アクリルオキシ、メタクリルオキシ、２−（アクリルオキシ）エチルカルバミル、２−（メタクリルオキシ）エチルカルバミル、アジリジニル、アリルオキシカルボニルオキシ、エポキシ、カルボン酸、カルボン酸誘導体（カルボン酸エステル、アミドおよびカルボン酸無水物から特に選択される）、またはハロゲン化アシルであり、好ましくは、該カルボン酸誘導体は、イタコン酸エステル、マレイン酸誘導体、フマル酸誘導体、非置換のケイ皮酸誘導体、メチル、メトキシ、シアノおよびハロゲンのうちの少なくとも１つで置換されているケイ皮酸誘導体から選択され、
ｄ）それぞれのＬは、同一または異なり、出現するごとに、単結合、以下：アリーレン、（Ｃ１〜Ｃ３０）アルキレン、（Ｃ１〜Ｃ３０）アルキレンカルボニルオキシ、（Ｃ１〜Ｃ３０）アルキレンアミノ、（Ｃ１〜Ｃ３０）アルキレンオキシ、（Ｃ１〜Ｃ３０）ペルフルオロアルキレン、（Ｃ１〜Ｃ３０）ペルフルオロアルキレンオキシ、（Ｃ１〜Ｃ３０）アルキレンシリル、（Ｃ１〜Ｃ３０）ジアルキレンシロキシル、（Ｃ１〜Ｃ３０）アルキレンカルボニル、（Ｃ１〜Ｃ３０）アルキレンオキシカルボニル、（Ｃ１〜Ｃ３０）アルキレンカルボニルアミノ、（Ｃ１〜Ｃ３０）アルキレンアミノカルボニル、（Ｃ１〜Ｃ３０）アルキレンアミノカルボニルオキシ、（Ｃ１〜Ｃ３０）アルキレンアミノカルボニルアミノ、（Ｃ１〜Ｃ３０）アルキレン尿素、（Ｃ１〜Ｃ３０）アルキレンチオカルボニルアミノ、（Ｃ１〜Ｃ３０）アルキレンアミノカルボニルチオ、（Ｃ２〜Ｃ３０）アルケニレン、（Ｃ１〜Ｃ３０）チオアルキレン、（Ｃ１〜Ｃ３０）アルキレンスルホン、または（Ｃ１〜Ｃ３０）アルキレンスルホキシドから独立して選択される、多置換、一置換、非置換または分枝状のスペーサーから独立して選択され、それぞれの置換基は、（Ｃ１〜Ｃ５）アルキル、（Ｃ１〜Ｃ５）アルコキシ、フルオロ、クロロ、ブロモ、シアノ、（Ｃ１〜Ｃ５）アルカノエートエステル、イソシアナト、チオイソシアナト、またはフェニルから独立して選択され、
ｅ）該Ｒ基は、水素、Ｃ１〜Ｃ１８アルキル、Ｃ１〜Ｃ１８アルコキシ、Ｃ１〜Ｃ１８アルコキシカルボニル、Ｃ３〜Ｃ１０シクロアルキル、Ｃ３〜Ｃ１０シクロアルコキシ、ポリ（Ｃ１〜Ｃ１８アルコキシ）、あるいは非置換、またはシアノ、フルオロ、クロロ、ブロモ、もしくはＣ１〜Ｃ１８アルコキシで置換されている、またはフルオロ、クロロ、もしくはブロモで多置換されている、直鎖または分枝状のＣ１〜Ｃ１８アルキル基から選択され、
ｆ）該メソゲン−１およびメソゲン−２基は、それぞれ独立して、強固な直棒様の液晶基、強固な曲がった棒様の液晶基、または強固なディスク様の液晶基であり、
ｇ）該Ｔ基は、Ｐならびに水素、アリール、アルキル、アルコキシ、アルキルアルコキシ、アルコキシアルコキシ、ポリアルキルエーテル、（Ｃ１〜Ｃ６）アルキル（Ｃ１〜Ｃ６）−アルコキシ（Ｃ１〜Ｃ６）アルキル、ポリエチレンオキシおよびポリプロピレンオキシから選択され、
ｗは整数１〜２６であり、ｙは整数２〜２５であり、ｚは１または２であり、ただし：
（ｉ）該Ｘ基がＲによって表される場合は、ｗは整数２〜２５であり、ｚは１であり、
（ｉｉ）該Ｘ基が−（Ｌ）ｙ−Ｒによって表される場合は、ｗは１であり、ｙは整数２〜２５であり、ｚは１であり、
（ｉｉｉ）該Ｘ基が−（Ｌ）ｗ−Ｒによって表される場合は、ｗは整数３〜２６であり、ｚは２であり、
（ｉｖ）該Ｘ基が−（Ｌ）ｗ−Ｑによって表される場合は、ＰがＱ基によって表され、少なくとも１つのＱが、ヒドロキシ、アジド、シリル、シリルヒドリド、オキシ（テトラヒドロ−２Ｈ−ピラン−２−イル）、チオール、イソシアナト、チオイソシアナト、２−（アクリルオキシ）エチルカルバミル、２−（メタクリルオキシ）エチルカルバミル、アジリジニル、アリルオキシカルボニルオキシ、カルボン酸、カルボン酸エステル、アミド、カルボン酸無水物、およびハロゲン化アシルから選択される場合に、ｗは１であり、ｚは１であり、Ｐが該Ｑ基以外である場合に、それぞれのｗは独立して整数１〜２６であり、ｚは１であり、
（ｖｉｉ）該Ｘ基が
【化５５−１】
0005462871.tif 000007
によって表される場合は、ｗは１であり、ｙは整数２〜２５であり、ただし、−（Ｌ）ｙ−は、単結合とは異なる少なくとも２つのＬ基を含み、ｚは１であり、
（ｖｉ）該Ｘ基が−（Ｌ）ｙ−Ｐによって表され、ただし、少なくとも１つのＰがオキセタン官能基とは異なる場合、ｗは１であり、ｙは整数２〜２５であり、ｚは１であり、−（Ｌ）ｙ−は、該メソゲンとＰの間の少なくとも２５個の結合、好ましくは少なくとも３０個の結合の直鎖状配列を含み、
（ｉｘ）該Ｘ基が−（Ｌ）ｗ−［（Ｌ）ｗ−Ｐ］ｙによって表される場合は、それぞれのｗは独立して整数１〜２５であり、ｙは整数２〜６であり、ｚは１であり、
−（Ｌ）ｙ−および−（Ｌ）ｗ−中で、どの２つのアリーレン基も、単結合によって連結されていない］。
（項目２）
前記メソゲン−１およびメソゲン−２基が、独立して、以下によって表される構造を有する、項目１に記載のメソゲン含有化合物：
【化５５−２】
0005462871.tif 000008
［式中、
（ｉ）それぞれのＧ１、Ｇ２、およびＧ３は、出現するごとに、非置換または置換の芳香族基、非置換または置換の脂環基、非置換または置換の複素環基、およびその混合物から選択される二価の基から独立して選択され、置換基は、チオール、ヒドロキシ（Ｃ１〜Ｃ１８）アルキル、イソシアナト（Ｃ１〜Ｃ１８）アルキル、アクリロイルオキシ、アクリロイルオキシ（Ｃ１〜Ｃ１８）アルキル、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケニル、Ｃ２〜Ｃ１８アルキニル、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルオキシカルボニルオキシ、アリールオキシカルボニルオキシ、ペルフルオロ（Ｃ１〜Ｃ１８）アルキルアミノ、ジ−（ペルフルオロ（Ｃ１〜Ｃ１８）アルキル）アミノ、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ；シアノ、ハロ、もしくはＣ１〜Ｃ１８アルコキシで一置換されているまたはハロで多置換されている、直鎖または分枝状のＣ１〜Ｃ１８アルキル基、ならびに式−Ｍ（Ｔ）（ｔ−１）および−Ｍ（ＯＴ）（ｔ−１）のうちの１つを含む基［式中、Ｍは、アルミニウム、アンチモン、タンタル、チタン、ジルコニウムおよびケイ素から選択され、Ｔは、有機官能基、有機官能性炭化水素基、脂肪族炭化水素基および芳香族炭化水素基から選択され、ｔはＭの原子価である］から選択され、
（ｉｉ）ｃ、ｄ、ｅ、およびｆは、それぞれ０〜２０（両端を含む）の範囲の整数から独立して選択され、ｄ’、ｅ’およびｆ’は、それぞれ独立して、０〜４の整数であり（ただし、ｄ’＋ｅ’＋ｆ’の合計は少なくとも２である）、それぞれのＳ１、Ｓ２、Ｓ３、Ｓ４、およびＳ５は、出現するごとに、以下から選択されるスペーサー単位から独立して選択され：
（Ａ）−（ＣＨ２）ｇ−、−（ＣＦ２）ｈ−、−Ｓｉ（ＣＨ２）ｇ−、または−（Ｓｉ（ＣＨ３）２Ｏ）ｈ−であり、ｇは、出現するごとに１〜２０から独立して選択され、ｈは、１〜１６（両端を含む）の整数である、
（Ｂ）−Ｎ（Ｚ）−、−Ｃ（Ｚ）＝Ｃ（Ｚ）−、−Ｃ（Ｚ）＝Ｎ−、−Ｃ（Ｚ’）２−Ｃ（Ｚ’）２−、または単結合であり、Ｚは、出現するごとに、水素、Ｃ１〜Ｃ６アルキル、シクロアルキルおよびアリールから独立して選択され、Ｚ’は、出現するごとに、Ｃ１〜Ｃ６アルキル、シクロアルキルおよびアリールから独立して選択される、あるいは
（Ｃ）−Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、−（Ｏ）Ｓ（Ｏ）Ｏ−、−Ｏ（Ｏ）Ｓ（Ｏ）Ｏ−または直鎖もしくは分枝状のＣ１〜Ｃ２４アルキレン残基であり、該Ｃ１〜Ｃ２４アルキレン残基は、非置換であるか、シアノもしくはハロによって一置換されているか、またはハロによって多置換されている、
ただし、ヘテロ原子を含む２個のスペーサー単位が一緒に連結されている場合は、該スペーサー単位は、ヘテロ原子が互いに直接連結しないように連結されており、Ｓ１およびＳ５が別の基と連結している場合は、これらは、２個のヘテロ原子が互いに直接連結しないように連結される］。
（項目３）
以下のＩＵＰＡＣ学名を有する化合物の群から選択される、項目１に記載のメソゲン含有化合物：
ａ）１，１２−ビス｛２−（４−（４−（４−（３−（メタクリロイルオキシ）プロピルオキシ）ベンゾイルオキシ）フェニル）ベンゾイルオキシ）エチルオキシ）ドデシル−１，１２−ジオン；
ｂ）１，１２−ビス（６−（４−（４−（４−（６−（メタクリロイルオキシ）ヘキシルオキシ）ベンゾイルオキシ）フェニル）ベンゾイルオキシ）ヘキシルオキシ）ドデシル−１，１２−ジオン；
ｃ）１，１０−ビス（６−（４−（４−（４−（６−（メタクリロイルオキシ）ヘキシルオキシ）ベンゾイルオキシ）フェニル）ベンゾイルオキシ）ヘキシルオキシ）２，２，３，３，４，４，５，５，６，６，７，７，８，８，９，９−ヘキサデカフルオロデシル−１，１０−ジオン；
ｄ）１，１２−ビス｛６−（４−（４−（６−メタクリロイルオキシヘキシルオキシ）ベンゾイルオキシ）ベンゾイルオキシ）ヘキシルオキシ）ドデシル−１，１２−ジオン；
ｅ）１−｛３−（４−（３−（４−（６−（４（４−（４−（６−メタクリロイルオキシヘキシルオキシ）ベンゾイルオキシ）フェニル）ベンゾイルオキシ）ヘキシルオキシ）−４−オキソブトイルオキシ）プロピルオキシ）ベンゾイルオキシ）プロピルオキシ｝−４−｛（６−（４（４−（４−（６−メタクリロイルオキシヘキシルオキシ）ベンゾイルオキシ）フェニル）ベンゾイルオキシ）ヘキシルオキシ）｝ブタン−１，４−ジオン；
ｆ）１−｛３−（４−（３−（４−６−（４−（４−（トランス−４−プロピルシクロヘキシル）フェノキシカルボニル）フェノキシ）ヘキシルオキシ）−４−オキソブタノイルオキシ）プロピルオキシ）ベンゾイルオキシ）プロピルオキシ｝−４−｛６−（４−（４−（トランス−４−プロピルシクロヘキシル）フェノキシカルボニル）フェノキシ）ヘキシルオキシ）ブタン−１，４−ジオン；
ｇ）２，２’−ビス（６−（６−（４−（４−（トランス−４−プロピルシクロヘキシル）フェノキシカルボニル）フェノキシ）ヘキサノイルオキシ）−６−ヘキサノイルオキシ）ジエチルエーテル；
ｈ）１−｛６−（６−（６−（６−（６−（６−（６−（４−（６−（４−（４−（４−ノニルベンゾイルオキシ）フェノキシカルボニル）フェノキシ）ヘキシルオキシ）−４−オキソブタノイルオキシ）ヘキシルオキシ）−６−カルボニルオキシヘキシルオキシ）−６−カルボニルオキシヘキシルオキシ）−６−カルボニルオキシヘキシルオキシ）−６−カルボニルオキシヘキシルオキシ）−６−カルボニルオキシヘキシルオキシ）−６−カルボニルオキシヘキシルオキシ｝−４−｛６−（４−（６−（４−（４−（４−ノニルベンゾイルオキシ）フェノキシカルボニル）フェノキシ）ヘキシルオキシ｝ブタン−１，４−ジオン；
ｉ）２，５−ビス（４−（１２−ヒドロキシドデシルオキシ）ベンゾイルオキシ））トルエン；
ｊ）２，５−ビス（４−（１２−テトラヒドロ−２Ｈ−ピラン−２−イルオキシドデシルオキシ）ベンゾイルオキシ）トルエン；
ｋ）２−（６−（４−（４−（６−（テトラヒドロ−２Ｈ−ピラン−２−イルオキシ）ヘキシルオキシ）ベンジルオキシ）フェノキシ）ヘキシルオキシ）テトラヒドロ−２Ｈ−ピラン；
ｌ）（１Ｒ，４Ｒ）−ビス（４−（６−（テトラヒドロ−２Ｈ−ピラン−２−イルオキシ）ヘキシルオキシ）フェニル）シクロヘキサン−１，４−ジカルボキシレート；
ｍ）２−（６−（４−（４−（６−（テトラヒドロ−２Ｈ−ピラン−２−イルオキシ）ドデシルオキシ）ベンゾイルオキシ）フェノキシ）ヘキシルオキシ）テトラヒドロ−２Ｈ−ピラン；
ｎ）６−（４−（４−（１２−ヒドロキシドデシルオキシ）ベンゾイルオキシ）フェノキシ）ヘキサン−１−オール；
ｏ）２−（５−（トランス−４−（４−（６−（テトラヒドロ−２Ｈ−ピラン−２−イルオキシ）ヘキシルオキシ）シクロヘキシル）ベンジルオキシ）ペンチルオキシ）テトラヒドロ−２Ｈ−ピラン；
ｐ）６−（テトラヒドロ−２Ｈ−ピラン−２−イルオキシ）ヘキシル２，５−ビス（６−（３−（６−（４−（４−（トランス−４−ペンチルシクロヘキシル）フェノキシカルボニル）フェノキシ）ヘキシルオキシ）−４−オキソブトイルオキシ）ヘキシルオキシ）ベンゾエート；
ｑ）２，５−ビス｛６−（４−（６−（４−（トランス−４−プロピルシクロヘキシル）フェノキシ）ヘキシルオキシ）−４−オキソブトイルオキシ）ヘキシルオキシ｝−１−（６−（テトラヒドロ−２Ｈ−ピラン−２−イルオキシ）ヘキシル）ベンゾエート；
ｒ）２，５−ビス｛６−（４−（６−（４−（トランス−４−プロピルシクロヘキシル）フェノキシ）ヘキシルオキシ）−４−オキソブトイルオキシ）ヘキシルオキシ｝−１−（６−メタクリロイルオキシヘキシル）ベンゾエート；
ｓ）２，５−ビス｛６−（４−（６−（４−（トランス−４−プロピルシクロヘキシル）フェノキシ）ヘキシルオキシ）−４−オキソブトイルオキシ）ヘキシルオキシ｝−１−（６−ヒドロキシヘキシル）ベンゾエート；
ｔ）６−（テトラヒドロ−２Ｈ−ピラン−２−イルオキシ）ヘキシル２，５−ビス（８−（３−（８−（４−（４−（トランス−４−ペンチルシクロヘキシル）フェノキシルカルボニル）フェノキシ）オクチルオキシ）−４−オキソブトイルオキシ）オクチルオキシ）ベンゾエート；
ｕ）６−ヒドロキシヘキシル２，５−ビス（８−（３−（８−（４−（４−（トランス−４−ペンチルシクロヘキシル）フェノキシルカルボニル）フェノキシ）オクチルオキシ）−４−オキソブトイルオキシ）オクチルオキシ）ベンゾエート；
ｖ）６−メタクリロイルオキシヘキシル２，５−ビス（８−（３−（８−（４−（４−（トランス−４−ペンチルシクロヘキシル）フェノキシルカルボニル）フェノキシ）オクチルオキシ）−４−オキソブトイルオキシ）オクチルオキシ）ベンゾエート；
ｗ）１，２−ビス（４−（６−（テトラヒドロ−２Ｈ−ピラン−２−イルオキシ）ヘキシルオキシ）フェニル）エタノン；
ｘ）２−（６−（４−（トランス−４−（１２−（１−テトラヒドロ−２Ｈ−ピラン−２−イルオキシ）ドデカノイルオキシ）シクロヘキシル）フェノキシ）ヘキシルオキシ）テトラヒドロ−２Ｈ−ピラン；
ｙ）１−（１１−（４−（トランス−４−（４−（６−（１−（テトラヒドロ−２Ｈ−ピラン−２−イルオキシ）ヘキシルオキシ）フェニル）シクロヘキシルオキシカルボニル）フェノキシ）ウンデカノキシ）プロパ−２−エン−１−オン；
ｚ）１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ａａ）１−（６−（６−（６−（６−（４−（４−（トランス−４−ペンチルシクロヘキシル）フェノキシ）ヘキシルオキシ）−６−オキソヘキシルオキシ）−６−オキソヘキシルオキシ）−６−オキソヘキシルオキシ）−２−メチルプロパ−２−エン−１−オン；
ｂｂ）１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｃｃ）１，２−ビス（４−（６−（テトラヒドロ−２Ｈ−ピラン−２−イルオキシ）ヘキシルオキシ）フェニル）エタン；
ｄｄ）２−（６−（トランス−４−（４−（１２−（テトラヒドロ−２Ｈ−ピラン−２−イルオキシ）ドデカノイルオキシ）シクロヘキシル）フェノキシ）−１２−オキソドデカノキシ）テトラヒドロ−２Ｈ−ピラン；
ｅｅ）１−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｆｆ）１−（５−（５−（５−（５−（６−（４−（４−（トランス−４−ペンチルシクロヘキシル）フェノキシカルボニル）フェノキシ）ヘキシルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｇｇ）１−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−２−メチルプロパ−２−エン−１−オン；
ｈｈ）１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉ）１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｊｊ）１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オン；
ｋｋ）１−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−２−メチルプロパ−２−エン−１−オン；
ｌｌ）１−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−２−メチルプロパ−２−エン−１−オン；
ｍｍ）１−（６−（６−（６−（６−（６−（６−（６−（６−（６−（６−（４−（４−（トランス−４−ペンチルシクロヘキシル）フェニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｏｏ）１−（６−（６−（６−（６−（６−（６−（６−（６−（６−（６−（４−（４−（トランス−４−プロピルシクロヘキシル）フェニルオキシ）ヘキサノイル）ヘキサノイル）ヘキサノイル）ヘキサノイル）ヘキサノイル）ヘキサノイル）ヘキサノイル）ヘキサノイルオキシ）−プロパ−２−エン；
ｐｐ）１−｛３−（３−メタクリロイルオキシ−２，２−ジメチルプロピルオキシ）−３−オキソ−２−メチルプロピル｝−３−｛（８−（４−（トランス−４−（トランス−４−ペンチルシクロヘキシル）シクロヘキシルオキシカルボニル）フェノキシ）オクチルオキシカルボニル）エチル）｝−ヘキサメチレントリシロキサン；
ｑｑ）２，５−ビス（４−（８−ヒドロキシオクチルオキシ）ベンゾイルオキシ）トルエン；
ｒｒ）２，５−ビス（４−（８−（６−ヒドロキシヘキシロイルオキシ）オクチルオキシ）ベンゾイルオキシ）トルエン；
ｓｓ）１−（６−（６−（６−（６−（６−（６−（６−（８−（４−（４−（４−ヘキシルオキシベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｔｔ）１−（６−（６−（６−（８−（４−（４−（４−ヘキシルオキシベンゾイルオキシ）フェノキシ−カルボニル）フェノキシ）オクチルオキシ）−６−オキソヘキシルオキシ）−６−オキソヘキシルオキシ）−６−オキソヘキシルオキシ）−２−メチルプロパ−２−エン−１−オン；
ｕｕ）４−｛４−（６−（６−（６−ヒドロキシヘキサノイルオキシ）ヘキサノイルオキシ）ヘキシルオキシ）ベンゾイルオキシ｝−３−メトキシ−１−エチルシンナメート；
ｖｖ）１−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｗｗ）１−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−２−メチルプロパ−２−エン−１−オン；
ｘｘ）１−（６−（６−（６−（６−（６−（６−（６−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｙｙ）１−（６−（６−（６−（６−（トランス−４−（４−（４−ヘキシルオキシベンゾイルオキシ）フェノキシカルボニル）シクロヘキシルオキシ）ヘキシルオキシ）−６−オキソヘキシルオキシ）−６−オキソヘキシルオキシ）−６−オキソヘキシルオキシ）−２−メチルプロパ−２−エン−１−オン；
ｚｚ）２，８−ジ｛４−（６−（６−（６−（６−（６−ヒドロキシヘキサノイルオキシ）ヘキサノイルオキシ）ヘキサノイルオキシ）ヘキサノイルオキシ）ヘキサノイルオキシ）ベンゾイルオキシ｝ナフタレン；
ａａａ）２，８−ジ｛４−（６−（６−（６−（６−（６−（メタクリロイルオキシ）ヘキサノイルオキシ）ヘキサノイルオキシ）ヘキサノイルオキシ）ヘキサノイルオキシ）ヘキサノイルオキシ）ベンゾイルオキシ｝ナフタレン；
ｂｂｂ）２，８−ジ｛４−（６−（６−（６−（６−（６−ヒドロキシヘキサノイルオキシ）ヘキサノイルオキシ）ヘキサノイルオキシ）ヘキサノイルオキシ）ベンゾイルオキシ｝ナフタレン；
ｃｃｃ）４−｛４−（６−（６−（６−ヒドロキシヘキサノイルオキシ）ヘキサノイルオキシル）オクチルオキシ）ベンゾイルオキシ｝−３−メトキシ−１−エチルシンナメート；
ｄｄｄ）１−（６−（６−（６−（６−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｅｅｅ）１−（６−（６−（６−（６−（８−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−２−メチルプロパ−２−エン−１−オン；
ｆｆｆ）４，４’−ビス（４−（８−（テトラヒドロ−２Ｈ−ピラン−２−イルオキシ）オクチルオキシ）ベンゾイルオキシ）ビフェニル；
ｇｇｇ）１−（６−（４−（４−（トランス−４−（６−ヒドロキシヘキシルオキシ）シクロヘキシル）フェニルオキシカルボニル）フェニルオキシ）ヘキシルオキシ）プロパ−２−エン−１−オン；
ｈｈｈ）１−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−２−メチルプロパ−２−エン−１−オン
ｉｉｉ）４，４’−ビス（４−（８−ヒドロキシオクチルオキシ）ベンゾイルオキシ）ビフェニル；
ｊｊｊ）１−（６−（６−（６−（６−（トランス−４−（４−（４−（６−アクリロイルオキシヘキシルオキシ）ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−２−メチルプロパ−２−エン−１−オン；
ｋｋｋ）１−（６−（６−（６−（６−（６−（６−（トランス−４−（４−（４−（６−アクリロイルオキシヘキシルオキシ）ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）ペンタン−１−オン；
ｌｌｌ）２−（８−（４−（４−（４−（４−（６−アクリロイルオキシ）ヘキシルオキシ）ベンゾイルオキシ）フェニル）フェニルオキシカルボニル）フェノキシ）オクチルオキシ）テトラヒドロ−２Ｈ−ピラン；
ｍｍｍ）８−（４−（４−（４−（４−（６−アクリロイルオキシ）ヘキシルオキシ）ベンゾイルオキシ）フェニル）フェニルオキシカルボニル）フェノキシ）オクタン−１−オール；
ｎｎｎ）１，４−ビス−｛（６−（６−（６−（６−（６−（６−（トランス−４−（４−（６−アクリロイルオキシヘキシルオキシ）ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ｝ブタン−１，４−ジオン；
ｏｏｏ）１−（６−（６−（６−（４−（４−（４−（４−（６−アクリロイルオキシヘキシルオキシ）ベンゾイルオキシ）フェニル）フェニルオキシ）オクチルオキシ）−６−オキソヘキシルオキシ）−６−オキソヘキシルオキシ）−２−メチルプロパ−２−エン−１−オン；
ｐｐｐ）１，４−ビス｛（６−（６−（６−（６−（６−（４−（４−（４−（４−（６−アクリロイルオキシヘキシルオキシ）ベンゾイルオキシ）フェニル）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ｝ブタン−１，４−ジオン；
ｑｑｑ）１−（６−（８−（４−（４−（４−（４−（８−（６−メタクリロイルオキシ）ヘキシロイルオキシ）オクチルオキシ）ベンゾイルオキシ）フェニル）フェニルオキシカルボニル）フェニルオキシ）オクチルオキシ）−６−オキソヘキシルオキシ）−２−メチルプロパ−２−エン−１−オン；
ｒｒｒ）１−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｓｓｓ）１−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−２−メチルプロパ−２−エン−１−オン；
ｔｔｔ）１−（６−（６−（６−（６−（６−（６−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｕｕｕ）１−（６−（６−（６−（６−（６−（６−（６−（４−（４−（トランス−４−ペンチルシクロヘキシル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖ）１−（６−（６−（８−（４−（４−メチルベンゾイルオキシ）フェニルオキシカルボニル）フェノキシ）オクチルオキシ）−６−オキソヘキシルオキシ）−２−メチルプロパ−２−エン−１−オン；
ｗｗｗ）１−（５−（５−（５−（５−（５−（５−（６−（４−（４−（トランス−４−プロピルシクロヘキシル）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｘｘｘ）１−（５−（５−（６−（５−（６−（５−（６−（６−（４−（４−（トランス−４−プロピルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−２−メチルプロパ−２−エン−１−オン；
ｙｙｙ）１−（６−（８−（４−（４−（４−（４−（８−（６−メタクリロイルオキシ）ヘキシロイルオキシ）オクチルオキシ）ベンゾイルオキシ）フェニル）フェニルオキシカルボニル）フェニルオキシ）オクチルオキシ）−６−オキソヘキシルオキシ）−２−メチルプロパ−２−エン−１−オン；
ｚｚｚ）１−（１１−（４−（４−（４−（６−（１１−（テトラヒドロ−２Ｈ−ピラン−２−イルオキシ）ウンデカニルオキシ）ベンゾイルオキシ）フェノキシカルボニル）フェノキシ）ヘキシルオキシ）プロパ−２−エン−１−オン；
ａａａａ）１，４−ビス（４−（１１−（テトラヒドロ−２Ｈ−ピラン−２−イルオキシ）ウンデカニルオキシ）ベンゾイルオキシ）ベンゼン；
ｂｂｂｂ）１−（６−（６−（６−（４−（トランス−４−ペンチルシクロヘキシル）フェノキシカルボニル）フェノキシ）ヘキシルオキシ）−６−オキソヘキシルオキシ）−６−オキソヘキシルオキシ）−２−メチルプロパ−２−エン−１−オン；
ｃｃｃｃ）１−（６−（６−（６−（４−（４−ベンゾイルオキシフェノキシカルボニル）フェノキシ）ヘキシルオキシ）−６−オキソヘキシルオキシ）−６−オキソヘキシルオキシ）プロパ−２−エン−１−オン；
ｄｄｄｄ）１−（６−（６−（６−（６−（６−（６−（６−（６−（４−（４−ベンゾイルオキシフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅ）１−（３−（３−（６−（４−（トランス−４−プロピルシクロヘキシル）フェノキシカルボニル）フェノキシ）ヘキシルオキシ）−３−カルボニルオキシプロピルオキシ）−３−カルボニルオキシプロピルオキシ）−２−メチルプロパ−２−エン−１−オン；
ｆｆｆｆ）１−（３−（３−（３−（３−（６−（４−（トランス−４−プロピルシクロヘキシル）フェノキシカルボニル）フェノキシ）ヘキシルオキシ）−３−カルボニルオキシプロピルオキシ）−３−カルボニルオキシプロピルオキシ）−３−カルボニルオキシプロピルオキシ）−３−カルボニルオキシプロピルオキシ）−２−メチルプロパ−２−エン−１−オン；
ｇｇｇｇ）１−（６−（６−（６−（４−（トランス−４−プロピルシクロヘキシル）フェノキシカルボニル）フェノキシ）ヘキシルオキシ）−６−オキソヘキシルオキシ）−６−オキソヘキシルオキソ）−２−メチルプロパ−２−エン−１−オン；
ｈｈｈｈ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｉｉｉｉ）１−（５−（６−（４−（トランス−４−プロピルシクロヘキシル）フェノキシカルボニル）フェノキシ）ヘキシルオキシ）−５−オキソペンチルオキシ）−２−メチルプロパ−２−エン−１−オン；
ｊｊｊｊ）１−（５−（６−（４−（４−（４−メチルベンゾイルオキシ）フェニルオキシカルボニル）フェノキシ）ヘキシルオキシ）−５−オキソペンチルオキシ）−２−メチルプロパ−２−エン−１−オン；
ｋｋｋｋ）１−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｌｌｌｌ）２−（６−（４−（４−（４−（６−アクリロイルオキシ）ヘキシルオキシ）ベンゾイルオキシ）フェニルオキシカルボニル）フェノキシ）ヘキサン−１−オール；
ｍｍｍｍ）１−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｎｎｎｎ）１−（５−（５−（５−（５−（５−（５−（５−（５−（５−（６−（４−（４−（４−メチルベンゾイルオキシ）フェニルオキシカルボニル）フェノキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｏｏｏｏ）１−（６−（６−（６−（６−（６−（６−（６−（６−（８−（４−（４−（４−メチルベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−１−カルボニルアミノエチルオキシ）−２−メチルプロパ−２−エン−１−オン；
ｐｐｐｐ）１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｑｑｑｑ）１−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−２−メチルプロパ−２−エン−１−オン；
ｒｒｒｒ）１−（５−（５−（５−（５−（５−（６−（４−（４−（４−（６−アクリロイルオキシヘキシルオキシ）ベンゾイルオキシ）フェニルオキシカルボニル）フェニルオキシ）ヘキシルオキシ）−５−オキソペンチルオキシ）−５−オキソペンチルオキシ）−５−オキソペンチルオキシ）−５−オキソペンチルオキシ）−５−オキソペンチルオキシ）−２−メチルプロパ−２−エン−１−オン；
ｓｓｓｓ）２−（６−（４−（４−（４−（６−アクリロイルオキシ）ヘキシルオキシ）ベンゾイルオキシ）フェニルオキシカルボニル）フェノキシ）ウンデカン−１−オール；ｔｔｔｔ）１−（６−（６−（６−（１１−（４−（４−（４−（４−（６−アクリロイルオキシヘキシルオキシ）ベンゾイルオキシ）フェニル）フェニルオキシカルボニル）フェニルオキシ）ウンデカニルオキシ）−６−オキソヘキシルオキシ）−６−オキソヘキシルオキシ）−６−オキソヘキシルオキシ）−２−メチルプロパ−２−エン−１−オン；
ｕｕｕｕ）１−（６−（６−（６−（６−（６−（６−（６−（８−（４−（４−（４−メトキシベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｖｖｖｖ）１−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｗｗｗｗ）１−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）プロパ−２−エン−１−オン；
ｘｘｘｘ）１−（６−（６−（６−（６−（６−（６−（６−（６−（６−（６−（６−（６−（６−（６−（６−（６−（６−（６−（６−（６−（６−（トランス−４−（４−（４−メチルベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｙｙｙｙ）１−（６−（６−（６−（６−（６−（６−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オン；
ｚｚｚｚ）１−（６−（６−（６−（６−（４−（４−（４−エトキシフェノキシカルボニル）フェニルオキシカルボニル）フェノキシ）ヘキシルオキシ）−６−オキソヘキシルオキシ）−６−オキソヘキシルオキシ）−６−オキソヘキシルオキシ）−２−メチルプロパ−２−エン−１−オン；
ａａａａａ）１−（６−（６−（６−（６−（６−（６−（６−（６−（６−（６−（６−（４−（４−フェニルフェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｂｂｂｂｂ）１−（６−（６−（６−（４−（４−フェニルフェノキシカルボニル）フェノキシ）ヘキシルオキシ）−６−オキソヘキシルオキシ）−６−オキソヘキシルオキシ）プロパ−２−エン−１−オン；
ｃｃｃｃｃ）１−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）プロパ−２−エン−１−オン；
ｄｄｄｄｄ）１−（６−（６−（６−（６−（６−（６−（６−（６−（６−（６−（６−（トランス−４−（４−（４−フェニルフェノキシカルボニル）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）プロパ−２−エン−１−オン；
ｅｅｅｅｅ）１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノール；
ｆｆｆｆｆ）８−（４−（４−（４−（２，３−ジアクリロイルオキシプロピルオキシ）ベンゾイルオキシ）フェノキシカルボニル）フェノキシ）オクタノール；
ｇｇｇｇｇ）６−（６−（６−（６−（６−（６−（６−（６−（６−（６−（６−（６−（６−（６−（６−（６−（６−（６−（８−（４−（４−（４−（２，３−ジアクリロイルオキシプロピルオキシ）ベンゾイルオキシ）フェノキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｈｈｈｈｈ）８−（４−（４−（４−（１１−アクリロイルオキシウンデシルオキシ）ベンゾイルオキシ）フェノキシカルボニル）フェノキシ）オクタノール；
ｉｉｉｉｉ）６−（６−（６−（６−（６−（６−（６−（６−（８−（４−（４−（４−（１１−アクリロイルオキシウンデカニルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｊｊｊｊｊ）８−（４−（４−（４−（８−アクリロイルオキシオクチルオキシ）ベンゾイルオキシ）フェノキシカルボニル）フェノキシ）オクタノール；
ｋｋｋｋｋ）６−（６−（６−（６−（６−（６−（６−（６−（８−（４−（４−（４−（１１−アクリロイルオキシオクチルオキシ）ベンゾイルオキシ）フェノキシカルボニル）フェノキシ）オクチルオキシ）６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサン−１−オール；
ｌｌｌｌｌ）１−［３−（６−（アクリロイルオキシ）ヘキサノイルオキシ）−２−（（６−（アクリロイルオキシ）ヘキサノイルオキシ）メチル）−２−メチルプロピルオキシ］−４−［６−（４−（（４−（４−メチルベンゾイルオキシ）フェノキシ）カルボニル）フェノキシ）ヘキシルオキシ］−ブタン−１，４−ジオン；
ｍｍｍｍｍ）１−［３−（アクリロイルオキシ）−２，２−ビス（アクリロイルオキシメチル）プロピルオキシ］−４−［８−（４−（（４−（４−メチルベンゾイルオキシ）フェノキシ）カルボニル）フェノキシ）オクチルオキシ］−ブタン−１，４−ジオン；および
ｎｎｎｎｎ）１−（６−（６−（６−（６−（６−（８−（４−（４−（４−（８−アクリロイルオキシオクチルオキシ）ベンゾイルオキシ）フェニルオキシカルボニル）フェノキシ）オクチルオキシ）−６−オキソヘキシルオキシ）−６−オキソヘキシルオキシ）−６−オキソヘキシルオキシ）−６−オキソヘキシルオキシ）−６−オキソヘキシルオキシ）ペンタン−１−オン。
（項目４）
前記化合物が液晶単量体またはその残基である、前記項目のいずれかに記載のメソゲン含有化合物。
（項目５）
前記化合物が、ポリマー主鎖内に取り込まれることができる二官能性単量体である、前記項目のいずれかに記載のメソゲン含有化合物。
（項目６）
項目１から５のいずれかに記載のメソゲン含有化合物またはその残基を含むポリマー。
（項目７）
−項目１から５のいずれかに記載のメソゲン含有化合物またはその残基、および
−任意選択で液晶ポリマー
を含む液晶組成物。
（項目８）
前記液晶ポリマーが存在し、コポリマー内に取り込まれた前記メソゲン含有化合物の前記残基を含むブロックまたは非ブロックコポリマーである、項目７に記載の組成物。
（項目９）
フォトクロミック化合物、二色性化合物、フォトクロミック二色性化合物、感光性材料、非感光性材料、および１つまたは複数の添加剤のうちの少なくとも１つをさらに含み、該少なくとも１つまたは複数の添加剤が、液晶、液晶特性制御添加剤、非線形光学材料、色素、整列促進剤、動態増強剤、光開始剤、熱開始剤、界面活性剤、重合阻害剤、溶媒、光安定剤、熱安定剤、離型剤、レオロジー制御剤、ゲル化剤、レべリング剤、フリーラジカル捕捉剤、カップリング剤、偏向制御添加剤、ブロックまたは非ブロックポリマー材料、および接着促進剤からなる群から選択される、項目７または８のいずれかに記載の組成物。
（項目１０）
前記少なくとも１つのフォトクロミック化合物またはフォトクロミック二色性化合物が、インデノ縮合ナフトピラン、ナフト［１，２−ｂ］ピラン、ナフト［２，１−ｂ］ピラン、スピロフルオロエノ［１，２−ｂ］ピラン、フェナントロピラン、キノリノピラン、フルオロアンテノピラン、スピロピラン、ベンゾオキサジン、ナフトオキサジン、スピロ（インドリン）ナフトオキサジン、スピロ（インドリン）ピリドベンゾオキサジン、スピロ（インドリン）フルオランテンオキサジン、スピロ（インドリン）キノキサジン、フルギド、フルギミド、ジアリールエテン、ジアリールアルキルエテン、ジアリールアルケニルエテン、非熱可逆性のフォトクロミック化合物、およびその混合物からなる群から選択される、項目９に記載の組成物。
（項目１１）
項目１から５のいずれかに記載のメソゲン含有化合物、項目６に記載のポリマーまたは項目７から１０のいずれかに記載の液晶組成物を含む製品。
（項目１２）
基材、および
項目１から５のいずれかに記載のメソゲン含有化合物、項目６に記載のポリマーまたは項目７から１０のいずれかに記載の液晶組成物を含む、該基材の少なくとも一部分上の少なくとも部分的な層
を含む光学素子である、項目１１に記載の製品。
（項目１３）
前記少なくとも部分的な層が、該層の少なくとも一部分を、磁場、電場、直線偏光された照射線、および剪断力のうちの少なくとも１つに曝すことによって少なくとも部分的に整列している、項目１２に記載の光学素子。
（項目１４）
前記少なくとも部分的な層が、少なくとも光線照射に応答して第１の状態から第２の状態へ切り替わり、熱エネルギーに応答して該第１の状態に戻るように適合しており、好ましくは、該少なくとも部分的な層が、該第１の状態および該第２の状態のうちの少なくとも１つ中の少なくとも透過線を直線偏光するように適合している、項目１２に記載の光学素子。
（項目１５）
前記少なくとも部分的な層が、ネマチック相、スメクチック相、またはキラルネマチック相のうちの少なくとも１つを有する液晶相を含む、項目１２に記載の光学素子。
（項目１６）
前記光学素子が眼の要素（好ましくは、矯正レンズ、非矯正レンズ、コンタクトレンズ、眼内レンズ、拡大レンズ、保護レンズ、およびバイザーから選択される）、ディスプレイ要素（好ましくは、スクリーン、モニタ、およびセキュリティ要素から選択される）、窓、鏡、ならびにアクティブおよびパッシブの液晶セル要素から選択される、項目１２から１５のいずれかに記載の光学素子。
（項目１７）
−第１の表面を有する第１の基材、
−第２の表面を有する第２の基材であり、該第２の基材の該第２の表面は、領域を定義するために、該第１の基材の該第１の表面とは反対かつ間隔がある、基材、および
−該第１の表面および該第２の表面によって定義される該領域内に位置する、項目１から５のいずれかに記載のメソゲン含有化合物、項目６に記載のポリマーまたは項目７から１０のいずれかに記載の液晶組成物
を含む液晶セルである、項目１１に記載の製品。
（項目１８）
前記第１の基材および前記第２の基材のうちの少なくとも１つの表面の少なくとも一部分と接続した、直線偏光層、円偏光層、楕円偏光層、フォトクロミック層、反射層、有色層、抑制剤層、および広視角層から選択される少なくとも部分的な層をさらに含む、項目１７に記載の液晶セル。
（項目１９）
複数の領域または区画を含む画素化したセルである、項目１８に記載の液晶セル。
（項目２０）
項目７から１０のいずれかに記載の液晶組成物を形成するステップと、
基材の少なくとも一部分を該液晶組成物でコーティングするステップと、
該コーティング中の該液晶組成物の少なくとも一部分を少なくとも部分的に整列させるステップと、
該液晶コーティング層を硬化させるステップと
を含む、眼の要素を形成する方法。
【００１４】
【化２】
0005462871.tif 000009
によって表される基、
ｖｉ）−（Ｌ）ｙ−Ｐによって表される基、または
ｖｉ）−（Ｌ）ｗ−［（Ｌ）ｗ−Ｐ］ｙによって表される基、
ｂ）それぞれのＰは、Ｑ基、アミノ、アルキルアミノ、ニトロ、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、オキセタン、グリシジル、シアノ、ビニルエーテル、ビニルエステル、スチレン誘導体、シロキサン、エチレンイミン誘導体、またはステロイド基、テルペノイド基、アルカロイド基およびその混合物から選択される、置換もしくは非置換のキラルもしくは非キラルの一価もしくは二価の基から独立して選択される反応基であり、置換基は、アルキル、アルコキシ、アミノ、シクロアルキル、アルキルアルコキシ、フルオロアルキル、シアノ、シアノアルキル、シアノアルコキシまたはその混合物から独立して選択されるか、あるいは、Ｐは、２〜４個の反応基を有する構造であるか、あるいは、Ｐは、非置換または置換の開環メタセシス重合前駆体であり、
ｃ）Ｑ基は、ヒドロキシ、アミン、アルケニル、アルキニル、アジド、シリル、シリルヒドリド、オキシ（テトラヒドロ−２Ｈ−ピラン−２−イル）、チオール、イソシアナト、チオイソシアナト、アクリルオキシ、メタクリルオキシ、２−（アクリルオキシ）エチルカルバミル、２−（メタクリルオキシ）エチルカルバミル、アジリジニル、アリルオキシカルボニルオキシ、エポキシ、カルボン酸、カルボン酸エステル、アミドおよびカルボン酸無水物から特に選択されるカルボン酸誘導体、またはハロゲン化アシルであり、好ましくは、カルボン酸誘導体は、イタコン酸エステル、マレイン酸誘導体、フマル酸誘導体、非置換のケイ皮酸誘導体、メチル、メトキシ、シアノおよびハロゲンのうちの少なくとも１つで置換されているケイ皮酸誘導体から選択され、
ｄ）それぞれのＬは、同一または異なり、出現するごとに、単結合、アリーレン、（Ｃ１〜Ｃ３０）アルキレン、（Ｃ１〜Ｃ３０）アルキレンカルボニルオキシ、（Ｃ１〜Ｃ３０）アルキレンアミノ、（Ｃ１〜Ｃ３０）アルキレンオキシ、（Ｃ１〜Ｃ３０）ペルフルオロアルキレン、（Ｃ１〜Ｃ３０）ペルフルオロアルキレンオキシ、（Ｃ１〜Ｃ３０）アルキレンシリル、（Ｃ１〜Ｃ３０）ジアルキレンシロキシル、（Ｃ１〜Ｃ３０）アルキレンカルボニル、（Ｃ１〜Ｃ３０）アルキレンオキシカルボニル、（Ｃ１〜Ｃ３０）アルキレンカルボニルアミノ、（Ｃ１〜Ｃ３０）アルキレンアミノカルボニル、（Ｃ１〜Ｃ３０）アルキレンアミノカルボニルオキシ、（Ｃ１〜Ｃ３０）アルキレンアミノカルボニルアミノ、（Ｃ１〜Ｃ３０）アルキレン尿素、（Ｃ１〜Ｃ３０）アルキレンチオカルボニルアミノ、（Ｃ１〜Ｃ３０）アルキレンアミノカルボニルチオ、（Ｃ２〜Ｃ３０）アルケニレン、（Ｃ１〜Ｃ３０）チオアルキレン、（Ｃ１〜Ｃ３０）アルキレンスルホン、または（Ｃ１〜Ｃ３０）アルキレンスルホキシドから独立して選択される、多置換、一置換、非置換または分枝状のスペーサーから独立して選択され、それぞれの置換基は、（Ｃ１〜Ｃ５）アルキル、（Ｃ１〜Ｃ５）アルコキシ、フルオロ、クロロ、ブロモ、シアノ、（Ｃ１〜Ｃ５）アルカノエートエステル、イソシアナト、チオイソシアナト、またはフェニルから独立して選択され、
ｅ）Ｒ基は、水素、Ｃ１〜Ｃ１８アルキル、Ｃ１〜Ｃ１８アルコキシ、Ｃ１〜Ｃ１８アルコキシカルボニル、Ｃ３〜Ｃ１０シクロアルキル、Ｃ３〜Ｃ１０シクロアルコキシ、ポリ（Ｃ１〜Ｃ１８アルコキシ）、あるいは非置換、またはシアノ、フルオロ、クロロ、ブロモ、もしくはＣ１〜Ｃ１８アルコキシで置換されている、またはフルオロ、クロロ、もしくはブロモで多置換されている、直鎖または分枝状のＣ１〜Ｃ１８アルキル基から選択され、
ｆ）メソゲン−１およびメソゲン−２基は、それぞれ独立して、強固な直棒様の液晶基、強固な曲がった棒様の液晶基、または強固なディスク様の液晶基であり、
ｇ）Ｔ基は、Ｐならびに水素、アリール、アルキル、アルコキシ、アルキルアルコキシ、アルコキシアルコキシ、ポリアルキルエーテル、（Ｃ１〜Ｃ６）アルキル（Ｃ１〜Ｃ６）−アルコキシ（Ｃ１〜Ｃ６）アルキル、ポリエチレンオキシおよびポリプロピレンオキシから選択され、
ｗは整数１〜２６であり、ｙは整数２〜２５であり、ｚは１または２であり、ただし：
（ｉ）Ｘ基がＲによって表される場合は、ｗは整数２〜２５であり、ｚは１であり、
（ｉｉ）Ｘ基が−（Ｌ）ｙ−Ｒによって表される場合は、ｗは１であり、ｙは整数２〜２５であり、ｚは１であり、
（ｉｉｉ）Ｘ基が−（Ｌ）ｗ−Ｒによって表される場合は、ｗは整数３〜２６であり、ｚは２であり、
（ｉｖ）Ｘ基が−（Ｌ）ｗ−Ｑによって表される場合は、ＰがＱ基によって表され、少なくとも１つのＱが、ヒドロキシ、アジド、シリル、シリルヒドリド、オキシ（テトラヒドロ−２Ｈ−ピラン−２−イル）、チオール、イソシアナト、チオイソシアナト、２−（アクリルオキシ）エチルカルバミル、２−（メタクリルオキシ）エチルカルバミル、アジリジニル、アリルオキシカルボニルオキシ、カルボン酸、カルボン酸エステル、アミド、カルボン酸無水物、およびハロゲン化アシルから選択される場合に、ｗは１であり、ｚは１であり、ＰがＱ基以外である場合に、それぞれのｗは独立して整数１〜２６であり、ｚは１であり、
（ｖ）Ｘ基が
【００１５】
【化３】
0005462871.tif 000010
によって表される場合は、ｗは１であり、ｙは整数２〜２５であり、ただし、−（Ｌ）ｙ−は、単結合とは異なる少なくとも２つのＬ基を含み、ｚは１であり、
（ｖｉ）Ｘ基が−（Ｌ）ｙ−Ｐによって表され、ただし、少なくとも１つのＰがオキセタン官能基とは異なる場合、ｗは１であり、ｙは整数２〜２５であり、ｚは１であり、−（Ｌ）ｙ−は、メソゲンとＰの間の少なくとも２５個の結合、好ましくは少なくとも３０個の結合の直鎖状配列を含み、
（ｖｉｉ）Ｘ基が−（Ｌ）ｗ−［（Ｌ）ｗ−Ｐ］ｙによって表される場合は、それぞれのｗは独立して整数１〜２５であり、ｙは整数２〜６であり、ｚは１であり、
−（Ｌ）ｙ−および−（Ｌ）ｗ−中で、どの２つのアリーレン基も、単結合によって連結されていない］。
【００１６】
本開示の態様は、図と併せて読んだ際により良好に理解されるであろう。
【００１７】
図１〜１３は、本明細書中に記載のメソゲン含有化合物の特定の実施形態を合成するための例示的な方法を例示する。
【図面の簡単な説明】
【００１８】
【図１】図１は、メソゲン含有軟鎖アクリレート系を合成するための、ルイス酸触媒または塩基触媒のプロセスを例示する図である。
【図２Ａ】図２Ａおよび２Ｂは、式Ｖによる構造を有するビメソゲン含有化合物を合成するためのプロセスを例示する図である。
【図２Ｂ】図２Ａおよび２Ｂは、式Ｖによる構造を有するビメソゲン含有化合物を合成するためのプロセスを例示する図である。
【図３】図３および４は、式ＩＶによる構造を有するビメソゲン含有化合物を合成するための２つのプロセスを例示する図である。
【図４】図３および４は、式ＩＶによる構造を有するビメソゲン含有化合物を合成するための２つのプロセスを例示する図である。
【図５】図５は、式ＩＶによる構造を有するビメソゲン含有化合物を合成するための、光延（Ｍｉｔｓｕｎｏｂｏ）カップリング反応の使用を例示する図である。
【図６】図６は、式ＶＩまたはＶＩＩによる構造を有するメソゲン含有化合物を合成するためのプロセスを例示する図である。
【図７】図７は、式ＩＩの特定の実施形態によるポリカーボネート連結基の使用を例示する図である。
【図８】図８は、式ＩＩＩによる構造を有するメソゲン含有化合物を合成するためのプロセスを例示する図である。
【図９】図９は、式ＶＩによる構造を有するビメソゲン含有化合物を合成するためのプロセスを例示する図である。
【図１０】図１０および１１は、式ＶＩによる構造を有するメソゲン含有化合物を合成するためのプロセスを例示する図である。
【図１１】図１０および１１は、式ＶＩによる構造を有するメソゲン含有化合物を合成するためのプロセスを例示する図である。
【図１２】図１２は、式ＶＩまたはＶＩＩによる構造を有するメソゲン含有化合物を合成するためのプロセスを例示する図である。
【図１３】図１３は、式ＶＩＩＩによる構造を有するメソゲン含有化合物を合成するためのプロセスを例示する図である。
【発明を実施するための形態】
【００１９】
以下、メソゲン含有化合物ならびに本開示によるメソゲン含有化合物を含有する液晶組成物および配合物を記載する。本明細書中に開示するメソゲン含有化合物は、たとえば、たとえば液晶ポリマー（「ＬＣＰ」）、たとえば眼の要素（ｏｐｈｔｈａｌｍｉｃ  ｅｌｅｍｅｎｔ）、ディスプレイ要素、窓、および鏡を含めた光学素子において使用し得る配合物および組成物を含めた、様々な用途に使用し得る新規構造を提供する。本開示の特定の態様によれば、本開示のメソゲン含有化合物は、ＬＣＰを形成するための単量体として働き得る。
【００２０】
メソゲンとは、液晶中の構造的秩序を誘導する、液晶（「ＬＣ」）の基本単位である。ＬＣのメソゲン部分は、典型的には、ＬＣ組成物中の他のメソゲン構成成分と整列する強固な部分を含み、それによりＬＣ分子が一方向に整列される。メソゲンの強固な部分は、たとえば単環または多環の芳香環構造を含めた単環または多環の環構造などの、強固な分子構造からなり得る。潜在的なメソゲンの例を本明細書中にさらに詳述し、Ｄｅｍｕｓら、「Ｆｌｕｓｓｉｇｅ  Ｋｒｉｓｔａｌｌｅ  ｉｎ  Ｔａｂｅｌｌｅｎ」、ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ、Ｌｅｉｐｚｉｇ、１９７４年および「Ｆｌｕｓｓｉｇｅ  Ｋｒｉｓｔａｌｌｅ  ｉｎ  Ｔａｂｅｌｌｅｎ  ＩＩ」、ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ、Ｌｅｉｐｚｉｇ、１９８４年に記載のメソゲン化合物が含まれる。また、ＬＣには、ＬＣ分子中の１つまたは複数の柔軟な部分も含まれ得る。１つまたは複数の柔軟な部分は、ＬＣに流動性を与え得る。ＬＣは、非秩序状態または秩序（もしくは整列）状態で存在し得る。非秩序状態中のＬＣ分子は本質的にランダムな配向をとる、すなわち、ＬＣ分子に全体的な配向はない。秩序または整列状態のＬＣ分子は、一般に、ＬＣ分子のメソゲン部分が、ＬＣ材料の全体にわたって少なくとも部分的に整列している配向をとる。本明細書中で使用する用語「整列」または「整列した」とは、別の材料、化合物または構造との相互作用によって適切な配置または位置にすることを意味する。特定の実施形態では、ＬＣ分子のメソゲン部分は、平行の配向で少なくとも部分的に整列していてよい。他の実施形態では、ＬＣ分子のメソゲン部分は、反射偏光子においてなど、ヘリックスの配向で少なくとも部分的に整列していてよい。
【００２１】
本開示のメソゲン含有化合物は、ＬＣ組成物およびＬＣＰを合成するための単量体としてを含めた、様々な機能に使用し得る。本開示のメソゲン含有化合物は、単量体として振る舞ってポリマーを形成し得るか、または非単量体のＬＣ構成成分などの非単量体の構成成分として働き得る。メソゲン含有化合物は、架橋結合したネットワークまたはＬＣＰを形成し得る。本明細書中で使用する用語「化合物」とは、２つ以上の要素、構成成分、成分、または部分の結合によって形成された物質を意味し、２つ以上の要素、構成成分、成分、または部分の結合によって形成された分子および巨大分子（たとえば、ポリマーおよびオリゴマー）が含まれる。メソゲン含有化合物から形成された組成物は、基材に特定の所望の特徴を与え得る基材の少なくとも一部分上の硬化コーティングおよびフィルムなどの層として、ならびに成形品、組立品および注型品などの製品としての使用を含めた、様々な使用を有し得る。たとえば、メソゲン含有化合物から形成された組成物は、たとえば、光学的データ記憶装置用途で使用するため、フォトマスクとして、装飾用顔料として、化粧品中およびセキュリティ用途のため（たとえば米国特許第６，２１７，９４８号を参照）、医学、歯学、接着剤および光造形の用途のための硬化性樹脂として（たとえば米国特許第７，２３８，８３１号を参照）、前述の用途および様々な関連する装置で使用するための成形、組立、または注型品などの製品としてなどの、基材に特定の所望の特徴を与え得る基材の少なくとも一部分上の少なくとも部分的な層、コーティングまたはフィルムとして使用し得る。
【００２２】
メソゲン含有組成物は、光学素子、たとえば、眼の要素、ディスプレイ要素、窓、鏡、アクティブおよびパッシブの液晶セル、要素および装置、ならびに他のＬＣまたはＬＣＰ含有の目的品、たとえば、偏光子、光補償板（たとえば米国特許第７，１６９，４４８号を参照）、光抑制剤（たとえば米国再発行特許ＲＥ３９，６０５  Ｅ号を参照）、色フィルター、および光波サーキット用の波長板（たとえば米国特許第７，０５８，２４９号を参照）で使用するか、またはそれ内に取り込まれ得る、ＬＣおよび／またはＬＣＰへと配合し得る。たとえば、ＬＣＰは、抑制剤、導波管、反射体、円偏光子、広視角フィルムなどの光学フィルムを形成するために使用し得る。メソゲン含有化合物の具体的な実施形態は、少なくとも１つのフォトクロミックまたはフォトクロミック二色性の材料または化合物をさらに含む眼の要素を形成するためのＬＣ単量体としての、具体的な使用が見つかり得る。本明細書中にさらに詳述するように、本開示の様々な実施形態のメソゲン含有材料は、眼の要素および光学素子などの特定のフォトクロミックまたはフォトクロミック二色性材料に所望の動力学的特性を与えるために特に適切であり得る。他の実施形態では、ＬＣＰは、感光性および非感光性材料などの色素のホスト材料としても使用し得る。感光性材料には、熱的および非熱的に可逆性の材料やフォトクロミック／二色性材料などの有機フォトクロミック材料、無機フォトクロミック材料、蛍光またはリン光材料ならびに非線形光学材料（「ＮＬＯ」）が含まれ得る。非感光性材料には、固定色色素、二色性材料、熱変色（ｔｈｅｒｍｏｃｈｒｏｉｃ）材料、および顔料が含まれ得る。
【００２３】
本開示のメソゲン含有化合物は、一般に、たとえばＬＣＰを形成するために、直鎖状の長さが１〜５００個の原子結合であってよく、したがってＬＣとして作用してよく、ＬＣ特性を示すまたはＬＣ単量体として使用し得る材料または組成物内に取り込まれてもよい、少なくとも１つのメソゲン単位、少なくとも１つの反応基、および少なくとも１つの柔軟な連結基を含む。
【００２４】
一実施形態によれば、本開示のメソゲン含有化合物は、式Ｉを有する化合物によって表され得る。
【００２５】
【化４】
0005462871.tif 000011
式Ｉ中、それぞれのＸは、独立して、（ｉ）−Ｒ基、（ｉｉ）構造−（Ｌ）ｙ−Ｒによって表される基、（ｉｉｉ）構造−（Ｌ）−Ｒによって表される基、（ｖｉ）構造−（Ｌ）ｗ−Ｑによって表される基、（ｖ）構造
【００２６】
【化５−１】
0005462871.tif 000012
によって表される基、（ｖｉ）−（Ｌ）ｙ−Ｐによって表される基、または（ｖｉｉ）−（Ｌ）ｗ−［（Ｌ）ｗ−Ｐ］ｙによって表される基によって表され得る。さらに、式Ｉ中、それぞれのＰ基は、上記定義した反応基を表す。たとえば、反応基は、式Ｉに対応する構造またはその残基がポリマー内に取り込まれるように、基と反応し、発達中のポリマー上のコモノマーまたは反応基と反応し得る。
【００２７】
さらに、特定の実施形態では、Ｐは、重合可能な基を含む反応基であってよく、重合可能な基は、重合反応に参加するように適合している任意の官能基であり得る。重合反応の例には、Ｈａｗｌｅｙ’ｓ  Ｃｏｎｄｅｎｓｅｄ  Ｃｈｅｍｉｃａｌ  Ｄｉｃｔｉｏｎａｒｙ、第１３版、１９９７年、Ｊｏｈｎ  Ｗｉｌｅｙ  ＆  Ｓｏｎｓ、９０１〜９０２頁中の「重合」の定義に記載されているものが含まれる。たとえば、重合反応には、フリーラジカルが、一方の側上に付加することによって単量体の二重結合と反応すると同時に、他方の側上で新しい自由電子を生じる開始剤である、「付加重合」、２つの反応分子が一緒になってより大きな分子を形成すると共に、水分子などの小分子を排除する、「縮合重合」、および「酸化的カップリング重合」が含まれる。たとえば、Ｐは、非置換または置換の開環メタセシス重合前駆体であり得る。重合可能な基のさらなる例には、ヒドロキシ、アクリルオキシ、メタクリルオキシ、２−（アクリルオキシ）エチルカルバミル、２−（メタクリルオキシ）エチルカルバミル、イソシアナト、アジリジン、アリルオキシカルボニルオキシ、およびエポキシ、たとえばオキシラニルメチルが含まれる。他の実施形態では、Ｐは、本明細書中に開示する反応基などの、複数の反応基を有する構造を有し得る。たとえば、Ｐは、本明細書中に記載のように、２〜４個の反応基を有する構造を有し得る。特定の実施形態では、Ｐ上に複数の反応基を有することで、ポリマー内へのより有効な取り込みが可能となるか、または個々のポリマー鎖間の架橋結合が可能となり得る。複数の反応基を有するＰ基の適切な例には、ジアクリロイルオキシ（Ｃ１〜Ｃ６）アルキル、ジアクリロイルオキシアリール、トリアクリロイルオキシ（Ｃ１〜Ｃ６）アルキル、トリアクリロイルオキシアリール、テトラアクリロイルオキシ（Ｃ１〜Ｃ６）アルキル、テトラアクリロイルオキシアリール、ジヒドロキシ（Ｃ１〜Ｃ６）アルキル、トリヒドロキシ（Ｃ１〜Ｃ６）アルキル、テトラヒドロキシ（Ｃ１〜Ｃ６）アルキル、ジエポキシ（Ｃ１〜Ｃ６）アルキル、ジエポキシアリール、トリエポキシ（Ｃ１〜Ｃ６）アルキル、トリエポキシアリール、テトラエポキシ（Ｃ１〜Ｃ６）アルキル、テトラエポキシアリール、ジグリシジルオキシ（Ｃ１〜Ｃ６）アルキル、ジグリシジルオキシアリール、トリグリシジルオキシ（Ｃ１〜Ｃ６）アルキル、トリグリシジルオキシアリール、テトラグリシジルオキシ（Ｃ１〜Ｃ６）アルキル、およびテトラグリシジルオキシアリールが含まれる。
【００２８】
さらに、式Ｉを参照して、それぞれのＱ基は、ヒドロキシ、アミン、アルケニル、アルキニル、アジド、シリル、シリルヒドリド、オキシ（テトラヒドロ−２Ｈ−ピラン−２−イル）、イソシアナト、チオール、チオイソシアナト、カルボン酸、カルボン酸エステル、アミド、カルボン酸無水物、またはハロゲン化アシルを表し得る。特定の実施形態では、Ｑ基は、少なくとも１つのＱ基を含むメソゲン含有化合物がポリマーまたはコポリマーの主鎖内に取り込まれ得るように、反応基として作用し得る。たとえば、Ｑは、ヒドロキシ、アクリルオキシ、メタクリルオキシ、２−（アクリルオキシ）エチルカルバミル、２−（メタクリルオキシ）エチルカルバミル、イソシアナト、チオール、チオイソシアナト、アジリジン、アリルオキシカルボニルオキシ、カルボン酸またはカルボン酸誘導体、およびエポキシ、たとえばオキシラニルメチルから選択される基を含めた、本明細書中に記載されているものなどの重合可能な基であり得る。本明細書中で使用する用語「（メタ）アクリルオキシ」および「（メタ）アクリロイルオキシ」とは、互換性があるように使用し、置換または非置換のプロパ−２−エン−１−オイルオキシ構造をいう。
【００２９】
本明細書中に記載のように、式Ｉを参照して、Ｌ基、（Ｌ）ｙまたは（Ｌ）ｗは、連結基、好ましくは１〜５００個の原子結合の直鎖状の長さを有するものを表す。すなわち、一般構造Ｆ−Ｌ−Ｅについて、ＦおよびＥ基（式中、ＦおよびＥ基はそれぞれ、一般に、Ｐ、Ｒ、Ｑ、Ｘ、Ｔまたはメソゲン基のうちの任意のものを表し得る）の間の連結基の最長の直鎖状の長さは、１〜５００個の結合（介在原子が含まれる）の範囲であり得る。連結基の直鎖状の長さを議論する場合、連結基の長さは、直鎖状配列中の結合のそれぞれの長さおよび連結基の直鎖状配列中の様々な介在原子によって占有される距離を決定し、値を合計することによって計算し得ることが当業者には理解されることを、理解されよう。特定の実施形態では、結合の最長の直鎖状配列は、連結された基間が少なくとも２５個の結合であり得る。他の実施形態では、結合の最長の直鎖状配列は少なくとも３０個の結合であり得る。さらに他の実施形態では、結合の最長の直鎖状配列は少なくとも５０個の結合であり得る。特定の実施形態では、少なくとも２５個の結合を有する連結基Ｌにより、生じるメソゲン含有化合物の様々な利点が改善されることが確認された。たとえば、少なくとも２５個の結合の連結基は、メソゲン含有化合物を含む組成物中のフォトクロミック化合物などの添加剤の溶解度を改善させ得る、メソゲン含有化合物を含む組成物のより速いもしくは改善した整列特性を提供し得る、かつ／またはメソゲン含有化合物を含む組成物の粘度を下げ得る。
【００３０】
それぞれのＬ基は、同一または異なり、出現するごとに、単結合、多置換、上記定義した一置換または非置換のスペーサーから独立して選択され得る。「ｗ」は整数１〜２６によって表され、「ｙ」は整数２〜２５によって表され、「ｚ」は１または２のどちらかである。複数のＬ基が連続して出現する場合、たとえば、「ｙ」および／または「ｗ」が１より大きな整数である構造（Ｌ）ｙまたは（Ｌ）ｗ中では、隣接するＬ基は、同一の構造を有しても有さなくてもよいことを理解されたい。すなわち、たとえば、構造−（Ｌ）３−または−Ｌ−Ｌ−Ｌ−を有する連結基中では（すなわち、「ｙ」または「ｗ」が３である場合）、それぞれの−Ｌ−基は、上述のＬ基のうちの任意のものから独立して選択されてよく、隣接する−Ｌ−基は、同一の構造を有しても有さなくてもよい。たとえば、１つの例示的な実施形態では、−Ｌ−Ｌ−Ｌ−は、−（Ｃ１〜Ｃ３０）アルキレン−（Ｃ１〜Ｃ３０）アルキレン−（Ｃ１〜Ｃ３０）アルキレン−を表し得る（すなわち、−Ｌ−が出現するごとに（Ｃ１〜Ｃ３０）アルキレンによって表され、それぞれの隣接する（Ｃ１〜Ｃ３０）アルキレン基はアルキレン基中に同一または異なる数の炭素を有し得る）。別の例示的な実施形態では、−Ｌ−Ｌ−Ｌ−は、−アリーレン−（Ｃ１〜Ｃ３０）アルキルシリレン−（Ｃ１〜Ｃ３０）アルケノキシ−を表し得る（すなわち、−Ｌ−が出現するごとに隣接する−Ｌ−基と異なる）。したがって、（Ｌ）ｙまたは（Ｌ）ｗの構造は、隣接する−Ｌ−基の一部またはすべてが同一であるもの、およびすべての隣接する−Ｌ−基が異なるもの（ただし、どの２つのアリーレン基も単結合によって連結されていない）を含めた、連結基−Ｌ−の様々な配列のすべての可能な組合せに及ぶとして理解されるべきである。
【００３１】
さらに式Ｉを参照して、Ｒ基は上記定義した末端基を表す。
【００３２】
式Ｉをさらに参照して、メソゲン−１およびメソゲン−２基は、それぞれ独立して、強固な直棒様の液晶基、強固な曲がった棒様の液晶、または強固なディスク様の液晶基である。メソゲン−１およびメソゲン−２の構造は、当分野で公知の任意の適切なメソゲン基、たとえば、Ｄｅｍｕｓら、「Ｆｌｕｓｓｉｇｅ  Ｋｒｉｓｔａｌｌｅ  ｉｎ  Ｔａｂｅｌｌｅｎ」、ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ、Ｌｅｉｐｚｉｇ、１９７４年または「Ｆｌｕｓｓｉｇｅ  Ｋｒｉｓｔａｌｌｅ  ｉｎ  Ｔａｂｅｌｌｅｎ  ＩＩ」、ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ、Ｌｅｉｐｚｉｇ、１９８４年に記載されている任意のものであり得る。さらに、特定の実施形態によれば、メソゲン−１およびメソゲン−２基は、独立して、以下によって表される構造を有し得る。
【００３３】
【化５−２】
0005462871.tif 000013
上記メソゲン構造は、それぞれのＧ１、Ｇ２、およびＧ３基が、出現するごとに、非置換または置換の芳香族基、非置換または置換の脂環基、非置換または置換の複素環基、およびその混合物から選択される二価の基から独立して選択されてよく、置換基は、チオール、アミド、ヒドロキシ（Ｃ１〜Ｃ１８）アルキル、イソシアナト（Ｃ１〜Ｃ１８）アルキル、アクリロイルオキシ、アクリロイルオキシ（Ｃ１〜Ｃ１８）アルキル、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケン、Ｃ２〜Ｃ１８アルキン、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルカルボネート、アリールカルボネート、ペルフルオロ（Ｃ１〜Ｃ１８）アルキルアミノ、ジ−（ペルフルオロ（Ｃ１〜Ｃ１８）アルキル）アミノ、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ；シアノ、ハロ、もしくはＣ１〜Ｃ１８アルコキシで一置換されているまたはハロで多置換されている、直鎖または分枝状のＣ１〜Ｃ１８アルキル基、ならびに式−Ｍ（Ｔ）（ｔ−１）および−Ｍ（ＯＴ）（ｔ−１）のうちの１つを含む基［式中、Ｍは、アルミニウム、アンチモン、タンタル、チタン、ジルコニウムおよびケイ素から選択され、Ｔは、有機官能基、有機官能性炭化水素基、脂肪族炭化水素基および芳香族炭化水素基から選択され、ｔはＭの原子価である］から選択されるようにさらに定義される。さらに、メソゲン構造中、「ｃ」、「ｄ」、「ｅ」、および「ｆ」は、それぞれ０〜２０（両端を含む）の範囲の整数から独立して選択されてよく、「ｄ’」、「ｅ’」および「ｆ’」は、それぞれ独立して、０〜４の整数である（ただし、ｄ’＋ｅ’＋ｆ’の合計は少なくとも１である）。さらに上記メソゲン構造を参照して、Ｓ基は、Ｓ１、Ｓ２、Ｓ３、Ｓ４、およびＳ５基のそれぞれが、出現するごとに、以下から選択されるスペーサー単位から独立して選択され得るようなスペーサー基を表し：
（Ａ）−（ＣＨ２）ｇ−、−（ＣＦ２）ｈ−、−Ｓｉ（ＣＨ２）ｇ−、または−（Ｓｉ（ＣＨ３）２Ｏ）ｈ−であり、「ｇ」は、出現するごとに１〜２０から独立して選択され、「ｈ」は１〜１６（両端を含む）の整数である、
（Ｂ）−Ｎ（Ｚ）−、−Ｃ（Ｚ）＝Ｃ（Ｚ）−、−Ｃ（Ｚ）＝Ｎ−、−Ｃ（Ｚ’）２−Ｃ（Ｚ’）２−、または単結合であり、Ｚは、出現するごとに、水素、Ｃ１〜Ｃ６アルキル、シクロアルキルおよびアリールから独立して選択され、Ｚ’は、出現するごとに、Ｃ１〜Ｃ６アルキル、シクロアルキルおよびアリールから独立して選択される、あるいは
（Ｃ）−Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、−（Ｏ）Ｓ（Ｏ）Ｏ−、−Ｏ（Ｏ）Ｓ（Ｏ）Ｏ−または直鎖もしくは分枝状のＣ１〜Ｃ２４アルキレン残基であり、前記Ｃ１〜Ｃ２４アルキレン残基は、非置換であるか、シアノもしくはハロによって一置換されているか、またはハロによって多置換されている、
ただし、ヘテロ原子を含む２個のスペーサー単位が一緒に連結されている場合は、スペーサー単位は、ヘテロ原子が互いに直接連結しないように連結されており、Ｓ１およびＳ５が別の基と連結している場合は、これらは、２個のヘテロ原子が互いに直接連結しないように連結される。
【００３４】
本明細書中に開示する様々な実施形態によれば、上記メソゲンの構造中、「ｃ」、「ｄ」、「ｅ」、および「ｆ」は、それぞれ、０〜２０（両端を含む）の範囲の整数から独立して選択されることができ、「ｄ’」、「ｅ’」および「ｆ’」は、それぞれ、０、１、２、３、および４から独立して選択されることができる（ただし、ｄ’＋ｅ’＋ｆ’の合計は少なくとも１である）。本明細書中に開示する他の実施形態によれば、「ｃ」、「ｄ」、「ｅ」、および「ｆ」は、それぞれ、０〜２０（両端を含む）の範囲の整数から独立して選択されることができ、「ｄ’」、「ｅ’」および「ｆ’」は、それぞれ、０、１、２、３、および４から独立して選択されることができる（ただし、ｄ’＋ｅ’＋ｆ’の合計は少なくとも２である）。本明細書中に開示するさらに他の実施形態によれば、「ｃ」、「ｄ」、「ｅ」、および「ｆ」は、それぞれ、０〜２０（両端を含む）の範囲の整数から独立して選択されることができ、「ｄ’」、「ｅ’」および「ｆ’」は、それぞれ、０、１、２、３、および４から独立して選択されることができる（ただし、ｄ’＋ｅ’＋ｆ’の合計は少なくとも３である）。本明細書中に開示するさらに他の実施形態によれば、「ｃ」、「ｄ」、「ｅ」、および「ｆ」は、それぞれ、０〜２０（両端を含む）の範囲の整数から独立して選択されることができ、「ｄ’」、「ｅ’」および「ｆ’」は、それぞれ、０、１、２、３、および４から独立して選択されることができる（ただし、ｄ’＋ｅ’＋ｆ’の合計は少なくとも１である）。
【００３５】
Ｔ基は、上記定義したＰならびに水素、アリール、アルキル、アルコキシ、アルキルアルコキシ、アルコキシアルコキシ、ポリアルキルエーテル、（Ｃ１〜Ｃ６）アルキル（Ｃ１〜Ｃ６）−アルコキシ（Ｃ１〜Ｃ６）アルキル、ポリエチレンオキシおよびポリプロピレンオキシから選択される。
【００３６】
最後に、式Ｉを参照して、メソゲン含有化合物の構造は以下を要する：
（ｉ）Ｘ基がＲによって表される場合は、ｗは整数２〜２５であり、ｚは１であり、
（ｉｉ）Ｘ基が−（Ｌ）ｙ−Ｒによって表される場合は、ｗは１であり、ｙは整数２〜２５であり、ｚは１であり、
（ｉｉｉ）Ｘ基が−（Ｌ）ｗ−Ｒによって表される場合は、ｗは整数３〜２６であり、ｚは２であり、
（ｉｖ）Ｘ基が−（Ｌ）ｗ−Ｑによって表される場合は、ＰがＱ基によって表され、少なくとも１つのＱが、ヒドロキシ、アジド、シリル、シリルヒドリド、オキシ（テトラヒドロ−２Ｈ−ピラン−２−イル）、チオール、イソシアナト、チオイソシアナト、２−（アクリルオキシ）エチルカルバミル、２−（メタクリルオキシ）エチルカルバミル、アジリジニル、アリルオキシカルボニルオキシ、カルボン酸、カルボン酸エステル、アミド、カルボン酸無水物、およびハロゲン化アシルから選択される場合に、ｗは１であり、ｚは１であり、ＰがＱ基以外である場合に、それぞれのｗは独立して整数１〜２６であり、ｚは１であり、
（ｖｉ）Ｘ基が
【００３７】
【化６】
0005462871.tif 000014
によって表される場合は、ｗは１であり、ｙは整数２〜２５であり、ただし、−（Ｌ）ｙ−は、単結合とは異なる少なくとも２つのＬ基を含み、ｚは１であり、
（ｖｉ）Ｘ基が−（Ｌ）ｙ−Ｐによって表され、ただし、少なくとも１つのＰがオキセタン官能基とは異なる場合、ｗは１であり、ｙは整数２〜２５であり、ｚは１であり、−（Ｌ）ｙ−は、メソゲンとＰの間の少なくとも２５個の結合、好ましくは少なくとも３０個の結合の直鎖状配列を含み、
（ｖｉｉｉ）Ｘ基が−（Ｌ）ｗ−［（Ｌ）ｗ−Ｐ］ｙによって表される場合は、それぞれのｗは独立して整数１〜２５であり、ｙは整数２〜６であり、ｚは１であり、
−（Ｌ）ｙ−および−（Ｌ）ｗ−中で、どの２つのアリーレン基も、単結合によって連結されていない。
【００３８】
メソゲン含有化合物の特定の実施形態によれば、メソゲン含有化合物は官能性モノメソゲン含有化合物であり得る（すなわち、１個のメソゲン構造を含有するメソゲン含有化合物）。一実施形態によれば、官能性モノメソゲン含有化合物は式Ｉによって表される構造を有していてよく、式中、Ｘ基は−Ｒによって表され、「ｗ」は整数２〜２５であり、「ｚ」は１である。別の実施形態によれば、官能性モノメソゲン含有化合物は式Ｉによって表される構造を有していてよく、式中、Ｘ基は−（Ｌ）ｙ−Ｒによって表され、「ｗ」は１であり、「ｙ」は整数２〜２５であり、「ｚ」は１である。
【００３９】
メソゲン含有化合物の他の実施形態によれば、メソゲン含有化合物は官能性ビメソゲン含有化合物であり得る（すなわち、２個のメソゲン構造（同一または異なり得る）を含有するメソゲン含有化合物）。様々な実施形態において、官能性ビメソゲン含有化合物の構造は、２個のメソゲン単位の間に長鎖の連結基を有する。一実施形態によれば、官能性ビメソゲン含有化合物は式Ｉによって表される構造を有していてよく、式中、Ｘ基は
【００４０】
【化７】
0005462871.tif 000015
によって表され、ｗは１であり、ｙは整数２〜２５であり、ただし、−（Ｌ）ｙ−は、単結合とは異なる少なくとも２つのＬ基を含み、ｚは１である。
【００４１】
メソゲン含有化合物の別の実施形態では、メソゲン含有化合物は官能性モノメソゲン含有化合物であり得る（すなわち、１個のメソゲン構造を含有するメソゲン含有化合物）。官能性モノメソゲン含有化合物は式Ｉによって表される構造を有していてよく、式中、Ｘ基は−（Ｌ）ｗ−Ｑによって表され、ＰがＱ基によって表される場合は、少なくとも１つのＱが、ヒドロキシ、アジド、シリル、シリルヒドリド、オキシ（テトラヒドロ−２Ｈ−ピラン−２−イル）、チオール、イソシアナト、チオイソシアナト、２−（アクリルオキシ）エチルカルバミル、２−（メタクリルオキシ）エチルカルバミル、アジリジニル、アリルオキシカルボニルオキシ、カルボン酸、カルボン酸エステル、アミド、カルボン酸無水物、およびハロゲン化アシルから選択される場合に、ｗは１であり、ｚは１であり、ＰがＱ基以外である場合に、それぞれのｗは独立して整数１〜２６であり、ｚは１である。これらの実施形態によれば、メソゲン含有化合物は、ポリマー主鎖内に取り込まれ得る二官能性単量体である。すなわち、メソゲン含有基をはポリマー主鎖内に取り込まれ、それぞれの末端で、形成されたポリマーに、Ｑ基の残基によって付着する。本明細書中で使用する用語「残基」とは、反応基の反応後に残るものを意味する。別の実施形態では、官能性モノメソゲン含有化合物は式Ｉによって表される構造を有していてよく、式中、Ｘ基は−（Ｌ）ｙ−Ｐによって表され、ただし、少なくとも１つのＰがオキセタン官能基とは異なり、「ｗ」は１であり、「ｙ」は整数２〜２５であり、「ｚ」は１であり、−（Ｌ）ｙ−は、メソゲンとＰの間に少なくとも２５個の結合、好ましくは少なくとも３０個の結合の直鎖状配列を含む。具体的な実施形態では、−（Ｌ）ｙ−は、メソゲンとＰの間に少なくとも５０個の結合の直鎖状配列を含み得る。別の実施形態では、メソゲン含有化合物は式Ｉによる構造を有していてよく、Ｘ基は構造−（Ｌ）ｗ−［（Ｌ）ｗ−Ｐ］ｙによって表され、それぞれの「ｗ」は独立して整数１〜２５であり、「ｙ」は整数２〜６であり、「ｚ」は１である。これらの実施形態によれば、メソゲン含有化合物は３〜７個の反応基Ｐを有し得る。
【００４２】
様々な実施形態によれば、式Ｉによって表す本開示のメソゲン含有化合物は、液晶単量体であり得る。本明細書中で使用する用語「液晶単量体」とは、単量体状態および／またはポリマー状態で液晶特性を示し得る単量体化合物を意味する。すなわち、液晶単量体は、それ自体で、および／またはポリマーもしくはコポリマー内に取り込まれてＬＣＰを形成させた後に、液晶特性を示し得る。当業者は、メソゲン化合物がポリマー状態にある場合、これは、他の単量体および／またはコモノマーと反応させてポリマーが形成されており、したがって液晶単量体の残基であることを理解されよう。
【００４３】
したがって、本開示の実施形態には、本明細書中に記載の様々な実施形態によるメソゲン含有化合物またはその残基を含むポリマーまたはコポリマーも企図される。たとえば、一実施形態によれば、ポリマーまたはコポリマーは、ポリマーまたはコポリマー組成物中に懸濁または混合された単量体化合物などのメソゲン含有化合物を含み得る。別の実施形態では、ポリマーまたはコポリマーは、メソゲン含有化合物の残基を含み得る。一例によれば、メソゲン含有化合物の残基は、たとえば、ポリマー主鎖の一部として、または主鎖内に取り込まれて主鎖から出る側鎖を形成する単量体として、ポリマー構造内に取り込まれ得る。別の例では、メソゲン含有化合物の残基は別の反応物質と反応させてもよく（それによって残基を形成する）、その反応の生成物を、ポリマーまたはコポリマーに懸濁または混合させ得る。
【００４４】
特定の実施形態によれば、本明細書中に記載のメソゲン含有化合物またはその残基を含むポリマー組成物は、液晶ポリマーであり得る。たとえば、ＬＣＰは、異方性ＬＣＰ、等方性ＬＣＰ、サーモトロピックＬＣＰまたはリオトロピックＬＣＰであり得る。様々な実施形態では、ＬＣＰは、ネマチック相、スメクチック相、キラルネマチック相（すなわちコレステリック相）、ディスコチック相（キラルディスコチックが含まれる）、不連続立方相、六方晶、共連続立方相、ラメラ相、逆六方円柱相、または逆立方相のうちの少なくとも１つを示し得る。さらに、本開示の特定のＬＣＰでは、ＬＣ単量体またはその残基は、たとえば、熱エネルギーまたは光線照射に応答して、１つの相から別の相に移行し得る。
【００４５】
特定の実施形態では、本開示は、式ＩＩまたは式ＩＩＩによる構造によって表される液晶単量体を提供する。
【００４６】
【化８】
0005462871.tif 000016
これらの実施形態によれば、式ＩＩまたはＩＩＩのいずれか中のＰ基は、本明細書中に記載のＰのリストに記載されているものなどの反応基であってよく、重合可能な基、複数の反応基、または開環メタセシス重合前駆体を含むＰ基が含まれる。Ｑ基は、独立して、本明細書中でＱ基について記載した基のうちの任意のものであり得る。さらに、式ＩＩまたはＩＩＩのいずれかにおいて、（Ｌ）基は、同一または異なってよく、出現するごとに、本明細書中に記載した可能な（Ｌ）基のリストから独立して選択され得る。式ＩＩまたはＩＩＩのいずれかにおいて、Ｒ基は、本明細書中に記載した可能なＲ基のリストから選択され得る。式ＩＩまたはＩＩＩのいずれか中のメソゲン構成成分は、本明細書中に記載のメソゲンなどの、強固な直棒様の液晶基、強固な曲がった棒様の液晶基、または強固なディスク様の液晶基であってよく、本明細書中でさらに定義する以下の構造を有するものが含まれる。
【００４７】
【化９】
0005462871.tif 000017
さらに、式ＩＩおよびＩＩＩ中で、「ｗ」は２〜２５の範囲の整数であってよく、「ｙ」は２〜２５の範囲の整数であってよい。
【００４８】
他の実施形態では、本開示は、式ＩＶまたは式Ｖによる構造によって表されるビメソゲン液晶単量体を提供する。
【００４９】
【化１０】
0005462871.tif 000018
これらの実施形態によれば、式ＩＶまたはＶのいずれか中のそれぞれのＰ基は、独立して、本明細書中に記載のＰのリストに記載されているものなどの反応基であってよく、重合可能な基、複数の反応基、または開環メタセシス重合前駆体を含むＰ基が含まれる。Ｑ基は、独立して、本明細書中でＱ基について記載した基のうちの任意のものであり得る。さらに、式ＩＶまたはＶのいずれかにおいて、（Ｌ）基は、同一または異なってよく、出現するごとに、本明細書中に記載した可能な（Ｌ）基のリストから独立して選択され得る。式ＩＶまたはＶのいずれかにおいて、それぞれのＲ基は、本明細書中に記載した可能なＲ基のリストから独立して選択され得る。式ＩＶまたはＶのいずれか中のメソゲン構成成分は、強固な直棒様の液晶基、強固な曲がった棒様の液晶基、強固なディスク様の液晶基またはその組合せを有し得る。したがって、式ＩＶまたはＶのいずれかのメソゲン−１およびメソゲン−２は、本明細書中に記載のメソゲン構造から独立して選択されてよく、本明細書中でさらに定義する以下の構造を有するものが含まれる。
【００５０】
【化１１】
0005462871.tif 000019
さらに、式ＩＶおよびＶ中で、「ｗ」は２〜２５の範囲の整数であってよい。
【００５１】
さらに別の実施形態では、本開示は、式ＶＩによる構造によって表される二官能性液晶単量体を提供し：
【００５２】
【化１２】
0005462871.tif 000020
式Ｉによる構造に関して上記定義したように、Ｘは−（Ｌ）ｗ−Ｑである。
【００５３】
さらなる実施形態では、本開示は、式ＶＩＩによる構造によって表される液晶単量体を提供し：
【００５４】
【化１３】
0005462871.tif 000021
式Ｉによる構造に関して上記定義したように、Ｘは−（Ｌ）ｙ−Ｐである。
【００５５】
さらなる実施形態では、本開示は、式ＶＩＩＩによる構造によって表される液晶単量体を提供し：
【００５６】
【化１４】
0005462871.tif 000022
式Ｉによる構造に関して上記定義したように、Ｘは−（Ｌ）ｗ−［（Ｌ）ｗ−Ｐ］ｙである。
【００５７】
本明細書中に開示するメソゲン含有化合物の様々な実施形態によれば、メソゲン含有化合物の構造、たとえば、本明細書中に詳述する式Ｉ〜ＶＩＩＩによって表されるものは、化合物の１つまたは複数の部分の間に長い柔軟な連結基が含まれるように設計し得る。たとえば、本明細書中に開示するメソゲン含有化合物の様々な構造中で、連結基−（Ｌ）ｙ−および／または−（Ｌ）ｗ−、ならびに特定の事例では−（Ｌ）−基（たとえば−（Ｌ）−が少なくとも２５個の直鎖状の結合を含む場合）は、連結基によって連結された２個の基の間に、２５〜５００個の範囲の化学結合の長さの長い化学結合の直鎖状配列を含む、長い柔軟な連結基であり得る。特定の実施形態では、連結基は、２個の基の間に、３０〜５００個の範囲の化学結合の長さの長い化学結合の直鎖状配列を含み得る。他の実施形態では、連結基は、２個の基の間に、５０〜５００個の範囲の化学結合の長さの長い化学結合の直鎖状配列を含み得る。連結基に関して使用する、連結基によって連結される基の間の直鎖状配列中の化学結合は、共有または極性の共有の化学結合、たとえば共有または極性の共有のσ結合であってよく、１つまたは複数のπ結合も含まれ得る（ただし、直鎖状配列中の化学結合の長さを計算する際にπ結合は含まれない）。さらに、当業者には、連結基は、結合の直鎖状配列がそれを通して会合する介在原子も含むことが、理解されよう。
【００５８】
本明細書中にさらに詳述するように、本明細書中に開示するメソゲン含有化合物中の１つまたは複数の柔軟な連結基は、それから形成された化合物および組成物、たとえば硬化組成物に特定の望ましい特徴を与えると考えられている。たとえば、どの解釈にも制限されることを望まずに、メソゲン含有化合物またはその残基中の１つまたは複数の柔軟な連結基は、それから作製された硬化組成物が「より軟らかい」構造を有することをもたらし得ると考えられている。ＬＣＰ、層、コーティング、および化合物から作製したコーティングした物品などの硬化組成物の特徴に関して本明細書中で使用する用語「より軟らかい」とは、典型的には１５０ニュートン／ｍｍ２未満、たとえば０〜１４９．９ニュートン／ｍｍ２のフィッシャー微小硬度を示す組成物をいう。より軟らかい構造を有する硬化組成物は、所望のまたは改善された特徴、たとえば、改善されたＬＣ特徴、改善されたフォトクロミック性能、および改善された二色性性能を示し得る。たとえば、ポリマー、コポリマーまたは（コ）ポリマーの混合物などの硬化組成物では、ポリマー中に硬いおよび軟らかい区域または構成成分を有することが望ましい場合がある。硬化ポリマーが硬いおよび軟らかい区域または構成成分から構成され得るという概念は、当分野で公知である（たとえば、「Ｓｔｒｕｃｔｕｒｅ−Ｐｒｏｐｅｒｔｙ−Ｒｅｌａｔｉｏｎｓｈｉｐ  ｉｎ  Ｐｏｌｙｕｒｅｔｈａｎｅｓ」、Ｐｏｌｙｕｒｅｔｈａｎｅ  Ｈａｎｄｂｏｏｋ、Ｇ．  Ｏｅｒｔｅｌ編、第２版、Ｈａｎｓｅｒ  Ｐｕｂｌｉｓｈｅｒｓ、１９９４年、３７〜５３頁を参照）。典型的には、硬い区域または構成成分には、硬化ポリマー構造内に結晶性または半結晶性の領域が含まれる一方で、軟らかい区域または構成成分には、より非晶質、非結晶性またはゴム状の領域が含まれる。特定の実施形態では、ポリマー中の構成成分または単量体の残基の構造の、生じるポリマーの硬さまたは軟らかさのどちらかへの貢献は、たとえば、生じる硬化ポリマーのフィッシャー微小硬度を測定することによって決定し得る。ポリマーの物理特性はその分子構造に由来し、構成単位の選択、たとえば、単量体および他の反応物質の選択、添加剤、硬いおよび軟らかい区域の比、ならびにポリマー鎖間の原子相互作用によって引き起こされる超分子構造によって決定される。ポリウレタンなどのポリマーを調製するための材料および方法は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、１９９２年、第Ａ２１巻、６６５〜７１６頁に記載されている。
【００５９】
たとえば、本明細書中に記載のフォトクロミックおよび／または二色性の材料ならびに硬化層およびコーティングでは、ポリマー材料または硬化層およびコーティングの軟らかい区域または構成成分は、フォトクロミック、フォトクロミック二色性、および／または二色性の化合物が第１の状態から第２の状態へ可逆的に変換するための改善された可溶性環境を提供し得る一方で、ポリマー材料またはコーティングの硬い区域または構成成分は、材料もしくはコーティングの構造的完全性を提供する、および／または変換可能な化合物の移動を防止すると考えられている。フォトクロミックおよび／または二色性材料の一用途では、ポリマー中の軟らかいおよび硬い構成成分のバランスにより、適切な硬化材料または硬化層またはコーティングの所望の利点、すなわち、０〜１５０ニュートン／ｍｍ２の範囲のフィッシャー微小硬度を有し、良好なフォトクロミックおよび／または二色性の応答特徴も示す材料、層、またはコーティングが達成され得る。別の用途では、フォトクロミックおよび／または二色性材料を、６０ニュートン／ｍｍ２未満、たとえば０〜５９．９ニュートン／ｍｍ２、または５〜２５Ｎ／ｍｍ２のフィッシャー微小硬度を有する硬化ポリマー材料中に配置し、構造的強度をもたらすより硬いポリマー材料でコーティングするまたはそれ内に含有させ得る。さらなる用途では、フォトクロミックおよび／または二色性材料は、硬いポリマーコーティングまたは材料、たとえば、１５０ニュートン／ｍｍ２を超える、たとえば２００ニュートン／ｍｍ２またはそれ以上のフィッシャー微小硬度を有する材料内に取り込まれることができる、軟らかいポリマーシェルなどの軟らかいポリマー材料内に既に存在していてもよい。
【００６０】
本開示の他の実施形態は、本明細書中に詳述する式Ｉの構造によって表される少なくとも１つのメソゲン含有化合物またはその残基を含む、組成物、製品、光学素子、ＬＣ組成物、ＬＣセルなどを提供する。
【００６１】
特定の実施形態によれば、本開示は、本明細書中に記載のメソゲン含有化合物またはその残基を含む液晶（ＬＣ）組成物を提供する。
【００６２】
ＬＣ組成物は、たとえば硬化ＬＣＰを含めた液晶ポリマーをさらに含み得る。液晶ポリマーは第１の液晶単量体の残基を含んでもよく、第１のＬＣ単量体の残基は、本明細書中に定義した式Ｉの構造によって表されるメソゲン含有化合物の残基である。具体的な実施形態では、ＬＣＰはコポリマーであってよく、コポリマーは、たとえばコモノマー残基としてコポリマー内に取り込まれるメソゲン含有化合物の残基を含む。すなわち、特定の実施形態では、メソゲン含有化合物の残基をコポリマーの主鎖内に取り込まれてもよく（すなわち、残基の主鎖をコポリマーの主鎖内に完全に取り込まれる）、または、他の実施形態では、メソゲン含有化合物の残基を主鎖から出る側鎖としてコポリマー内に取り込まれてもよい（たとえば、残基が反応基Ｐによって主鎖と結合し、残基の残りがコポリマー主鎖の側鎖となり得る）。式Ｉによって表されるメソゲン含有化合物の残基をコポリマーの主鎖内に取り込まれる様々な実施形態では、Ｘ基は−（Ｌ）−Ｑによって表され得てよく、ＰはＱ基によって表され、「ｗ」は１であり、「ｚ」は１である。
【００６３】
式Ｉ〜ＶＩＩＩによって表されるメソゲン含有化合物の足場を合成するために、一般的な合成方法が開発されている。式の構造へまでの手法の例示的な実施形態を図中に例示する。たとえば、図１を参照して、軟鎖リンカーおよび反応基（ヒドロキシルまたは（メタ）アクリレート基）を有するメソゲン含有化合物は、ルイス酸触媒のプロセスまたは塩基触媒のプロセスのいずれかによって、過剰のカプロラクトンを用いて合成し得る。生じるメソゲン含有化合物は式ＩＩによって表される構造に対応する。
【００６４】
別の実施形態では、式Ｖに対応する構造を有するビメソゲン含有化合物の合成を図２Ａおよび２Ｂに記載する。この代表的な合成によれば、反応基Ｐを有する構造［式中、Ｐはヒドロキシルまたは（メタ）アクリレートである］は、６−クロロヘキサノールから容易に合成し得る。図３および４を参照して、式ＩＶに対応する構造を有するビメソゲン含有化合物は、市販されているまたは実験室で容易に調製される開始ヒドロキシカルボン酸から合成し得る。これらの図によれば、化合物のビメソゲン部分を合成経路の後半部分で取り込まれる。図５は、リンカー部分上の遊離ヒドロキシル基とヒドロキシ置換のメソゲン足場との間に結合を形成して、式ＩＶによる構造を形成する一手法を例示する。この手法では、光延型カップリングプロセスを利用して、メソゲン含有構造中にエーテル結合を形成する。
【００６５】
ここで、図６を参照すると、式ＶＩまたはＶＩＩの構造によって表されるメソゲン含有化合物を合成する手法である。この合成手法によれば、ルイス酸触媒作用または塩基触媒作用（図１を参照）のどちらかおよびカプロラクトンを用いて、アクリレート置換のヒドロキシメソゲンを軟らかいリンカー側鎖で官能化し得る。生じるヒドロキシル末端基は、ＰもしくはＱ基に対応し得るか、または反応性エステル官能基、たとえばアクリレートもしくはメタクリレートエステルへの変換によって、さらに官能化し得る。図７に例示する軟らかいリンカー鎖への別の手法では、ポリカーボネートリンカーを、ルイス酸触媒作用下で、過剰の１，３−ジオキサン−２−オンを用いて合成し得る。その後、生じるヒドロキシ末端のリンカーを、反応性エステル官能基、たとえばアクリレートまたはメタクリレートエステルの変換によってさらに官能化し得る。
【００６６】
図８は、式ＩＩＩによって表される構造を有するメソゲン含有化合物への一手法を例示する。この手法によれば、メソゲン側に反応性官能基Ｐを有し、軟らかいリンカー基側に非反応性基Ｒを有するメソゲン含有化合物を、カプロラクトン系のリンカーを用いて合成する。ここで、図９を参照すると、軟らかいカプロラクトン由来のリンカー基がコハク酸ジエステルによって付着される、式ＩＶによって表されるメソゲン含有化合物を合成する一手法である。
【００６７】
ここで、図１０および１１を参照して、式ＶＩによる構造を有するメソゲン含有化合物は、ヒドロキシル末端基をテトラヒドロ−２Ｈ−ピラニルエーテルとして保護して合成し得る。これらの合成戦略によれば、メソゲンは合成の最終ステップで構造内に取り込まれる。図１２を参照すると、反応基ＰまたはＱを有する２つの軟らかいカプロラクトン系のリンカーによって隣接されるメソゲン構造が合成される、式ＶＩまたはＶＩＩによって表されるメソゲン含有化合物への手法である。図１２によれば、反応基ＰまたはＱがヒドロキシルである場合は、これを（メタ）アクリロイルクロライドを用いたヒドロキシル基のエステル化によってさらに官能化させて、反応性エステル官能基を形成し得る。図１３を参照して、式ＶＩＩＩによって表される、複数の反応基Ｐを有するメソゲン含有構造を合成する。この手法によれば、ポリヒドロキシ化合物を用いて構造中に分枝点を確立する。図１〜１３に提示する合成スキームは例示目的でのみ提示し、式Ｉ〜ＶＩＩＩによって表されるメソゲン含有化合物を合成するいずれかの好ましい手法を暗示することを意味しないことに、注意されたい。有機合成の技術者は、標的メソゲン含有化合物の構造に基づいて数々の他の合成手法が可能であることを理解されよう。そのような代替合成手法は本開示の範囲内にある。
【００６８】
具体的な実施形態では、ポリマーは、コポリマー内に取り込まれたメソゲン含有化合物の残基を含むブロックまたは非ブロックコポリマーであり得る。たとえば、特定の実施形態では、ポリマーは、コポリマー内に取り込まれたメソゲン含有化合物の残基を、たとえばコポリマーの主鎖内に取り込まれた残基として、またはコポリマーの主鎖から出る側鎖として含む、ブロックコポリマーであり得る。特定の実施形態では、ブロックコポリマーは硬いブロックおよび軟らかいブロックを含み得る。これらの実施形態によれば、メソゲン含有化合物は、硬いブロック、軟らかいブロック、または硬いブロックおよび軟らかいブロックの両方内に取り込まれ得る。他の実施形態では、メソゲン含有化合物は、ブロックコポリマーのブロックのうちの１つ、たとえば、硬いブロックまたは軟らかいブロックなどに溶解していてよい（が取り込まれていない）。他の実施形態では、ポリマーは、ランダムコポリマー、交互コポリマー、周期コポリマー、および統計コポリマーなどの、非ブロックコポリマー（すなわち、特定の単量体残基の大きなブロックを有さないコポリマー）であり得る。たとえば、コポリマーのコモノマー残基のうちの一方または両方が、本明細書中に記載のメソゲン含有化合物であり得る。また、本開示は、２つ以上の異なる種類のコモノマー残基のコポリマーに及ぶことも意図する。
【００６９】
特定の実施形態によれば、硬化ＬＣＰは、本明細書中に定義したように、「軟らかい」または「硬い」ポリマーであり得る。たとえば、特定の実施形態では、ＬＣＰは０〜２００ニュートン／ｍｍ２未満のフィッシャー微小硬度を有し得る。他の実施形態では、ＬＣＰは、ポリマー主鎖上の隣接する鎖内または鎖間の架橋結合の間に平均数が少なくとも２０個の結合を有し得る。すなわち、ポリマー主鎖上の結合の直鎖状配列中、１つの架橋結合と次の隣接する架橋結合との間に少なくとも２０個の結合の直鎖状配列が存在する。どの解釈にも制限されることを望まずに、本明細書中に記載の硬化ＬＣＰなどのポリマーの主鎖上の鎖内または鎖間の架橋結合が遠く、たとえば少なくとも２０個の結合が離れている場合、生じるポリマー鎖はより柔軟であり、生じるポリマーが「より軟らかい」特徴を有すると考えられている。本明細書中に記載のように、「軟らかい」特徴を有するポリマーが、眼の用途、たとえばフォトクロミック用途などの特定の用途において望ましい場合がある。
【００７０】
本開示のＬＣ組成物の特定の実施形態では、ＬＣ組成物は、フォトクロミック化合物、二色性化合物、フォトクロミック二色性化合物、感光性材料、非感光性材料、および１つまたは複数の添加剤のうちの少なくとも１つをさらに含み得る。これらの実施形態によれば、１つまたは複数の添加剤は、液晶、液晶特性制御添加剤、非線形光学材料、色素、整列促進剤、動態増強剤、光開始剤、熱開始剤、界面活性剤、重合阻害剤、溶媒、光安定剤、熱安定剤、離型剤、レオロジー制御剤、ゲル化剤、レべリング剤、フリーラジカル捕捉剤、カップリング剤、偏向制御添加剤（ｔｉｌｔ  ｃｏｎｔｒｏｌ  ａｄｄｉｔｉｖｅ）、ブロックもしくは非ブロックポリマー材料、または接着促進剤であり得る。本明細書中で使用する用語「フォトクロミック化合物」には、一般に、光線照射に応答して第１の状態、たとえば「透明状態」から第２の状態、たとえば「有色状態」へと変換し、それぞれ熱エネルギーおよび光線照射に応答して第１の状態に戻ることができる、熱可逆性のフォトクロミック材料および非熱可逆性のフォトクロミック材料が含まれる。本明細書中で使用する用語「フォトクロミック」とは、少なくとも光線照射に応答して変動する少なくとも可視光線の吸収スペクトルを有することを意味する。本明細書中で使用する「光線照射」とは、応答を引き起こすことができる紫外線および可視光線などの電磁気線を意味する。本明細書中で使用する用語「二色性」とは、少なくとも透過線の直交する平面で偏光された２つの構成成分のうちの一方を、他方よりも強力に吸収できることを意味する。本明細書中で使用する用語「感光性材料」には、電磁気線に物理的または化学的に応答する材料、たとえば、リン光材料または蛍光材料などが含まれる。本明細書中で使用する用語「非感光性材料」には、固定色色素または熱変色材料などの電磁気線に応答しない材料が含まれる。
【００７１】
ＬＣ組成物がフォトクロミック化合物、二色性化合物またはフォトクロミック二色性化合物のうちの少なくとも１つを含む実施形態によれば、フォトクロミック化合物は、熱もしくは非熱可逆性のピラン、熱もしくは非熱可逆性のオキサジン、または熱もしくは非熱可逆性のフルギドから選択されるフォトクロミック基を含み得る。また、無機フォトクロミック材料も含まれる。本明細書中で使用する用語「非熱可逆性」とは、光線照射に応答して第１の状態から第２の状態へ切り替わり、光線照射に応答して第１の状態に戻ることに適合していることを意味する。
【００７２】
以下からフォトクロミック化合物を選択してよく、本明細書中に開示する様々な実施形態と併せて使用し得る、熱可逆性のフォトクロミックピランの例には、ベンゾピラン、ナフトピラン、たとえば、ナフト［１，２−ｂ］ピラン、ナフト［２，１−ｂ］ピラン、インデノ縮合ナフトピラン、たとえば米国特許第５，６４５，７６７号の第２段、第１６行〜第１２段、第５７行号に記載されているものなど、ならびに複素環縮合ナフトピラン、たとえば、米国特許第５，７２３，０７２号の第２段、第２７行〜第１５段、第５５行、第５，６９８，１４１号の第２段、第１１行〜第１９段、第４５行、第６，１５３，１２６号の第２段、第２６行〜第８段、第６０行、および第６，０２２，４９７号の第２段、第２１行〜第１１段、第４６行に記載されているものなど、スピロ−９−フルオレノ［１，２−ｂ］ピラン、フェナントロピラン、キノピラン、フルオロアンテノピラン、スピロピラン、たとえば、スピロ（ベンズインドリン）ナフトピラン、スピロ（インドリン）ベンゾピラン、スピロ（インドリン）ナフトピラン、スピロ（インドリン）キノピランおよびスピロ（インドリン）ピランが含まれる。ナフトピランおよび相補的な有機フォトクロミック物質のより具体的な例は、米国特許第５，６５８，５０１号の第１段、第６４行〜第１３段、第１７行に記載されている。スピロ（インドリン）ピランも、文献Ｔｅｃｈｎｉｑｕｅｓ  ｉｎ  Ｃｈｅｍｉｓｔｒｙ、第ＩＩＩ巻、「Ｐｈｏｔｏｃｈｒｏｍｉｓｍ」、第３章、Ｇｌｅｎｎ  Ｈ．  Ｂｒｏｗｎ編、Ｊｏｈｎ  Ｗｉｌｅｙ  ａｎｄ  Ｓｏｎｓ，  Ｉｎｃ．、ニューヨーク、１９７１年に記載されている。
【００７３】
以下からフォトクロミック化合物を選択してよく、本明細書中に開示する様々な実施形態と併せて使用し得る、熱可逆性のフォトクロミックオキサジンの例には、ベンゾオキサジン、ナフトオキサジン、ならびにスピロオキサジン、たとえば、スピロ（インドリン）ナフトオキサジン、スピロ（インドリン）ピリドベンゾオキサジン、スピロ（ベンズインドリン）ピリドベンゾオキサジン、スピロ（ベンズインドリン）ナフトオキサジン、スピロ（インドリン）ベンゾオキサジン、スピロ（インドリン）フルオランテンオキサジン、およびスピロ（インドリン）キノキサジン（ｑｕｉｎｏｘａｚｉｎｅ）が含まれる。
【００７４】
以下からフォトクロミック化合物を選択してよく、本明細書中に開示する様々な実施形態と併せて使用し得る、熱可逆性のフォトクロミックフルギドの例には、フルギミド、３−フリルおよび３−チエニルフルギドおよびフルギミド（これらは米国特許第４，９３１，２２０号の第２段、第５１行〜第１０段、第７行に開示されている）、ならびに前述のフォトクロミック材料／化合物のうちの任意のものの混合物が含まれる。それからフォトクロミック化合物を選択してよく、本明細書中に開示する様々な実施形態と併せて使用し得る、非熱可逆性のフォトクロミック化合物の例には、米国特許出願公開第２００５／０００４３６１号の段落［０３１４］〜［０３１７］に開示されているフォトクロミック化合物が含まれる。
【００７５】
特定の実施形態では、フォトクロミック化合物は無機フォトクロミック化合物であり得る。適切なものの例には、ハロゲン化銀、ハロゲン化カドミウムおよび／またはハロゲン化銅の結晶子が含まれる。無機フォトクロミック材料の他の例は、ユーロピウム（ＩＩ）および／またはセリウム（ＩＩ）を、ソーダ−シリカガラスなどの鉱物ガラスに加えることによって調製し得る。一実施形態によれば、無機フォトクロミック材料を溶融ガラスに加え、粒子へと形成し、それを本開示の組成物内に取り込まれて、そのような粒子を含む微粒子を形成し得る。ガラス粒子は、当分野で公知のいくつかの様々な方法のうちの任意のものによって形成し得る。適切な無機フォトクロミック材料は、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第４版、第６巻、３２２〜３２５頁にさらに記載されている。
【００７６】
組成物の他の実施形態は、リン光色素または蛍光色素などの発光性色素を含めた感光性材料を含み得る。当業者には公知のように、活性化後、リン光色素および蛍光色素は、原子または分子がより高い電子状態からより低い電子状態へと移る際に可視光線を放出する。２つの色素種の差異の１つは、照射線に曝された後の蛍光色素からの発光が、リン光色素からのそれよりも早く起こることである。
【００７７】
当業者に公知の蛍光色素を、本開示の様々な実施形態における感光性材料として使用し得る。様々な蛍光色素のリストには、Ｈａｕｇｌａｎｄ，  Ｒ．Ｐ．、Ｍｏｌｅｃｕｌａｒ  Ｐｒｏｂｅｓ  Ｈａｎｄｂｏｏｋ  ｆｏｒ  Ｆｌｕｏｒｅｓｃｅｎｔ  Ｐｒｏｂｅｓ  ａｎｄ  Ｒｅｓｅａｒｃｈ  Ｃｈｅｍｉｃａｌｓ、第６版、１９９６年を参照されたい。蛍光色素の例には、アントラセン、テトラセン、ペンタセン、ローダミン、ベンゾフェノン、クマリン、フルオレセイン、ペリレン、およびその混合物が含まれる。
【００７８】
当業者に公知のリン光色素を、本開示の様々な実施形態における感光性材料として使用し得る。リン光色素の適切な例には、トリス（２−フェニルピリジン）イリジウム［Ｉｒ（ｐｐｙ）３］および２，３，７，８，１２，１３，１７，１８−オクタエチル−２１Ｈ，２３Ｈ−ポルフィリン白金（ｐｌａｔｉｍｕｍ）（ＩＩ）［ＰｔＯＥＰ］などの金属−リガンド複合体、ならびにエオシン（２’，４’，５’，７’−テトラブロモフルオレセイン）、２，２’−ビピリジンおよびエリスロシン（ｅｒｔｈｒｏｓｉｎ）（２’，４’，５’，７’−テトラヨードフルオレセイン）などの有機色素が含まれる。
【００７９】
本開示の組成物における使用に適した非感光性材料の例には、固定色色素が含まれる。適切な固定色色素の例には、ニトロベンゼン色素、アゾ色素、アンスラキノン色素、ナフトキノン色素、ベンゾキノン色素、フェノチアジン色素、インジゴイド色素、キサンテン色素、フェナントリジン（ｐｈｅａｎｔｈｒｉｄｉｎｅ）色素、フタロシアニン色素およびトリアリールメタンに由来する色素が含まれ得る。これらの固定色色素は、単独で、または他の固定色色素もしくは他の発色化合物（フォトクロミック化合物など）との混合物として使用し得る。
【００８０】
熱変色材料を作製するために適切な他の化合物と共に使用する色素の適切な例には、置換フェニルメタンおよびフルオラン、たとえば３，３’−ジメトキシフルオラン（黄色）、３−クロロ−６−フェニルアミノフルオラン（オレンジ色）、３−ジエチルアミノ−６−メチル−７−クロロフルオラン（朱色）、３−ジエチル−７，８−ベンゾフルオラン（ピンク色）、クリスタルバイオレットラクトン（青色）、３，３’，３’’−トリス（ｐ−ジメチルアミノフェニル）フタリド（紫がかった青色）、マラカイトグリーンラクトン（緑色）、３，３−ビス（ｐ−ジメチルアミノフェニル（ｐｄｉｍｅｔｈｙｌａｍｉｎｏｐｈｅｎｙｌ））フタリド（緑色）、３−ジエチルアミノ（ｄｉｅｔｈｙｌｍａｉｎｏ）−６−メチル−７−フェニルアミノフルオラン（黒色）、インドリルフタリド、スピロピラン、クマリン、フルギドなどが含まれる。さらに、熱変色材料には、コレステリック液晶ならびにコレステリック液晶およびネマチック液晶の混合物も含まれ得る。
【００８１】
具体的な一実施形態によれば、フォトクロミック化合物は少なくとも２つのフォトクロミック基を含んでいてよく、フォトクロミック基は、個々のフォトクロミック基上の連結基の置換基を介して互いに連結している。たとえば、フォトクロミック基は、重合可能なフォトクロミック基またはホスト材料と適合性があるように適合させたフォトクロミック基（「適合化したフォトクロミック基」）であることができる。選択することができ、本明細書中に開示する様々な実施形態と併せて有用な、重合可能なフォトクロミック基の例は、米国特許第６，１１３，８１４号の第２段、第２４行〜第２２段、第７行に開示されている。選択することができ、本明細書中に開示する様々な実施形態と併せて有用な、適合化したフォトクロミック基の例は、米国特許第６，５５５，０２８号の第２段、第４０行〜第２４段、第５６行に開示されている。
【００８２】
他の適切なフォトクロミック基および相補的なフォトクロミック基は、米国特許第６，０８０，３３８号の第２段、第２１行〜第１４段、第４３行、第６，１３６，９６８号の第２段、第４３行〜第２０段、第６７行、第６，２９６，７８５号の第２段、第４７行〜第３１段、第５行、第６，３４８，６０４号の第３段、第２６行〜第１７段、第１５行、第６，３５３，１０２号の第１段、第６２行〜第１１段、第６４行、および第６，６３０，５９７号の第２段、第１６行〜第１６段、第２３行に記載されている。
【００８３】
上述のように、特定の実施形態では、フォトクロミック化合物はフォトクロミックピランであり得る。これらの実施形態によれば、フォトクロミック化合物は、式ＩＸによって表され得る。
【００８４】
【化１５】
0005462871.tif 000023
式ＩＸを参照して、Ａは、ナフト、ベンゾ、フェナントロ、フルオランテノ、アンテノ、キノリノ、チエノ、フロ、インドロ、インドリノ、インデノ、ベンゾフロ、ベンゾチエノ、チオフェノ、インデノ縮合ナフト、複素環縮合ナフト、および複素環縮合ベンゾから選択される、置換もしくは非置換の芳香環または置換もしくは非置換の縮合芳香環である。これらの実施形態によれば、芳香または縮合芳香環状の可能な置換基は、米国特許第５，４５８，８１４号、第５，４６６，３９８号、第５，５１４，８１７号、第５，５７３，７１２号、第５，５７８，２５２号、第５，６３７，２６２号、第５，６５０，０９８号、第５，６５１，９２３号、第５，６９８，１４１号、第５，７２３，０７２号、第５，８９１，３６８号、第６，０２２，４９５号、第６，０２２，４９７号、第６，１０６，７４４号、第６，１４９，８４１号、第６，２４８，２６４号、第６，３４８，６０４号、第６，７３６９９８号、第７，０９４，３６８号、第７，２６２，２９５号および第７，３２０，８２６号に開示されている。式ＩＸによれば、「ｉ」は、環Ａに付着した置換基Ｒ’の数であってよく、０〜１０の範囲であり得る。さらに、式ＩＸを参照して、ＢおよびＢ’は、それぞれ独立して、以下から選択される基を表し得る：
メタロセニル基（米国特許出願公開第２００７／０２７８４６０号の段落［０００８］〜［００３６］に記載されているものなど）、
反応性置換基または適合化置換基で一置換されているアリール基（米国特許出願公開第２００７／０２７８４６０号の段落［００３７］〜［００５９］に記載されているものなど）、
９−ジュロリジニル、フェニルおよびナフチルから選択される非置換、一、二または三置換のアリール基、ピリジル、フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニルおよびフルオレニルから選択される非置換、一または二置換の芳香族複素環基、ただし、アリールおよび芳香族複素環の置換基は、それぞれ独立して以下である：
ヒドロキシ、アリール、モノ−もしくはジ−（Ｃ１〜Ｃ１２）アルコキシアリール、モノ−もしくはジ−（Ｃ１〜Ｃ１２）アルキルアリール、ハロアリール、Ｃ３〜Ｃ７シクロアルキルアリール、Ｃ３〜Ｃ７シクロアルキル、Ｃ３〜Ｃ７シクロアルキルオキシ、Ｃ３〜Ｃ７シクロアルキルオキシ（Ｃ１〜Ｃ１２）アルキル、Ｃ３〜Ｃ７シクロアルキルオキシ（Ｃ１〜Ｃ１２）アルコキシ、アリール（Ｃ１〜Ｃ１２）アルキル、アリール（Ｃ１〜Ｃ１２）アルコキシ、アリールオキシ、アリールオキシ（Ｃ１〜Ｃ１２）アルキル、アリールオキシ（Ｃ１〜Ｃ１２）アルコキシ、モノ−もしくはジ−（Ｃ１〜Ｃ１２）アルキルアリール（Ｃ１〜Ｃ１２）アルキル、モノ−もしくはジ−（Ｃ１〜Ｃ１２）アルコキシアリール（Ｃ１〜Ｃ１２）アルキル、モノ−もしくはジ−（Ｃ１〜Ｃ１２）アルキルアリール（Ｃ１〜Ｃ１２）アルコキシ、モノ−もしくはジ−（Ｃ１〜Ｃ１２）アルコキシアリール（Ｃ１〜Ｃ１２）アルコキシ、アミノ、モノ−もしくはジ−（Ｃ１〜Ｃ１２）アルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジノ、Ｃ１〜Ｃ１２アルキル、Ｃ１〜Ｃ１２ハロアルキル、Ｃ１〜Ｃ１２アルコキシ、モノ（Ｃ１〜Ｃ１２）アルコキシ（Ｃ１〜Ｃ１２）アルキル、アクリルオキシ、メタクリルオキシ、ハロゲンまたは−Ｃ（＝Ｏ）Ｒ１であり、式中、Ｒ１は、−ＯＲ２、−Ｎ（Ｒ３）Ｒ４、ピペリジノまたはモルホリノなどの基を表し、Ｒ２は、アリル、Ｃ１〜Ｃ６アルキル、フェニル、モノ（Ｃ１〜Ｃ６）アルキル置換フェニル、モノ（Ｃ１〜Ｃ６）アルコキシ置換フェニル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、Ｃ１〜Ｃ６アルコキシ（Ｃ２〜Ｃ４）アルキルまたはＣ１〜Ｃ６ハロアルキルなどの基を表し、Ｒ３およびＲ４は、それぞれ独立して、Ｃ１〜Ｃ６アルキル、Ｃ５〜Ｃ７シクロアルキルまたは置換もしくは非置換のフェニルなどの基を表し、前記フェニル置換基は、それぞれ独立して、Ｃ１〜Ｃ６アルキルまたはＣ１〜Ｃ６アルコキシである、
ピラゾリル、イミダゾリル、ピラゾリニル、イミダゾリニル、ピロリジノ、フェノチアジニル、フェノキサジニル、フェナジニルおよびアクリジニルから選択される非置換または一置換の基であり、前記置換基は、それぞれ独立して、Ｃ１〜Ｃ１２アルキル、Ｃ１〜Ｃ１２アルコキシ、フェニルまたはハロゲンである、
４−置換のフェニルであり、置換基は、ジカルボン酸残基もしくはその誘導体、ジアミン残基もしくはその誘導体、アミノアルコール残基もしくはその誘導体、ポリオール残基もしくはその誘導体、−（ＣＨ２）−、−（ＣＨ２）ｋ−または−［Ｏ−（ＣＨ２）ｋ］ｑ−であり、「ｋ」は２〜６の範囲の整数を表し、「ｑ」は１〜５０の範囲の整数を表し、置換基は別のフォトクロミック材料のアリール基と接続している、
【００８５】
【化１６】
0005462871.tif 000024
によって表される基であり、Ｗは−ＣＨ２−または酸素などの基を表し、Ｙは酸素または置換された窒素などの基を表し、ただし、Ｙが置換された窒素を表す場合、Ｗは−ＣＨ２−を表し、置換された窒素置換基は、水素、Ｃ１〜Ｃ１２アルキルまたはＣ１〜Ｃ１２アシルであり、それぞれのＲ５は、独立して、Ｃ１〜Ｃ１２アルキル、Ｃ１〜Ｃ１２アルコキシ、ヒドロキシまたはハロゲンなどの基を表し、Ｒ６およびＲ７は、それぞれ独立して、水素またはＣ１〜Ｃ１２アルキルなどの基を表し、「ｊ」は０〜２の範囲の整数を表す、あるいは
【００８６】
【化１７】
0005462871.tif 000025
によって表される基であり、Ｒ８は水素またはＣ１〜Ｃ１２アルキルなどの基を表し、Ｒ９は非置換、一または二置換のナフチル、フェニル、フラニルまたはチエニルなどの基を表し、前記ナフチル、フェニル、フラニルおよびチエニル置換基は、それぞれ独立して、Ｃ１〜Ｃ１２アルキル、Ｃ１〜Ｃ１２アルコキシまたはハロゲンである。あるいは、ＢおよびＢ’は、一緒になってフルオレン−９−イリデンまたは一もしくは二置換のフルオレン−９−イリデンを形成する基を表してよく、前記フルオレン−９−イリデン置換基のそれぞれは、独立して、Ｃ１〜Ｃ１２アルキル、Ｃ１〜Ｃ１２アルコキシまたはハロゲンである。
【００８７】
さらに、式ＩＸを参照して、Ｒ’は式ＩＸ中の環状の置換基であってよく、Ｒ’がｓｐ３混成炭素上の置換基である場合は、それぞれのＲ’は、以下から独立して選択され得る：メタロセニル基；反応性置換基または適合化置換基；ペルハロ（Ｃ１〜Ｃ１０）アルキル、ペルハロ（Ｃ２〜Ｃ１０）アルケニル、ペルハロ（Ｃ３〜Ｃ１０）アルキニル、ペルハロ（Ｃ１〜Ｃ１０）アルコキシまたはペルハロ（Ｃ３〜Ｃ１０）シクロアルキル；−Ｏ（ＣＨ２）ａ（ＣＪ２）ｂＣＫ３によって表される基［式中、Ｋはハロゲンであり、Ｊは水素またはハロゲンであり、「ａ」は１〜１０の範囲の整数であり、「ｂ」は１〜１０の範囲の整数である］、
【００８８】
【化１８】
0005462871.tif 000026
のうちの１つによって表されるケイ素含有基［式中、Ｒ１０、Ｒ１１、およびＲ１２は、それぞれ独立して、Ｃ１〜Ｃ１０アルキル、Ｃ１〜Ｃ１０アルコキシまたはフェニルである］；水素、ヒドロキシ、Ｃ１〜Ｃ６アルキル、クロロ、フルオロ、Ｃ３〜Ｃ７シクロアルキル、アリルまたはＣ１〜Ｃ８ハロアルキル；モルホリノ、ピペリジノ、ピロリジノ、非置換、一または二置換のアミノ［式中、前記アミノ置換基は、それぞれ独立して、Ｃ１〜Ｃ６アルキル、フェニル、ベンジルまたはナフチルである］；フェニル、ナフチル、ベンジル、フェナントリル、ピレニル、キノリル、イソキノリル、ベンゾフラニル、チエニル、ベンゾチエニル、ジベンゾフラニル、ジベンゾチエニル、カルバゾリルまたはインドリルから選択される、非置換、一、二または三置換のアリール基［式中、アリール基置換基は、それぞれ独立して、ハロゲン、Ｃ１〜Ｃ６アルキルまたはＣ１〜Ｃ６アルコキシである］；−Ｃ（＝Ｏ）Ｒ１３［式中、Ｒ１３は、水素、ヒドロキシ、Ｃ１〜Ｃ６アルキル、Ｃ１〜Ｃ６アルコキシ、アミノ、モノ−またはジ−（Ｃ１〜Ｃ６）アルキルアミノ、モルホリノ、ピペリジノ、ピロリジノ、非置換、一または二置換のフェニルまたはナフチル、非置換、一または二置換のフェノキシ、非置換、一または二置換のフェニルアミノであり、前記フェニル、ナフチル、フェノキシ、およびフェニルアミノ置換基は、それぞれ独立して、Ｃ１〜Ｃ６アルキルまたはＣ１〜Ｃ６アルコキシである］；−ＯＲ１４［式中、Ｒ１４は、Ｃ１〜Ｃ６アルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、Ｃ１〜Ｃ６アルコキシ（Ｃ２〜Ｃ４）アルキル、Ｃ３〜Ｃ７シクロアルキル、モノ（Ｃ１〜Ｃ４）アルキル置換Ｃ３〜Ｃ７シクロアルキル、Ｃ１〜Ｃ８クロロアルキル、Ｃ１〜Ｃ８フルオロアルキル、アリルまたはＣ１〜Ｃ６アシル、−ＣＨ（Ｒ１５）Ｒ１６［式中、Ｒ１５は水素またはＣ１〜Ｃ３アルキルであり、Ｒ１６は−ＣＮ、−ＣＦ３または−ＣＯＯＲ１７［式中、Ｒ１７は水素もしくはＣ１〜Ｃ３アルキルである］である］、あるいは−Ｃ（＝Ｏ）Ｒ１８［式中、Ｒ１８は、水素、Ｃ１〜Ｃ６アルキル、Ｃ１〜Ｃ６アルコキシ、アミノ、モノ−もしくはジ−（Ｃ１〜Ｃ６）アルキルアミノ、非置換、一もしくは二置換のフェニルもしくはナフチル、非置換、一もしくは二置換のフェノキシまたは非置換、一もしくは二置換のフェニルアミノであり、前記フェニル、ナフチル、フェノキシおよびフェニルアミノ置換基は、それぞれ独立して、Ｃ１〜Ｃ６アルキルまたはＣ１〜Ｃ６アルコキシである］である］；４−置換のフェニル［式中、置換基は、ジカルボン酸残基もしくはその誘導体、ジアミン残基もしくはその誘導体、アミノアルコール残基もしくはその誘導体、ポリオール残基もしくはその誘導体、−（ＣＨ２）−、−（ＣＨ２）ｋ−または−［Ｏ−（ＣＨ２）ｋ］ｑ−であり、「ｋ」は２〜６の範囲の整数であり、「ｑ」は１〜５０の範囲の整数であり、置換基は別のフォトクロミック材料上のアリール基と接続している］；−ＣＨ（Ｒ１９）２［式中、Ｒ１９は−ＣＮあるいは−ＣＯＯＲ２０［式中、Ｒ２０は、水素、Ｃ１〜Ｃ６アルキル、Ｃ３〜Ｃ７シクロアルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキルまたは非置換、一もしくは二置換のフェニルもしくはナフチルであり、前記フェニルおよびナフチル置換基は、それぞれ独立して、Ｃ１〜Ｃ６アルキルまたはＣ１〜Ｃ６アルコキシである］である］；−ＣＨ（Ｒ２１）Ｒ２２［式中、Ｒ２１は、水素、Ｃ１〜Ｃ６アルキルまたは非置換、一もしくは二置換のフェニルもしくはナフチルであり、前記フェニルおよびナフチル置換基は、それぞれ独立して、Ｃ１〜Ｃ６アルキルまたはＣ１〜Ｃ６アルコキシであり、Ｒ２２は、−Ｃ（＝Ｏ）ＯＲ２３、−Ｃ（＝Ｏ）Ｒ２４あるいは−ＣＨ２ＯＲ２５［式中、Ｒ２３は、水素、Ｃ１〜Ｃ６アルキル、Ｃ３〜Ｃ７シクロアルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキルまたは非置換、一もしくは二置換のフェニルもしくはナフチルであり、前記フェニルおよびナフチル置換基は、それぞれ独立して、Ｃ１〜Ｃ６アルキルまたはＣ１〜Ｃ６アルコキシであり、Ｒ２４は、水素、Ｃ１〜Ｃ６アルキル、アミノ、モノ（Ｃ１〜Ｃ６）アルキルアミノ、ジ（Ｃ１〜Ｃ６）アルキルアミノ、フェニルアミノ、ジフェニルアミノ、（モノ−もしくはジ−（Ｃ１〜Ｃ６）アルキル置換フェニル）アミノ、（モノ−もしくはジ−（Ｃ１〜Ｃ６）アルコキシ置換フェニル）アミノ、ジ（モノ−もしくはジ−（Ｃ１〜Ｃ６）アルキル置換フェニル）アミノ、ジ（モノ−もしくはジ−（Ｃ１〜Ｃ６）アルコキシ置換フェニル）アミノ、モルホリノ、ピペリジノまたは非置換、一もしくは二置換のフェニルもしくはナフチルであり、前記フェニルまたはナフチル置換基は、それぞれ独立して、Ｃ１〜Ｃ６アルキルまたはＣ１〜Ｃ６アルコキシであり、Ｒ２５は、水素、−Ｃ（＝Ｏ）Ｒ２３、Ｃ１〜Ｃ６アルキル、Ｃ１〜Ｃ３アルコキシ（Ｃ１〜Ｃ６）アルキル、フェニル（Ｃ１〜Ｃ６）アルキル、モノ−アルコキシ置換フェニル（Ｃ１〜Ｃ６）アルキルまたは非置換、一もしくは二置換のフェニルもしくはナフチルであり、前記フェニルまたはナフチル置換基は、それぞれ独立して、Ｃ１〜Ｃ６アルキルまたはＣ１〜Ｃ６アルコキシである］である］；あるいは、同一原子上の２個のＲ’基は、一緒になって、オキソ基、３〜６個の炭素原子を含有するスピロ炭素環基または１〜２個の酸素原子およびスピロ炭素原子を含めた３〜６個の炭素原子を含有するスピロ複素環基を形成し、前記スピロ炭素環およびスピロ複素環基は、０、１または２個のベンゼン環と環化（ａｎｎｅｌｌａｔｅｄ）している；あるいは
Ｒ’がｓｐ２混成炭素上の置換基である場合は、それぞれのＲ’は独立して以下であり得る：水素；Ｃ１〜Ｃ６アルキル；クロロ；フルオロ；ブロモ；Ｃ３〜Ｃ７シクロアルキル；非置換、一または二置換のフェニル［式中、前記フェニル置換基は、それぞれ独立して、Ｃ１〜Ｃ６アルキルまたはＣ１〜Ｃ６アルコキシである］；−ＯＲ２６または−ＯＣ（＝Ｏ）Ｒ２６［式中、Ｒ２６は、水素、アミン、アルキレングリコール、ポリアルキレングリコール、Ｃ１〜Ｃ６アルキル、フェニル（Ｃ１〜Ｃ３）アルキル、モノ（Ｃ１〜Ｃ６）アルキル置換フェニル（Ｃ１〜Ｃ３）アルキル、モノ（Ｃ１〜Ｃ６）アルコキシ置換フェニル（Ｃ１〜Ｃ３）アルキル、（Ｃ１〜Ｃ６）アルコキシ（Ｃ２〜Ｃ４）アルキル、Ｃ３〜Ｃ７シクロアルキル、モノ（Ｃ１〜Ｃ４）アルキル置換Ｃ３〜Ｃ７シクロアルキルまたは非置換、一もしくは二置換のフェニルであり、前記フェニル置換基は、それぞれ独立して、Ｃ１〜Ｃ６アルキルまたはＣ１〜Ｃ６アルコキシである］；反応性置換基または適合化置換基；４−置換のフェニル［式中、前記フェニル置換基は、ジカルボン酸残基もしくはその誘導体、ジアミン残基もしくはその誘導体、アミノアルコール残基もしくはその誘導体、ポリオール残基もしくはその誘導体、−（ＣＨ２）−、−（ＣＨ２）ｋ−または−［Ｏ−（ＣＨ２）ｋ］ｑ−であり、「ｋ」は２〜６の範囲の整数であり、「ｑ」は１〜５０の範囲の整数であり、置換基は別のフォトクロミック材料上のアリール基と接続している］；−Ｎ（Ｒ２７）Ｒ２８［式中、Ｒ２７およびＲ２８は、それぞれ独立して、水素、Ｃ１〜Ｃ８アルキル、フェニル、ナフチル、フラニル、ベンゾフラン−２−イル、ベンゾフラン−３−イル、チエニル、ベンゾチエン−２−イル、ベンゾチエン−３−イル、ジベンゾフラニル、ジベンゾチエニル、ベンゾピリジル、フルオレニル、Ｃ１〜Ｃ８アルキルアリール、Ｃ３〜Ｃ８シクロアルキル、Ｃ４〜Ｃ１６ビシクロアルキル、Ｃ５〜Ｃ２０トリシクロアルキルもしくはＣ１〜Ｃ２０アルコキシ（Ｃ１〜Ｃ６）アルキルであるか、または、Ｒ２７およびＲ２８は、窒素原子と一緒になって、Ｃ３〜Ｃ２０ヘテロ−ビシクロアルキル環もしくはＣ４〜Ｃ２０ヘテロ−トリシクロアルキル環を形成する］、
【００８９】
【化１９】
0005462871.tif 000027
によって表される窒素含有環［式中、それぞれの−Ｖ−は、出現するごとに、−ＣＨ２−、−ＣＨ（Ｒ２９）−、−Ｃ（Ｒ２９）２−、−ＣＨ（アリール）−、−Ｃ（アリール）２−および−Ｃ（Ｒ２９）（アリール）−から独立して選択され、それぞれのＲ２９は、独立してＣ１〜Ｃ６アルキルであり、それぞれのアリールは、独立してフェニルまたはナフチルであり；−Ｕ−は、−Ｖ−、−Ｏ−、−Ｓ−、−Ｓ（Ｏ）−、−ＳＯ２−、−ＮＨ−、−Ｎ（Ｒ２９）−または−Ｎ（アリール）−であり；「ｓ」は１〜３の範囲の整数であり；「ｒ」は０〜３の範囲の整数であり、ただし、「ｒ」が０である場合は、−Ｕ−は−Ｖ−と同一である］、
【００９０】
【化２０】
0005462871.tif 000028
によって表される基［式中、それぞれのＲ３０は、独立して、Ｃ１〜Ｃ６アルキル、Ｃ１〜Ｃ６アルコキシ、フルオロまたはクロロであり；Ｒ３１、Ｒ３２およびＲ３３は、それぞれ独立して、水素、Ｃ１〜Ｃ６アルキル、フェニルもしくはナフチルであるか、または、Ｒ３１およびＲ３２は、一緒になって５〜８個の炭素原子の環を形成し；「ｐ」は０〜３の範囲の整数である］；あるいは、置換もしくは非置換のＣ４〜Ｃ１８スピロ二環式アミンまたは置換または非置換のＣ４〜Ｃ１８スピロ三環系アミン［式中、前記置換基は、それぞれ独立して、アリール、Ｃ１〜Ｃ６アルキル、Ｃ１〜Ｃ６アルコキシまたはフェニル（Ｃ１〜Ｃ６）アルキルである］、
あるいは、Ｒ’は、メタロセニル基；ペルフルオロアルキルまたはペルフルオロアルコキシ；−Ｃ（＝Ｏ）Ｒ３４または−ＳＯ２Ｒ３４［式中、それぞれのＲ３４は、独立して、水素、Ｃ１〜Ｃ６アルキル、−ＯＲ３５または−ＮＲ３６Ｒ３７［式中、Ｒ３５、Ｒ３６およびＲ３７は、それぞれ独立して、水素、Ｃ１〜Ｃ６アルキル、Ｃ５〜Ｃ７シクロアルキル、アルキレングリコール、ポリアルキレングリコールまたは非置換、一もしくは二置換のフェニルであり、前記フェニル置換基は、それぞれ独立して、Ｃ１〜Ｃ６アルキルまたはＣ１〜Ｃ６アルコキシである］である］；−Ｃ（＝Ｃ（Ｒ３８）２）Ｒ３９［式中、それぞれのＲ３８は、独立して、−Ｃ（＝Ｏ）Ｒ３４、−ＯＲ３５、−ＯＣ（＝Ｏ）Ｒ３５、−ＮＲ３６Ｒ３７、水素、ハロゲン、シアノ、Ｃ１〜Ｃ６アルキル、Ｃ５〜Ｃ７シクロアルキル、アルキレングリコール、ポリアルキレングリコールまたは非置換、一もしくは二置換のフェニルであり、前記フェニル置換基は、それぞれ独立して、Ｃ１〜Ｃ６アルキルまたはＣ１〜Ｃ６アルコキシであり、Ｒ３９は、水素、Ｃ１〜Ｃ６アルキル、Ｃ５〜Ｃ７シクロアルキル、アルキレングリコール、ポリアルキレングリコールまたは非置換、一もしくは二置換のフェニルであり、前記フェニル置換基は、それぞれ独立して、Ｃ１〜Ｃ６アルキルまたはＣ１〜Ｃ６アルコキシである］；あるいは−Ｃ≡ＣＲ４０または−Ｃ≡Ｎ［式中、Ｒ４０は、−Ｃ（＝Ｏ）Ｒ３４、水素、Ｃ１〜Ｃ６アルキル、Ｃ５〜Ｃ７シクロアルキルまたは非置換、一もしくは二置換のフェニルであり、前記フェニル置換基は、それぞれ独立して、Ｃ１〜Ｃ６アルキルまたはＣ１〜Ｃ６アルコキシである］であり得る；あるいは、少なくとも一対の隣接するＲ’基は、一緒になって、
【００９１】
【化２１】
0005462871.tif 000029
によって表される基を形成する［式中、ＤおよびＤ’は、それぞれ独立して、酸素もしくは−ＮＲ２７−基である］；または、隣接する原子上の２個のＲ’基は、一緒になって、芳香または芳香族複素環の縮合基を形成し、前記縮合基は、ベンゾ、インデノ、ジヒドロナフタレン、インドール、ベンゾフラン、ベンゾピランまたはチアナフテンである。
【００９２】
他の実施形態では、本開示のＬＣ組成物は二色性化合物を含み得る。適切な二色性化合物は、特許第７，０９７，３０３号の第７段、第６〜６０行に詳述されている。適切な慣用の二色性化合物の他の例には、アゾメチン、インジゴイド、チオインジゴイド、メロシアニン、インダン、キノフタロン（ｑｕｉｎｏｐｈｔｈａｌｏｎｉｃ）色素、ペリレン、フタロペリン、トリフェノジオキサジン、インドロキノキサリン、イミダゾ−トリアジン、テトラジン、アゾおよび（ポリ）アゾ色素、ベンゾキノン、ナフトキノン、アントロキノンおよび（ポリ）アントロキノン、アントロピリミジノン、ヨウ素およびイオデートが含まれる。別の実施形態では、二色性材料は重合可能な二色性化合物であることができる。すなわち、この実施形態によれば、二色性材料は、重合させることができる少なくとも１つの基（すなわち、「重合可能な基」または「反応基」）を含むことができる。たとえば、一実施形態では、少なくとも１つの二色性化合物は、少なくとも１つの重合可能な基が末端にある、少なくとも１つのアルコキシ、ポリアルコキシ、アルキル、またはポリアルキル置換基を有することができる。本明細書中で使用する用語「二色性」とは、少なくとも透過線の直交する平面で偏光された２つの構成成分のうちの一方を、他方よりも強力に吸収できることを意味する。本明細書中で使用する用語「直線偏光する」または「直線偏光」とは、光波の電気ベクトルの振動を一方向に限定することを意味する。したがって、二色性色素は、透過線の直交する平面で偏光された２つの構成成分のうちの一方を、他方よりも強力に吸収することができ、したがって透過線の直線偏光をもたらす。しかし、二色性色素は、透過線の直交する平面で偏光された２つの構成成分のうちの１つを優先的に吸収できる一方で、二色性色素の分子が整列していない場合は、透過線の正味の直線偏光が達成されない。すなわち、二色性色素の分子のランダム配置が原因で、個々の分子による選択的吸収が互いに相殺されて、正味または全体的な直線偏光効果が達成されない場合がある。したがって、正味の直線偏光を達成するために二色性色素の分子を整列することが、一般に必要である。米国特許出願公開第２００５／０００３１０７号の段落［０００８］〜［０１２６］に記載されているものなどの整列設備を用いて、二色性色素などの光学異方性色素の配置を促進し、それにより所望の光学特性または効果を達成し得る。
【００９３】
本明細書中のＬＣ組成物のさらに他の実施形態は、フォトクロミック二色性化合物を含み得る。本明細書中で使用する用語「フォトクロミック二色性」とは、特定の条件下でフォトクロミックおよび二色性（すなわち直線偏光）の特性をどちらも示すことを意味し、特性は少なくとも計装によって検出可能である。したがって、「フォトクロミック二色性化合物」とは、特定の条件下でフォトクロミックおよび二色性（すなわち直線偏光）の特性をどちらも示す化合物であり、特性は少なくとも計装によって検出可能である。したがって、フォトクロミック二色性化合物は、少なくとも光線照射に応答して変動する少なくとも可視光線の吸収スペクトルを有し、少なくとも透過線の直交する平面で偏光された２つの構成成分のうちの一方を、他方よりも強力に吸収することができる。したがって、上述の慣用のフォトクロミック化合物と同様、本明細書中に開示するフォトクロミック二色性化合物は熱可逆性であることができる。すなわち、フォトクロミック二色性化合物は、光線照射に応答して第１の状態から第２の状態へ切り替わり、熱エネルギーに応答して第１の状態に戻ることができる。
【００９４】
さらに、本明細書中に開示する様々な実施形態によれば、メソゲン含有材料は、少なくとも１つのフォトクロミック化合物、二色性化合物、またはフォトクロミック二色性化合物が所望の速度で第１の状態から第２の状態へ切り替わることを可能にするように、適合させることができる。一般に、慣用のフォトクロミック／二色性化合物は、光線照射に応答して１つの異性体から別の異性体へと変換することができ、それぞれの異性体は、特徴的な吸収スペクトルおよび／または偏光特徴を有する。本明細書中に開示する様々な実施形態によるフォトクロミック化合物、二色性化合物、またはフォトクロミック二色性化合物は、同様の異性体変換を受ける。この異性体変換（および逆変換）が起こる速度またはスピードは、部分的に、フォトクロミック化合物、二色性化合物、またはフォトクロミック二色性化合物を囲むメソゲン含有化合物を含む硬化層（すなわち「ホスト」）の特性に依存する。本発明者らは、フォトクロミック／二色性化合物の変換速度は、部分的に、ホストの鎖区域の柔軟性、すなわち、ホストの鎖区域の可動性または粘度に依存すると考える。具体的に、フォトクロミック化合物、二色性化合物、またはフォトクロミック二色性化合物の変換速度は、一般に、堅いまたは強固な鎖区域を有するホストよりも柔軟な鎖区域を有するホストの方が速いと考えられている。したがって、メソゲン含有化合物を含む組成物を含む少なくとも部分的な層がホストである、本明細書中に開示する特定の実施形態によれば、組成物は、フォトクロミック化合物、二色性化合物、またはフォトクロミック二色性化合物が所望の速度で様々な異性体状態間を変換することを可能にするように、適合させることができる。たとえば、組成物は、メソゲン含有化合物またはその残基の分子量および架橋結合密度のうちの１つまたは複数を調節することによって、適合させることができる。
【００９５】
たとえば、本明細書中に開示する様々な実施形態によれば、少なくとも１つのフォトクロミック二色性化合物は、第１の吸収スペクトルを有する第１の状態、第１の吸収スペクトルとは異なる第２の吸収スペクトルを有する第２の状態を有することができ、少なくとも光線照射に応答して第１の状態から第２の状態へ切り替わり、熱エネルギーに応答して第１の状態に戻るように適合させることができる。さらに、フォトクロミック二色性化合物は、第１の状態および第２の状態のうちの一方または両方で二色性（すなわち直線偏光）であることができる。たとえば、必要ではないが、フォトクロミック二色性化合物は、活性状態で直線偏光であり、漂白または退色（すなわち非活性）状態で非偏光であることができる。本明細書中で使用する用語「活性状態」とは、フォトクロミック二色性化合物の少なくとも一部分が第１の状態から第２の状態へ切り替わることを引き起こすために十分な光線照射に曝された際のフォトクロミック二色性化合物をいう。さらに、必要ではないが、フォトクロミック二色性化合物は、第１および第２の状態の両方で二色性であることができる。たとえば、フォトクロミック二色性化合物は、活性状態および漂白状態の両方で可視光線を直線偏光することができる。さらに、フォトクロミック二色性化合物は、活性状態で可視光線を直線偏光することができ、漂白状態でＵＶ照射線を直線偏光することができる。本明細書中に記載のＬＣ組成物中に含め得る適切なフォトクロミック二色性化合物の例には、米国特許出願公開第２００５／００１２９９８号の段落［００８９］〜［０３３９］に開示されているものが含まれる。さらに、特定のフォトクロミック二色性化合物の一般構造は、米国特許第７，３４２，１１２号の第５段、第３５行〜第３１段、第３行および表Ｖの第９７〜１０２段にわたって提示されている。
【００９６】
たとえば、本明細書中に開示するフォトクロミック化合物および／またはフォトクロミック二色性化合物は、単独で、あるいは別の慣用の有機フォトクロミック化合物（上述）と併せて、フォトクロミックもしくはフォトクロミック二色性化合物を取り込まれるＬＣ組成物、またはＬＣ組成物を塗布するもの（たとえば基材）が、所望の色または複数の色を、活性または「漂白」状態のどちらかで示すことができるような量または比で、使用できることが企図される。したがって、使用するフォトクロミックまたはフォトクロミック二色性化合物の量は、所望のフォトクロミック効果を生じるために十分な量が存在する限りは、重要でない。本明細書中で使用する用語「フォトクロミックな量」とは、所望のフォトクロミック効果を生じるために必要なフォトクロミックまたはフォトクロミック二色性化合物の量をいう。
【００９７】
本明細書中に開示する様々な実施形態によるＬＣ組成物および他の物品は、フォトクロミック特性および二色性特性などの所望の光学特性を達成するために必要な任意の量のフォトクロミック化合物、二色性化合物および／またはフォトクロミック二色性を含むことができる。
【００９８】
ＬＣ組成物の具体的な実施形態によれば、組成物は、液晶、液晶特性制御剤、非線形光学材料、色素、整列促進剤、動態増強剤、光開始剤、熱開始剤、界面活性剤、重合阻害剤、溶媒、光安定剤（紫外光吸収剤およびヒンダードアミン光安定剤（ＨＡＬＳ）などの光安定剤等）、熱安定剤、離型剤、レオロジー制御剤、ゲル化剤、レべリング剤（界面活性剤など）、フリーラジカル捕捉剤、または接着促進剤（ヘキサンジオールジアクリレートおよびカップリング剤など）から選択される添加剤をさらに含み得る。
【００９９】
本明細書中で使用する液晶材料は、液晶ポリマー、液晶プレポリマー、および液晶単量体から選択され得る。本明細書中で使用する用語「プレポリマー」とは、部分的に重合した材料を意味する。
【０１００】
本明細書中に開示する様々な実施形態と併せた使用に適した液晶単量体には、一官能性および多官能性の液晶単量体が含まれる。さらに、本明細書中に開示する様々な実施形態によれば、液晶単量体は、架橋結合可能な液晶単量体であることができ、さらに、光架橋結合可能な液晶単量体であることができる。本明細書中で使用する用語「光架橋結合可能」とは、光線照射に曝した際に架橋結合することができる、単量体、プレポリマーまたはポリマーなどの材料を意味する。
【０１０１】
本明細書中に開示する様々な実施形態による使用に適した架橋結合可能な液晶単量体の例には、アクリレート、メタクリレート、アリル、アリルエーテル、アルキン、アミノ、酸無水物、エポキシド、水酸化物、イソシアネート、ブロックイソシアネート、シロキサン、チオシアネート、チオール、尿素、ビニル、ビニルエーテルおよびその混合物から選択される官能基を有する液晶単量体が含まれる。本明細書中に開示する様々な実施形態による使用に適した光架橋結合可能な液晶単量体の例には、アクリレート、メタクリレート、アルキン、エポキシド、チオール、およびその混合物から選択される官能基を有する液晶単量体が含まれる。他の適切な架橋結合官能基は当業者に公知であろう。
【０１０２】
本明細書中に開示する様々な実施形態と併せた使用に適した液晶ポリマーおよびプレポリマーには、サーモトロピック液晶ポリマーおよびプレポリマー、ならびにリオトロピック液晶ポリマーおよびプレポリマーが含まれる。さらに、液晶ポリマーおよびプレポリマーは、主鎖ポリマーおよびプレポリマーまたは側鎖ポリマーおよびプレポリマーであることができる。したがって、本明細書中に開示する様々な実施形態によれば、液晶ポリマーまたはプレポリマーは架橋結合可能であることができ、さらに光架橋結合可能であることができる。
【０１０３】
本明細書中に開示する様々な実施形態による使用に適した適切な液晶ポリマーおよびプレポリマーの例には、アクリレート、メタクリレート、アリル、アリルエーテル、アルキン、アミノ、酸無水物、エポキシド、水酸化物、イソシアネート、ブロックイソシアネート、シロキサン、チオシアネート、チオール、尿素、ビニル、ビニルエーテル、およびその混合物から選択される官能基を有する主鎖および側鎖のポリマーおよびプレポリマーが含まれる。本明細書中に開示する様々な実施形態による使用に適した光架橋結合可能な液晶ポリマーおよびプレポリマーの例には、アクリレート、メタクリレート、アルキン、エポキシド、チオール、およびその混合物から選択される官能基を有するポリマーおよびプレポリマーが含まれる。
【０１０４】
特定の実施形態では、１つまたは複数の界面活性剤を使用し得る。界面活性剤には、湿潤剤、消泡剤、乳化剤、分散剤、レべリング剤などとしても知られる材料が含まれる。界面活性剤は陰イオン性、陽イオン性および非イオン性であることができ、それぞれの種類の多くの界面活性剤が購入可能である。使用し得る非イオン性界面活性剤の例には、ＩＧＥＰＡＬ（登録商標）ＤＭ界面活性剤などのエトキシ化アルキルフェノールまたはＴＲＩＴＯＮ（登録商標）Ｘ−１００として販売されているオクチル−フェノキシポリエトキシエタノール、ＳＵＲＦＹＮＯＬ（登録商標）１０４として販売されている２，４，７，９−テトラメチル−５−デシン−４，７−ジオールなどのアセチレンジオール、ＳＵＲＦＹＮＯＬ（登録商標）４００界面活性剤シリーズなどのエトキシ化アセチレンジオール、ＦＬＵＯＲＡＤ（登録商標）フルオロケミカル界面活性剤シリーズなどのフルオロ界面活性剤、およびＴＲＩＴＯＮ（登録商標）ＣＦ８７として販売されているベンジルキャップオクチルフェノールエトキシレートなどのキャップ非イオン性、ＰＬＵＲＡＦＡＣ（登録商標）ＲＡシリーズの界面活性剤として入手可能な酸化プロピレンキャップアルキルエトキシレート、オクチルフェノキシヘキサデシルエトキシベンジルエーテル、Ｂｙｋ  ＣｈｅｍｉｅからＢＹＫ（登録商標）−３０６添加剤として販売されている溶媒中のポリエーテル修飾ジメチルポリシロキサンコポリマー、ならびに言及したそのような界面活性剤の混合物が含まれる。
【０１０５】
非線形光学（ＮＬＯ）材料の実施形態には、現在利用可能であるか、または将来合成され得る、非線形光学特性を示し、結晶を形成する実質的に任意の有機物質が含まれ得る。例には以下の有機化合物が含まれる：Ｎ−（４−ニトロフェニル）−（Ｌ）−プロリノール（ＮＰＰ）、４−Ｎ，Ｎ−ジメチルアミノ−４’−Ｎ’−メチル−スチルバゾリウムトシレート（ＤＡＳＴ）、２−メチル−４−ニトロアニリン（ＭＮＡ）、２−アミノ−５−ニトロピリジン（２Ａ５ＮＰ）、ｐ−クロロフェニル尿素（ＰＣＰＵ）、および４−（Ｎ，Ｎ−ジメチルアミノ）−３−アセトアミドニトロベンゼン（ＤＡＮ）。適切なＮＬＯ材料のさらなる例は、米国特許第６，９４１，０５１号の第４段、第４〜３７行に開示されている。
【０１０６】
熱安定剤の例には、塩基性の窒素含有化合物、たとえば、ビウレア、アラントインまたはその金属塩、カルボン酸ヒドラジド、たとえば脂肪族または芳香族カルボン酸ヒドラジド、有機カルボン酸の金属塩、アルカリまたはアルカリ土類金属化合物、ヒドロタルサイト、ゼオライトならびに酸性化合物（たとえば、ホウ酸化合物、ヒドロキシル基を有する窒素含有環状化合物、カルボキシル基含有化合物、（ポリ）フェノール、ブチル化ヒドロキシトルエン、およびアミノカルボン酸）またはその混合物が含まれ得る。
【０１０７】
離型剤の例には、長鎖脂肪酸とペンタエリスリトールなどのアルコールとのエステル、ゲルベアルコール、長鎖ケトン、シロキサン、α−オレフィンポリマー、長鎖アルカンおよび１５〜６００個の炭素原子を有する炭化水素が含まれる。
【０１０８】
レオロジー制御剤とは、シリカなどの無機、結晶セルロースまたは粒子状ポリマー材料などの有機であり得る、典型的には粉末のシックナーである。ゲル化剤（ｇｅｌａｔｏｒ、ｇｅｌｌｉｎｇ  ａｇｅｎｔ）は、多くの場合有機物質であり、やはりそれらを加える材料のチキソトロピーに影響を与えることができる。適切なゲル化剤の例には、天然ガム、デンプン、ペクチン、寒天、およびゼラチンが含まれる。ゲル化剤は、多くの場合、多糖またはタンパク質に基づき得る。
【０１０９】
フリーラジカル捕捉剤には、塩酸カルシニンなどの加水分解に耐性のある合成擬ペプチド、Ｌ−リシンラウロイルメチオニンなどのリポアミノ酸、多酵素を含有する植物抽出物、天然トコフェロールおよび関連化合物、ならびに−ＯＨ、−ＳＨ、または−ＮＲＨ基などの活性水素を含有する化合物が含まれる。フリーラジカル捕捉剤のさらなる例は、慣用の光保護剤とは異なり、照射した光の吸収または吸収された光の消光ではなく、本質的にポリマー材料および抗酸化剤の光分解中に形成されたフリーラジカルおよびヒドロペルオキシドを捕捉または置き換える能力に基づく、立体的に障害されたアミン（ＨＡＬＳ＝ヒンダードアミン光安定剤）の群から選択される。
【０１１０】
接着促進剤には、米国特許出願公開第２００４／０２０７８０９号の段落［００３３］〜［００４２］に記載されているアミノ有機シラン材料、シランカップリング剤、有機チタネートカップリング剤および有機ジルコネートカップリング剤などの接着促進有機シラン材料が含まれる。接着促進剤のさらなる例には、Ｒｈｏｎｅ−Ｐｏｕｌｅｎｃから販売されているジルコ−アルミネート接着促進化合物が含まれる。アルミニウム−ジルコニウム複合体の調製は、米国特許第４，５３９，０４８号および第４，５３９，０４９号に記載されている。これらの特許は、以下の経験的な式に対応するジルコ−アルミネート複合体反応生成物を記載している：
（Ａｌ２（ＯＲ１Ｏ）ａＡｂＢｃ）Ｘ（ＯＣ（Ｒ２）Ｏ）Ｙ（ＺｒＡｄＢｅ）Ｚ［式中、Ｘ、Ｙ、およびＺは、少なくとも１であり、Ｒ２は、２〜１７個の炭素原子を有するアルキル、アルケニル、アミノアルキル、カルボキシアルキル、メルカプトアルキル、またはエポキシアルキル基であり、Ｘ：Ｚの比は約２：１〜約５：１である］。さらなるジルコ−アルミネート複合体は、米国特許第４，６５０，５２６号に記載されている。
【０１１１】
本明細書中に開示する様々な実施形態による少なくとも部分的なコーティング中に存在することができる色素の例には、少なくとも部分的なコーティングに所望の色または他の光学特性を与えることができる有機色素が含まれる。
【０１１２】
本明細書中で使用する用語「整列促進剤」とは、それを加える材料の、整列の速度および均一性のうちの少なくとも１つを促進することができる添加剤を意味する。本明細書中に開示する様々な実施形態による少なくとも部分的なコーティング中に存在することができる整列促進剤の例には、米国特許第６，３３８，８０８号および米国特許公開第２００２／００３９６２７号に記載されているものが含まれる。
【０１１３】
本明細書中に開示する様々な実施形態による少なくとも部分的なコーティング中に存在することができる動態増強添加剤の例には、エポキシ含有化合物、有機ポリオール、および／または可塑化剤が含まれる。そのような動態増強添加剤のより具体的な例は、米国特許第６，４３３，０４３号および米国特許公開第２００３／００４５６１２号に開示されている。
【０１１４】
本明細書中に開示する様々な実施形態による少なくとも部分的なコーティング中に存在することができる光開始剤の例には、切断型光開始剤および引き抜き型光開始剤が含まれる。切断型光開始剤の例には、アセトフェノン、α−アミノアルキルフェノン、ベンゾインエーテル、ベンゾイルオキシム、アシルホスフィンオキシドおよびビスアシルホスフィンオキシドまたはそのような開始剤の混合物が含まれる。そのような光開始剤の市販の例は、Ｃｉｂａ  Ｃｈｅｍｉｃａｌｓ，Ｉｎｃから入手可能なＤＡＲＯＣＵＲＥ（登録商標）４２６５である。引き抜き型光開始剤の例には、ベンゾフェノン、ミヒラーケトン、チオキサントン、アントラキノン、ショウノウキノン、フルオロン、ケトクマリンまたはそのような開始剤の混合物が含まれる。
【０１１５】
本明細書中に開示する様々な実施形態によるＬＣ組成物中に存在することができる光開始剤の別の例は、可視光開始剤である。適切な可視光開始剤の例は、米国特許第６，６０２，６０３号の第１２段、第１１行〜第１３段、第２１行に記載されている。
【０１１６】
熱開始剤の例には、有機ペルオキシ化合物およびアゾビス（有機ニトリル）化合物が含まれる。熱開始剤として有用な有機ペルオキシ化合物の具体的な例には、第三ブチルペルオキシイソプロピルカルボネートなどのペルオキシ一炭酸エステル、ジ（２−エチルヘキシル）ペルオキシジカルボネート、ジ（第二ブチル）ペルオキシジカルボネートおよびジイソプロピルペルオキシジカルボネートなどのペルオキシ二炭酸エステル、２，４−ジクロロ過酸化ベンゾイル、イソブチリルペルオキシド、デカノイルペルオキシド、ラウロイルペルオキシド、プロピオニルペルオキシド、アセチルペルオキシド、過酸化ベンゾイルおよびｐ−クロロ過酸化ベンゾイルなどのジアシルペルオキシド（ｄｉａｃｙｐｅｒｏｘｉｄｅ）、ｔ−ブチルペルオキシピバレート、ｔ−ブチルペルオキシオクチレートおよびｔ−ブチルペルオキシイソブチレートなどのペルオキシエステル、メチルエチルケトンペルオキシドならびに、アセチルシクロヘキサンスルホニルペルオキシドが含まれる。一実施形態では、使用する熱開始剤は、生じるポリマー物（ｐｏｌｙｍｅｒｉｚａｔｅ）を変色させないものである。熱開始剤として使用することができるアゾビス（有機ニトリル）化合物の例には、アゾビス（イソブチロニトリル）、アゾビス（２，４−ジメチルバレロニトリル）またはその混合物が含まれる。
【０１１７】
重合阻害剤の例には、ニトロベンゼン、１，３，５，−トリニトロベンゼン、ｐ−ベンゾキノン、クロラニル、ＤＰＰＨ、ＦｅＣｌ３、ＣｕＣｌ２、酸素、硫黄、アニリン、フェノール、ｐ−ジヒドロキシベンゼン、１，２，３−トリヒドロキシベンゼン、および２，４，６−トリメチルフェノールが含まれる。
【０１１８】
本明細書中に開示する様々な実施形態によるＬＣ組成物中に存在することができる溶媒の例には、ＬＣ組成物の固体構成成分を溶かすもの、ＬＣ組成物および要素や基材と適合性のあるもの、ならびに／またはＬＣ組成物を塗布する表面の均一な被覆を保証できるものが含まれる。潜在的な溶媒には、プロピレングリコールモノメチルエーテルアセテートおよびその誘導体（ＤＯＷＡＮＯＬ（登録商標）工業用溶媒として販売）、アセトン、プロピオン酸アミル、アニソール、ベンゼン、酢酸ブチル、シクロヘキサン、エチレングリコールのジアルキルエーテル、たとえば、ジエチレングリコールジメチルエーテルおよびその誘導体（ＣＥＬＬＯＳＯＬＶＥ（登録商標）工業用溶媒として販売）、ジエチレングリコールジベンゾエート、ジメチルスルホキシド、ジメチルホルムアミド、ジメトキシベンゼン、酢酸エチル、イソプロピルアルコール、メチルシクロヘキサノン、シクロペンタノン、メチルエチルケトン、メチルイソブチルケトン、プロピオン酸メチル、炭酸プロピレン、テトラヒドロフラン、トルエン、キシレン、２−メトキシエチルエーテル、３−プロピレングリコールメチルエーテル、ならびにその混合物が含まれる。
【０１１９】
特定の実施形態では、本開示のＬＣ組成物は、少なくとも１つの追加のポリマー材料をさらに含み得る。本明細書中に開示する様々な実施形態と併せて使用し得る追加のポリマー材料の適切な例には、たとえば、米国特許第５，９６２，６１７号および米国特許第５，６５８，５０１号の第１５段、第２８行〜第１６段、第１７行に開示されている単量体および単量体の混合物から調製したホモポリマーおよびコポリマーが含まれる。たとえば、そのようなポリマー材料は、熱可塑性または熱硬化性のポリマー材料であることができ、透明または光学的に透明であることができ、任意の所要の屈折率を有することができる。そのような開示された単量体およびポリマーの例には、ポリオール（アリルカルボネート）単量体、たとえば、ジエチレングリコールビス（アリルカルボネート）などのアリルジグリコールカルボネート（単量体はＰＰＧ  Ｉｎｄｕｓｔｒｉｅｓ，Ｉｎｃ．から商標ＣＲ−３９の下で販売されている）、たとえばポリウレタンプレポリマーとジアミン硬化剤との反応によって調製される、ポリ尿素−ポリウレタン（ポリ尿素−ウレタン）ポリマー（そのような１つのポリマーの組成物はＰＰＧ  Ｉｎｄｕｓｔｒｉｅｓ，Ｉｎｃ．から商標ＴＲＩＶＥＸの下で販売されている）、ポリオール（メタ）アクリロイル末端のカルボネート単量体、ジエチレングリコールジメタクリレート単量体、エトキシ化フェノールメタクリレート単量体、ジイソプロペニルベンゼン単量体、エトキシ化トリメチロールプロパントリアクリレート単量体、エチレングリコールビスメタクリレート単量体、ポリ（エチレングリコール）ビスメタクリレート単量体、ウレタンアクリレート単量体、ポリ（エトキシ化ビスフェノールＡジメタクリレート）、ポリ（酢酸ビニル）、ポリ（ビニルアルコール）、ポリ（塩化ビニル）、ポリ（塩化ビニリデン）、ポリエチレン、ポリプロピレン、ポリウレタン、ポリチオウレタン、ビスフェノールＡおよびホスゲンに由来する炭酸結合樹脂などの熱可塑性ポリカーボネート（１つのそのような材料は商標ＬＥＸＡＮの下で販売されている）、商標ＭＹＬＡＲの下で販売されている材料などのポリエステル、ポリ（エチレンテレフタレート）、ポリビニルブチラール、商標ＰＬＥＸＩＧＬＡＳの下で販売されている材料などのポリ（メチルメタクリレート）、ならびに、多官能性イソシアネートを、ホモ重合させた、またはポリチオール、ポリイソシアネート、ポリイソチオシアネートおよび任意選択でエチレン不飽和単量体もしくはハロゲン化芳香族含有ビニル単量体と共重合および／もしくは三元重合させたポリチオールまたはポリエピスルフィド単量体と反応させることによって調製したポリマーが含まれる。また、たとえば、ブロックコポリマーまたは相互侵入網目生成物を形成するための、そのような単量体のコポリマーならびに記載したポリマーおよびコポリマーと他のポリマーとの混合物も企図される。
【０１２０】
具体的な一実施形態によれば、追加のポリマー材料は、ポリアクリレート、ポリメタクリレート、ポリ（Ｃ１〜Ｃ１２）アルキルメタクリレート、ポリオキシ（アルキレンメタクリレート）、ポリ（アルコキシル化フェノールメタクリレート）、酢酸セルロース、三酢酸セルロース、プロピオン酸酢酸セルロース、酢酸酪酸セルロース、ポリ（酢酸ビニル）、ポリ（ビニルアルコール）、ポリ（塩化ビニル）、ポリ（塩化ビニリデン）、ポリ（ビニルピロリドン）、ポリ（（メタ）アクリルアミド）、ポリ（ジメチルアクリルアミド）、ポリ（ヒドロキシエチルメタクリレート）、ポリ（（メタ）アクリル酸）、熱可塑性ポリカーボネート、ポリエステル、ポリウレタン、ポリチオウレタン、ポリ（エチレンテレフタレート）、ポリスチレン、ポリ（αメチルスチレン）、コポリ（スチレン−メチルメタクリレート）、コポリ（スチレン−アクリロニトリル）、ポリビニルブチラールならびにポリオール（アリルカルボネート）単量体、一官能性アクリレート単量体、一官能性メタクリレート単量体、多官能性アクリレート単量体、多官能性メタクリレート単量体、ジエチレングリコールジメタクリレート単量体、ジイソプロペニルベンゼン単量体、アルコキシル化多価アルコール単量体およびジアリリデンペンタエリスリトール単量体からなる群のメンバーのポリマーから選択される。
【０１２１】
別の具体的な実施形態によれば、少なくとも１つの追加のポリマー材料は、アクリレート、メタクリレート、メチルメタクリレート、エチレングリコールビスメタクリレート、エトキシ化ビスフェノールＡジメタクリレート、酢酸ビニル、ビニルブチラール、ウレタン、チオウレタン、ジエチレングリコールビス（アリルカルボネート）、ジエチレングリコールジメタクリレート、ジイソプロペニルベンゼン、およびエトキシ化トリメチロールプロパントリアクリレートから選択される単量体のホモポリマーまたはコポリマーであり得る。
【０１２２】
本開示のさらに他の実施形態は、光学素子を提供する。光学素子は、基材および基材の少なくとも一部分上の少なくとも部分的な層を含む。本明細書中で使用する用語「層」には、硬化し得る層、コーティング、およびフィルムが含まれる。これらの実施形態によれば、少なくとも部分的な層は、式Ｉ、ＩＩ、ＩＩＩ、ＩＶ、Ｖ、ＶＩ、ＶＩＩ、もしくはＶＩＩＩによる構造を有するものまたはその混合物などの、本開示の様々な実施形態に従って記載したメソゲン含有化合物またはその残基を含む。他の実施形態では、部分的な層は、本明細書中に記載の様々な実施形態によるＬＣ組成物を含み得る。本明細書中で使用する用語「光学的」とは、光および／または視覚に付随するまたは関連することを意味する。たとえば、様々な実施形態によれば、光学素子または装置は、眼の要素および装置、ディスプレイ要素および装置、窓、鏡、ならびにアクティブおよびパッシブの液晶セルの要素および装置から選択することができる。
【０１２３】
本明細書中で使用する用語「液晶セル」とは、秩序化されることができる液晶材料を含有する構造をいう。アクティブ液晶セルとは、電場または磁場などの外力を施用することによって、液晶材料が秩序および無秩序状態の間または２つの秩序状態の間を切り替わることができるセルである。パッシブ液晶セルとは、液晶材料が秩序状態を維持するセルである。アクティブ液晶セルの要素または装置の一例は、液晶ディスプレイである。
【０１２４】
本明細書中で使用する用語「眼の」とは、眼および視覚に付随するまたは関連することを意味する。眼の要素の例には、分割または非分割の多焦点レンズ（二焦点レンズ、三焦点レンズおよび累進多焦点レンズなど）のいずれかであり得る単焦点または多焦点レンズを含めた矯正および非矯正レンズ、ならびに、コンタクトレンズ、眼内レンズ、拡大レンズ、および保護レンズまたはバイザーを含めた、視覚を矯正、保護、または増強する（美容上もしくは他の様式で）ために使用する他の要素が含まれ、また、部分的に形成されたレンズおよびレンズブランクも含まれ得る。本明細書中で使用する用語「ディスプレイ」とは、可視または機械で読取り可能な、単語、数、記号、デザインまたは図面の情報の提示を意味する。ディスプレイ要素および装置の例には、スクリーン、モニタ、ならびにセキュリティマークおよび認証マークを含めたセキュリティ要素が含まれる。本明細書中で使用する用語「窓」とは、それを通る照射線の透過を可能にするように適合した開口部を意味する。窓の例には、自動車および航空機の透明度、フィルター、シャッター、ならびに光スイッチが含まれる。本明細書中で使用する用語「鏡」とは、入射光の大部分を鏡面反射する表面を意味する。
【０１２５】
光学素子の具体的な実施形態によれば、少なくとも部分的な層、たとえば硬化コーティング層は、フォトクロミック化合物、二色性化合物、フォトクロミック二色性化合物、感光性材料、非感光性材料、および／または１つまたは複数の添加剤のうちの少なくとも１つをさらに含み得る。１つまたは複数の添加剤は、液晶、液晶特性制御添加剤、非線形光学材料、色素、整列促進剤、動態増強剤、光開始剤、熱開始剤、界面活性剤、重合阻害剤、溶媒、光安定剤、熱安定剤、離型剤、レオロジー制御剤、ゲル化剤、レべリング剤、フリーラジカル捕捉剤、および／または接着促進剤から選択され得る。眼の要素の様々な実施形態における使用に適したフォトクロミック化合物、二色性化合物、フォトクロミック二色性化合物、感光性材料、非感光性材料、および添加剤の具体的な例は、本開示中の他の箇所に詳述されている。
【０１２６】
二色性化合物は、平面偏光の２つの直交する構成成分のうちの１つを優先的に吸収することができるが、一般に、正味の直線偏光効果を達成するために二色性化合物の分子を適切に配置または配列することが必要である。同様に、一般に、正味の直線偏光効果を達成するために、二色性またはフォトクロミック二色性化合物の分子を適切に配置または配列することが必要である。すなわち、一般に、活性状態にある二色性またはフォトクロミック二色性化合物の分子の長軸が一般に互いに平行であるように、二色性またはフォトクロミック二色性化合物の分子を整列させることが必要である。したがって、本明細書中に開示する様々な実施形態によれば、少なくとも１つの二色性またはフォトクロミック二色性化合物は、少なくとも部分的に整列している。さらに、二色性またはフォトクロミック二色性化合物の活性状態が材料の二色性状態に対応する場合、少なくとも１つの二色性またはフォトクロミック二色性化合物は、活性状態にある二色性またはフォトクロミック二色性化合物の分子の長軸が整列しているように、少なくとも部分的に整列していることができる。本明細書中で使用する用語「整列」とは、別の物質、化合物または構造との相互作用によって適切な配置または位置にすることを意味する。
【０１２７】
特定の実施形態では、二色性化合物および／もしくはフォトクロミック二色性化合物または他の異方性材料（本明細書中に記載のメソゲン含有化合物の特定の実施形態など）は、少なくとも部分的に整列していてよい。二色性化合物、フォトクロミック二色性化合物または他の異方性材料を含むものなどの、組成物の少なくとも部分的な整列は、組成物の少なくとも一部分を磁場に曝すこと、組成物の少なくとも一部分を剪断力に曝すこと、組成物の少なくとも一部分を電場に曝すこと、組成物の少なくとも一部分を平面偏光された紫外線に曝すこと、組成物の少なくとも一部分を赤外線に曝すこと、組成物の少なくとも一部分を乾燥させること、組成物の少なくとも一部分をエッチングすること、組成物の少なくとも一部分を擦ること、および組成物の少なくとも一部分を、少なくとも部分的に秩序化された整列媒体などの別の構造または材料と整列させることのうちの少なくとも１つによってもたらし得る。また、二色性化合物および／もしくはフォトクロミック二色性化合物または他の異方性材料（本明細書中に記載のメソゲン含有化合物の特定の実施形態など）を定方向の表面と整列させることも可能である。すなわち、液晶分子を、たとえば、擦る、溝を掘る、または光整列方法によって配向された表面に塗布し、続いて、液晶分子のそれぞれの長軸が表面の配向の一般的な方向に一般に平行な配向をとるように整列させることができる。本明細書中に開示する様々な実施形態による整列媒体としての使用に適した液晶材料の例には、メソゲン含有化合物またはその残基、液晶ポリマー、液晶プレポリマー、液晶単量体、および液晶メソゲンが含まれる。本明細書中で使用する用語「プレポリマー」とは、部分的に重合した材料を意味する。
【０１２８】
たとえば、光学素子が、フォトクロミック化合物またはフォトクロミック二色性化合物を含む硬化層を含む実施形態によれば、コーティングは、少なくとも光線照射に応答して第１の状態から第２の状態へ切り替わり、さらに熱エネルギーに応答して第１の状態に戻ることができるように適合させ得る。他の実施形態では、コーティングは、第１の状態および第２の状態のうちの少なくとも１つ中の少なくとも透過線を直線偏光するように適合させ得る。特定の実施形態では、コーティングは、第１の状態および第２の状態の両方中の少なくとも透過線を直線偏光し得る。
【０１２９】
上述のように、一実施形態は、部分的に、基材の少なくとも１つの表面の少なくとも一部分と接続した、第１の状態および第２の状態を有する少なくとも部分的な層またはコーティングを含む光学素子を提供する。本明細書中で使用する用語「コーティング」とは、流動性組成物に由来する支持フィルムを意味し、これは均一の厚さを有しても有さなくてもよく、ポリマーシートは具体的に排除される。層またはコーティングは、光学素子の表面に塗布した後に硬化させて、硬化層またはコーティングを形成し得る。本明細書中で使用する用語「シート」とは、一般に均一の厚さを有し、自立が可能な、事前に形成したフィルムを意味する。さらに、本明細書中で使用する用語「と接続した」とは、その少なくとも１つが物体と直接接触している１つまたは複数の他の構造または材料を介した、物体との直接接触または物体との間接接触を意味する。したがって、本明細書中に開示する様々な実施形態によれば、少なくとも部分的なコーティングは、基材の少なくとも一部分と直接接触していることができるか、または、１つもしくは複数の他の構造もしくは材料を介して基材の少なくとも一部分と間接接触していることができる。たとえば、少なくとも部分的なコーティングは、その少なくとも１つが基材の少なくとも一部分と直接接触している１つまたは複数の他の少なくとも部分的なコーティング、ポリマーシートまたはその組合せと、接触していることができる。
【０１３０】
特定の実施形態によれば、少なくとも部分的な層は、少なくとも部分的に整列していてよい。少なくとも部分的な層を少なくとも部分的に整列させるための適切な方法には、組成物の少なくとも一部分を磁場に曝すこと、組成物の少なくとも一部分を剪断力に曝すこと、組成物の少なくとも一部分を電場に曝すこと、組成物の少なくとも一部分を平面偏光された紫外線に曝すこと、組成物の少なくとも一部分を赤外線に曝すこと、組成物の少なくとも一部分を乾燥させること、組成物の少なくとも一部分をエッチングすること、組成物の少なくとも一部分を擦ること、および組成物の少なくとも一部分を、少なくとも部分的に秩序化された整列媒体などの別の構造または材料と整列させることのうちの少なくとも１つが含まれる。層の適切な整列方法は、米国特許第７，０９７，３０３号の第２７段、第１７行〜第２８段、第４５行にさらに詳述されている。
【０１３１】
光学素子の特定の実施形態によれば、少なくとも部分的な層、たとえば硬化層またはコーティングは、フォトクロミック化合物、少なくとも部分的に整列している二色性化合物、少なくとも部分的に整列しているフォトクロミック二色性化合物、感光性材料、非感光性材料、および１つまたは複数の添加剤のうちの少なくとも１つをさらに含み得る。１つまたは複数の添加剤には、液晶、液晶特性制御添加剤、ＮＬＯ材料、色素、整列促進剤、動態増強剤、光開始剤、熱開始剤、界面活性剤、重合阻害剤、溶媒、光安定剤、熱安定剤、離型剤、レオロジー制御剤、ゲル化剤、レべリング剤、フリーラジカル捕捉剤、カップリング剤、偏向制御添加剤および接着促進剤が含まれ得る。これらの化合物、材料、および添加剤の適切な例は、本明細書中の他の箇所にさらに詳述されており、たとえば、本開示のＬＣ組成物に関して記載したものである。
【０１３２】
本明細書中に記載の光学素子の特定の実施形態によれば、少なくとも部分的な層は、少なくとも光線照射に応答して第１の状態から第２の状態へ切り替わり、熱エネルギーに応答して第１の状態に戻るように適合させ得る。たとえば、少なくとも部分的な層がフォトクロミック化合物またはフォトクロミック二色性化合物を含む実施形態では、少なくとも部分的な層は、少なくとも光線照射に応答して第１の無色または透明状態から第２の有色状態へ切り替わり、熱エネルギーに応答して第１の透明状態に戻るように適合させ得る。他の実施形態では、少なくとも部分的な層は、第１の状態および第２の状態のうちの少なくとも１つ中の少なくとも透過線を直線偏光するように適合させ得る。たとえば、二色性化合物またはフォトクロミック二色性化合物を含む特定の実施形態では、少なくとも部分的な層は直線偏光された照射線を透過し得る。
【０１３３】
本開示の光学素子の具体的な実施形態によれば、少なくとも部分的な層は、本明細書中に記載の１つまたは複数のメソゲン含有化合物の残基を含むポリマーまたはコポリマーを含み得る。メソゲン含有化合物の残基を含むポリマーまたはコポリマーを含む少なくとも部分的な層は、硬化した少なくとも部分的な層であり得る。他の実施形態では、少なくとも部分的な層は液晶相を含み得る。液晶相は、ネマチック相、スメクチック相、キラルネマチック相、またはディスコチック相であり得る。
【０１３４】
別の実施形態によれば、本開示は、基材および基材の表面の少なくとも一部分上の少なくとも部分的な層を含む、眼の要素を提供する。少なくとも部分的な層は、二色性化合物、フォトクロミック化合物またはフォトクロミック二色性化合物のうちの少なくとも１つ、１つまたは複数の添加剤、０ニュートン／ｍｍ２〜１５０ニュートン／ｍｍ２（特定の実施形態では５０ニュートン／ｍｍ２〜１５０ニュートン／ｍｍ２）の範囲のフィッシャー微小硬度を有する第１のポリマー、および本明細書中に記載の式Ｉ、ＩＩ、ＩＩＩ、ＩＶ、Ｖ、ＶＩ、ＶＩＩ、またはＶＩＩＩのうちの任意のものによって著される液晶単量体またはその残基を含み得る。具体的な実施形態によれば、二色性化合物および／またはフォトクロミック二色性化合物は、少なくとも部分的に整列していてよい。他の実施形態では、液晶単量体またはその残基は、少なくとも部分的に整列していてよい。添加剤は、液晶、液晶特性制御添加剤、ＮＬＯ材料、色素、整列促進剤、動態増強剤、光開始剤、熱開始剤、界面活性剤、重合阻害剤、溶媒、光安定剤、熱安定剤、離型剤、レオロジー制御剤、ゲル化剤、レべリング剤、フリーラジカル捕捉剤、カップリング剤、偏向制御添加剤、および接着促進剤から選択され得る。適切な二色性化合物、フォトクロミック化合物、フォトクロミック二色性化合物および添加剤は、たとえば本開示の液晶組成物および光学素子を記載した際に、本明細書中に詳述されている。
【０１３５】
具体的な実施形態では、液晶単量体の残基を液晶ポリマー内に取り込まれ得る。たとえば、ＬＣ単量体の残基は、ＬＣＰの主鎖内に取り込まれるか、またはＬＣＰの主鎖に付着した側鎖として取り込まれ得る。ＬＣ単量体残基をＬＣＰ内に取り込まれることは、本明細書中の他の箇所に詳述されている。
【０１３６】
用語「状態」を修飾するために本明細書中で使用する用語「第１」および「第２」とは、任意の特定の順番または時間順序をいうことを意図するのではなく、２つの異なる条件または特性をいう。たとえば、コーティングの第１の状態および第２の状態は、可視および／またはＵＶ照射線の吸収または直線偏光などの少なくとも１つの光学特性に関して異なり得る。本明細書中に記載の眼の要素の特定の実施形態によれば、少なくとも部分的な層は、少なくとも光線照射に応答して第１の状態から第２の状態へ切り替わり、熱エネルギーに応答して第１の状態に戻るように適合させ得る。たとえば、少なくとも部分的な層がフォトクロミック化合物またはフォトクロミック二色性化合物を含む実施形態では、少なくとも部分的な層は、少なくとも光線照射に応答して第１の無色または透明状態から第２の有色状態へ切り替わり、熱エネルギーに応答して第１の透明状態に戻るように適合させ得る。あるいは、少なくとも部分的なコーティングは、第１の状態において第１の色および第２の状態において第２の色を有するように適合させることができる。他の実施形態では、少なくとも部分的な層は、第１の状態および第２の状態のうちの少なくとも１つ中の少なくとも透過線を直線偏光するように適合させ得る。たとえば、二色性化合物またはフォトクロミック二色性化合物を含む特定の実施形態では、少なくとも部分的な層は直線偏光された照射線を透過し得る。他の実施形態では、少なくとも部分的な層は液晶相を含み得る。液晶相は、ネマチック相、スメクチック相、キラルネマチック相、またはディスコチック相であり得る。さらに他の実施形態によれば、第１の状態および第２の状態を有する少なくとも部分的なコーティングは、第１の状態において第１の吸収スペクトルを有し、第２の状態において第２の吸収スペクトルを有し、第１および第２の状態の両方において直線偏光するように、適合させることができる。
【０１３７】
本開示のさらに他の実施形態は、液晶セルを提供する。これらの実施形態によれば、液晶セルは、第１の表面を有する第１の基材、第２の表面を有する第２の基材、および本明細書中に記載の式Ｉ、ＩＩ、ＩＩＩ、ＩＶ、Ｖ、ＶＩ、ＶＩＩ、またはＶＩＩＩのうちの任意のものによって表されるメソゲン含有化合物またはその残基を含み得る。さらに液晶セルに関して、第２の基材の第２の表面は、領域を定義するために、第１の基材の第１の表面とは反対かつ間隔があってよい。メソゲン含有化合物またはその残基は、第１の基材と第２の基材の間の領域に配置され得る。あるいは、メソゲン含有化合物またはその残基は、第１の基材の第１の表面、第２の基材の第２の表面のうちの少なくとも１つ、または第１および第２の表面の両方上の少なくとも部分的な層内に取り込まれ得る。液晶セルは、たとえば、スクリーン、モニタ、またはセキュリティ要素を含めたディスプレイ要素として利用し得る。
【０１３８】
特定の実施形態によれば、液晶セルは、フォトクロミック化合物、二色性化合物またはフォトクロミック二色性化合物のうちの少なくとも１つをさらに含み得る。適切なフォトクロミック化合物、二色性化合物またはフォトクロミック二色性化合物は、本開示の液晶組成物および光学素子を記載した際に、本明細書中に詳述されている。他の実施形態では、液晶セルは、第１の基材および第２の基材のうちの少なくとも１つの表面の少なくとも一部分、たとえば第１の表面および／または第２の表面と接続した、少なくとも部分的な層をさらに含み得る。少なくとも部分的な層は、直線偏光層、円偏光層、楕円偏光層、フォトクロミック層、反射層、有色層、抑制剤層、および広視角層であり得る。
【０１３９】
特定の実施形態によれば、液晶セルは画素化したセルであり得る。本明細書中で使用する用語「画素化した」とは、ディスプレイ要素または液晶セルなどの物品を、複数の個々の画素、すなわち、ディスプレイ、画像またはセル内の特定の位置を占有する単一の点へと分解し得ることを意味する。特定の実施形態では、液晶セルは、複数の領域または区画（すなわち画素）を含む、画素化した（ｐｉｘｉｌａｔｅｄ）セルであり得る。色、偏光などの個々の画素の特徴は、ディスプレイ要素、液晶、または物品中の他の画素と相対的に制御し得る。
【０１４０】
さらに他の実施形態によれば、本開示は、本明細書中に記載の式Ｉ、ＩＩ、ＩＩＩ、ＩＶ、Ｖ、ＶＩ、ＶＩＩ、またはＶＩＩＩのうちの任意のものによって表されるメソゲン含有化合物またはその残基を含む組成物を含む製品を提供する。具体的な製品には、成形品、組立品および注型品が含まれる。
【０１４１】
したがって、本開示は、本明細書中に記載されているものなどの、液晶組成物、光学素子、眼の要素、液晶セルおよび製品を形成する方法も提供する。
【０１４２】
たとえば、一実施形態によれば、本開示は、眼の要素を含めた光学素子を形成する方法を提供する。この方法は、液晶組成物を形成するステップと、基材の少なくとも一部分を液晶組成物でコーティングするステップと、コーティング層中の液晶組成物の少なくとも一部分を少なくとも部分的に整列させるステップと、液晶コーティング層を硬化させるステップとを含む。液晶組成物は本明細書中に記載されているものであり得る。たとえば、一実施形態では、液晶は、少なくとも１つのメソゲン含有組成物またはその残基、少なくとも１つのフォトクロミック化合物、二色性化合物、またはフォトクロミック二色性化合物、および少なくとも１つの添加剤を含み得る。メソゲン含有組成物、または残基は、本明細書中に記載の式Ｉ、ＩＩ、ＩＩＩ、ＩＶ、Ｖ、ＶＩ、ＶＩＩ、またはＶＩＩＩのうちの任意のものによって表され得る。少なくとも１つのフォトクロミック化合物、二色性化合物、またはフォトクロミック二色性化合物、および少なくとも１つの添加剤は、本明細書中に記載されているものである。
【０１４３】
コーティング中の液晶組成物の少なくとも一部分を少なくとも部分的に整列させる方法は、本明細書中および米国特許第７，０９７，３０３号の第２７段、第１７行〜第２８段、第４５行に記載されている。
【０１４４】
液晶コーティング層を硬化させることには、液晶組成物を少なくとも部分的に重合することが含まれ得る。液晶組成物を少なくとも部分的に重合する方法には、液晶組成物のうちの少なくとも一部分を、熱エネルギー（たとえば熱開始剤を活性化させるため）、触媒または開始剤を用いてまたは用いずに重合可能な構成成分の重合反応または架橋結合を開始させるための、赤外線、紫外線、可視光線、γ線、マイクロ波、電子線またはその組合せのうちの少なくとも１つに曝すことが含まれる。所望または所要する場合は、これに次いで加熱ステップを行なうことができる。特定の実施形態によれば、液晶コーティング層は、特定の硬さまで硬化させ得る。たとえば、特定の実施形態では、液晶コーティング層は、０〜１５０ニュートン／ｍｍ２の範囲のフィッシャー微小硬度を有し、良好なフォトクロミックおよび／または二色性の応答特徴も示すように硬化させ得る。別の実施形態では、液晶組成物は、６０ニュートン／ｍｍ２未満、たとえば０〜５９．９ニュートン／ｍｍ２、あるいは５〜２５Ｎ／ｍｍ２のフィッシャー微小硬度まで硬化させ得る。さらに他の実施形態では、液晶コーティング層は、１５０Ｎ／ｍｍ２〜２５０Ｎ／ｍｍ２、あるいは１５０Ｎ／ｍｍ２〜２００Ｎ／ｍｍ２の範囲のフィッシャー微小硬度を有するように硬化させ得る。
【０１４５】
具体的な実施形態によれば、少なくとも１つの添加剤は、液晶組成物の液晶透明温度の調節、液晶組成物の粘度の低下、液晶組成物のネマチック相の相温度の拡幅、液晶組成物の相の安定化または液晶組成物の傾斜の制御など、液晶組成物の特性に影響を与えるように適合させ得る。
【０１４６】
本明細書中に記載の液晶組成物を含む層などの少なくとも部分的な層を含む眼の要素などの光学素子を、基材の表面の少なくとも一部分上に形成するための具体的な方法は、米国特許第７，３４２，１１２号の第８３段、第１６行〜第８４段、第１０行に詳述されている。これらの開示された方法には、フォトクロミック化合物、二色性化合物、またはフォトクロミック二色性化合物のうちの少なくとも１つも含まれ得る光学素子および眼の要素などの物品を、膨潤、コーティング、オーバーモールディング、スピンコーティング、スプレーコーティング、スプレーおよびスピンコーティング、カーテンコーティング、流動コーティング、浸漬コーティング、注入モールディング、鋳込み、ロールコーティング、およびワイヤーコーティングなどの、当分野で公知の様々な方法によって形成する方法が含まれる。
【０１４７】
一般に、本明細書中に開示する様々な実施形態と併せた使用に適した基材には、有機物質から形成された基材、無機物質、またはその組合せ（たとえば複合材料）が含まれる。本明細書中に開示する様々な実施形態に従って使用することができる基材の例を以下に詳述する。
【０１４８】
本明細書中に開示する基材を形成するために使用し得る有機物質の具体的な例には、上記詳述したもの、たとえば、米国特許第５，９６２，６１７号および米国特許第５，６５８，５０１号の第１５段、第２８行〜第１６段、第１７行に開示されている単量体および単量体の混合物から調製したホモポリマーおよびコポリマーなどの、ポリマー材料が含まれる。たとえば、そのようなポリマー材料は、熱可塑性または熱硬化性のポリマー材料であることができ、透明または光学的に透明であることができ、任意の所要の屈折率を有することができる。そのような開示された単量体およびポリマーの例には、ポリオール（アリルカルボネート）単量体、たとえば、ジエチレングリコールビス（アリルカルボネート）などのアリルジグリコールカルボネート（単量体はＰＰＧ  Ｉｎｄｕｓｔｒｉｅｓ，Ｉｎｃ．から商標ＣＲ−３９の下で販売されている）、たとえばポリウレタンプレポリマーとジアミン硬化剤との反応によって調製される、ポリ尿素−ポリウレタン（ポリ尿素−ウレタン）ポリマー（そのような１つのポリマーの組成物はＰＰＧ  Ｉｎｄｕｓｔｒｉｅｓ，Ｉｎｃ．から商標ＴＲＩＶＥＸの下で販売されている）、ポリオール（メタ）アクリロイル末端のカルボネート単量体、ジエチレングリコールジメタクリレート単量体、エトキシ化フェノールメタクリレート単量体、ジイソプロペニルベンゼン単量体、エトキシ化トリメチロールプロパントリアクリレート単量体、エチレングリコールビスメタクリレート単量体、ポリ（エチレングリコール）ビスメタクリレート単量体、ウレタンアクリレート単量体、ポリ（エトキシ化ビスフェノールＡジメタクリレート）、ポリ（酢酸ビニル）、ポリ（ビニルアルコール）、ポリ（塩化ビニル）、ポリ（塩化ビニリデン）、ポリエチレン、ポリプロピレン、ポリウレタン、ポリチオウレタン、ビスフェノールＡおよびホスゲンに由来する炭酸結合樹脂などの熱可塑性ポリカーボネート（１つのそのような材料は商標ＬＥＸＡＮの下で販売されている）、商標ＭＹＬＡＲの下で販売されている材料などのポリエステル、ポリ（エチレンテレフタレート）、ポリビニルブチラール、商標ＰＬＥＸＩＧＬＡＳの下で販売されている材料などのポリ（メチルメタクリレート）、ならびに、多官能性イソシアネートを、ホモ重合させた、またはポリチオール、ポリイソシアネート、ポリイソチオシアネートおよび任意選択でエチレン不飽和単量体もしくはハロゲン化芳香族含有ビニル単量体と共重合および／もしくは三元重合させたポリチオールまたはポリエピスルフィド単量体と反応させることによって調製したポリマーが含まれる。また、たとえば、ブロックコポリマーまたは相互侵入網目生成物を形成するための、そのような単量体のコポリマーならびに記載したポリマーおよびコポリマーと他のポリマーとの混合物も企図される。
【０１４９】
本明細書中、本明細書中に開示する様々な実施形態によれば、基材は眼の基材であることができる。本明細書中で使用する用語「眼の基材」とは、レンズ、部分的に形成されたレンズ、およびレンズブランクを意味する。本明細書中に開示する様々な実施形態による眼の基材を形成するための使用に適した有機物質の例には、眼の基材、たとえば、眼のレンズなどの光学的用途のための光学的に透明な鋳込みを調製するために使用する有機光学樹脂として有用な、当分野で認識されているポリマーが含まれる。
【０１５０】
本明細書中に開示する様々な実施形態による基材を形成するための使用に適した有機物質の他の例には、不透明または半透明のポリマー材料、天然および合成の織物、ならびに紙および木などのセルロース材料を含めた、合成および天然の有機物質がどちらも含まれる。
【０１５１】
本明細書中に開示する様々な実施形態による基材を形成するための使用に適した有機物質の例には、ガラス、鉱物、セラミック、および金属が含まれる。たとえば、一実施形態では、基材はガラスを含むことができる。他の実施形態では、基材は、反射表面、たとえば、磨きセラミック基材、金属基材、または鉱物基材を有することができる。他の実施形態では、反射コーティングまたは層を無機または有機基材の表面上に堆積または他の様式で施用して、それを反射させるまたはその反射性を増強させることができる。
【０１５２】
さらに、本明細書中に開示する特定の実施形態によれば、基材は、その外部表面上に「硬いコーティング」などの摩耗耐性コーティング等の保護コーティングを有し得る。たとえば、市販の熱可塑性ポリカーボネートの眼のレンズ基材は、その表面が容易に引っ掻かれる、摩耗するまたは擦れる傾向にあるため、多くの場合、摩耗耐性コーティングがその外部表面上に既に塗布されて販売されている。そのようなレンズ基材の一例は、ＧＥＮＴＥＸ（商標）ポリカーボネートレンズ（Ｇｅｎｔｅｘ  Ｏｐｔｉｃｓから入手可能）である。したがって、本明細書中で使用する用語「基材」には、その表面上に摩耗耐性コーティングなどの保護コーティングを有する基材が含まれる。
【０１５３】
さらに、本明細書中に開示する様々な実施形態による基材は、無色、有色、直線偏光、円偏光、楕円偏光、フォトクロミック、または有色フォトクロミック基材であることができる。基材に関して本明細書中で使用する用語「無色」とは、着色添加物（慣用の色素など）を本質的に含まず、光線照射に応答して顕著に変動しない可視光線の吸収スペクトルを有する基材を意味する。さらに、基材に関して、用語「有色」とは、着色添加物（慣用の色素など）および光線照射に応答して顕著に変動しない可視光線の吸収スペクトルを有する基材を意味する。
【０１５４】
基材に関して本明細書中で使用する用語「直線偏光」とは、照射線を直線偏光すること（すなわち、光波の電気ベクトルの振動を一方向に限定すること）に適合している基材をいう。基材に関して本明細書中で使用する用語「円偏光」とは、照射線を円偏光することに適合している基材をいう。基材に関して本明細書中で使用する用語「楕円偏光」とは、照射線を楕円偏光することに適合している基材をいう。さらに、基材に関して本明細書中で使用する用語「有色フォトクロミック」とは、着色添加物およびフォトクロミック材料を含有し、少なくとも光線照射に応答して変動する可視光線の吸収スペクトルを有する基材を意味する。したがって、たとえば、有色フォトクロミック基材は、光線照射に曝された際に、着色料の第１の色特徴およびフォトクロミック材料の着色料の組合せの第２の色特徴を有することができる。
【０１５５】
本明細書中に記載のように、特定の実施形態では、光学素子はセキュリティ要素であり得る。セキュリティ要素の例には、アクセスカードおよびパス、たとえば、チケット、バッジ、身分証明書または会員カード、デビットカードなど、譲渡可能証券および譲渡不能証券、たとえば、手形、小切手、債券、紙幣、預金証明書、株券など、公文書、たとえば、通貨、免許、身分証明書、福祉カード、ビザ、パスポート、公式証明書、証書など、消費財、たとえば、ソフトウェア、コンパクトディスク（「ＣＤ」）、デジタルビデオディスク（「ＤＶＤ」）、家庭用器具、家電、スポーツ用品、車など、クレジットカード、ならびに商品タグ、ラベルおよび包装等の、基材の少なくとも一部分に接続されたセキュリティマークおよび認証マークが含まれる。
【０１５６】
しかし、本明細書中、この実施形態によれば、セキュリティ要素は、透明基材および反射基材から選択される基材の少なくとも一部分と接続させることができる。あるいは、反射基材が必要な特定の実施形態によれば、基材が意図する用途に反射または十分に反射されない場合は、反射材料を最初に基材の少なくとも一部分に塗布した後、それにセキュリティマークを施用する。たとえば、反射アルミニウムコーティングを基材の少なくとも一部分に塗布した後、それ上にセキュリティ要素を形成することができる。さらに、セキュリティ要素は、無色基材、有色基材、フォトクロミック基材、有色フォトクロミック基材、直線偏光、円偏光基材、および楕円偏光基材から選択される基材の少なくとも一部分と接続させることができる。
【０１５７】
さらに、前述の実施形態によるセキュリティ要素は、１つまたは複数の他のコーティングまたはシートをさらに含んで、米国特許第６，６４１，８７４号に記載の視角依存性の特徴を有する多層反射セキュリティ要素を形成することができる。
【０１５８】
本明細書中に開示する様々な実施形態による光学素子は、光学素子の基材と接続した様々なコーティングのうちの任意のものの結合、接着、または湿潤を促進することができる、少なくとも１つの追加の少なくとも部分的なコーティングをさらに含むことができる。たとえば、一実施形態によれば、光学素子は、第１の状態および第２の状態を有する少なくとも部分的なコーティングと基材の一部分との間に少なくとも部分的な下地コーティングを含むことができる。さらに、本明細書中に開示する一部の実施形態では、下地コーティングは、コーティング成分と要素または基材の表面およびその逆のバリヤーコーティングとして役割を果たすことができる。
【０１５９】
本明細書中に開示する様々な実施形態と併せて使用することができる下地コーティングの例には、カップリング剤を含むコーティング、カップリング剤の少なくとも部分的な加水分解物、およびその混合物が含まれる。本明細書中で使用する「カップリング剤」とは、少なくとも１つの表面上の基と反応、結合および／または会合することができる少なくとも１つの基を有する材料を意味する。一実施形態では、カップリング剤は、類似または似ていない表面であることができる少なくとも２つの表面の境界において、分子橋として役割を果たすことができる。別の実施形態では、カップリング剤は、単量体、オリゴマー、プレポリマーおよび／またはポリマーであることができる。そのような材料には、シラン、チタネート、ジルコネート、アルミネート、ジルコニウムアルミネート、その加水分解物およびその混合物などの有機金属が含まれる。本明細書中で使用する語句「カップリング剤の少なくとも部分的な加水分解物」とは、カップリング剤上の加水分解基の少なくとも一部からすべてが加水分解されることを意味する。カップリング剤および／またはカップリング剤の加水分解物に加えて、下地コーティングは、他の接着増強成分を含むことができる。たとえば、下地コーティングは、接着を増強する量のエポキシ含有材料をさらに含むことができる。接着を増強する量のエポキシ含有材料は、カップリング剤含有コーティング組成物に加えた場合に、エポキシ含有材料を本質的に含まないカップリング剤含有コーティング組成物と比較して、続いて塗布するコーティングの接着を改善させることができる。本明細書中に開示する様々な実施形態と併せた使用に適した下地コーティングの他の例には、米国特許第６，６０２，６０３号および米国特許第６，１５０，４３０号に記載されているものが含まれる。
【０１６０】
本明細書中に開示する様々な実施形態による光学素子は、慣用のフォトクロミックコーティング、非反射性コーティング、直線偏光コーティング、円偏光コーティング、楕円偏光コーティング、遷移コーティング、下地コーティング（上述のものなど）、および基材の少なくとも一部分と接続した保護コーティングから選択される、少なくとも１つの追加の少なくとも部分的なコーティングをさらに含むことができる。たとえば、少なくとも１つの追加の少なくとも部分的なコーティングは、第１の状態および第２の状態を有する少なくとも部分的なコーティング少なくとも一部分の上、すなわち、上塗りコーティングとして、または少なくとも部分的なコーティングの少なくとも一部分の下、すなわち、下塗りコーティングとしてのものであることができる。それに加えて、またはその代わりに、第１の状態および第２の状態を有する少なくとも部分的なコーティングは、基材の第１の表面の少なくとも一部分と接続させることができ、少なくとも１つの追加の少なくとも部分的なコーティングは、基材の第２の表面の少なくとも一部分と接続させることができ、第１の表面は第２の表面の反対である。
【０１６１】
慣用のフォトクロミックコーティングの例には、以下に詳述する慣用のフォトクロミック化合物のうちの任意のものを含むコーティングが含まれる。たとえば、フォトクロミックコーティングは、米国特許第６，１８７，４４４号に記載されているものなどのフォトクロミックポリウレタンコーティング、米国特許第４，７５６，９７３号、第６，４３２，５４４号および第６，５０６，４８８号に記載されているものなどのフォトクロミックアミノプラスト樹脂コーティング、米国特許第４，５５６，６０５号に記載されているものなどのフォトクロミックポリシランコーティング、米国特許第６，６０２，６０３号、第６，１５０，４３０号および第６，０２５，０２６号、ＷＩＰＯ公開ＷＯ０１／０２４４９号に記載されているものなどのフォトクロミックポリ（メタ）アクリレートコーティング、米国特許第６，４３６，５２５号に記載されているものなどのポリ酸無水物フォトクロミックコーティング、米国特許第６，０６０，００１号に記載されているものなどのフォトクロミックポリアクリルアミドコーティング、米国特許第４，７５６，９７３号および第６，２６８，０５５号に記載されているものなどのフォトクロミックエポキシ樹脂コーティング、ならびに米国特許第６，５３１，０７６号に記載されているものなどのフォトクロミックポリ（尿素−ウレタン）コーティングであることができる。
【０１６２】
直線偏光コーティングの例には、上述のものなどの慣用の二色性化合物を含むコーティングが含まれる。
【０１６３】
本明細書中で使用する用語「遷移コーティング」とは、２つのコーティング間の特性の勾配の作成を支援するコーティングを意味する。たとえば、遷移コーティングは、比較的硬いコーティングと比較的軟らかいコーティングの間の硬さの勾配の作成を支援することができる。遷移コーティングの例には、照射硬化アクリレート系の薄膜が含まれる。
【０１６４】
保護コーティングの例には、有機シランを含む摩耗耐性コーティング、照射硬化アクリレート系の薄膜を含む摩耗耐性コーティング、シリカ、チタニアおよび／またはジルコニアなどの無機物質に基づく摩耗耐性コーティング、紫外光硬化性の種類の有機摩耗耐性コーティング、酸素バリヤーコーティング、ＵＶ遮蔽コーティング、ならびにその組合せが含まれる。たとえば、一実施形態によれば、保護コーティングは、照射硬化アクリレート系の薄膜の第１のコーティングおよび有機シランを含む第２のコーティングを含むことができる。市販の保護コーティング製品の例には、それぞれＳＤＣ  Ｃｏａｔｉｎｇｓ，Ｉｎｃ．およびＰＰＧ  Ｉｎｄｕｓｔｒｉｅｓ，Ｉｎｃ．から入手可能なＳＩＬＶＵＥ（登録商標）１２４およびＨＩ−ＧＡＲＤ（登録商標）コーティングが含まれる。
【０１６５】
具体的な実施形態によれば、本開示は、表１に開示する以下の構造を有するメソゲン含有化合物を提供する。
【０１６６】
【表１−１】
0005462871.tif 000030
【０１６７】
【表１−２】
0005462871.tif 000031
【０１６８】
【表１−３】
0005462871.tif 000032
【０１６９】
【表１−４】
0005462871.tif 000033
【０１７０】
【表１−５】
0005462871.tif 000034
【０１７１】
【表１−６】
0005462871.tif 000035
【０１７２】
【表１−７】
0005462871.tif 000036
【０１７３】
【表１−８】
0005462871.tif 000037
【０１７４】
【表１−９】
0005462871.tif 000038
【０１７５】
【表１−１０】
0005462871.tif 000039
【０１７６】
【表１−１１】
0005462871.tif 000040
【０１７７】
【表１−１２】
0005462871.tif 000041
【０１７８】
【表１−１３】
0005462871.tif 000042
【０１７９】
【表１−１４】
0005462871.tif 000043
【０１８０】
【表１−１５】
0005462871.tif 000044
【０１８１】
【表１−１６】
0005462871.tif 000045
【０１８２】
【表１−１７】
0005462871.tif 000046
【０１８３】
【表１−１８】
0005462871.tif 000047
【０１８４】
【表１−１９】
0005462871.tif 000048
【０１８５】
【表１−２０】
0005462871.tif 000049
【０１８６】
【表１−２１】
0005462871.tif 000050
【０１８７】
【表１−２２】
0005462871.tif 000051
【実施例】
【０１８８】
実施例１〜３１は、本発明の物質の調製を記載する。実施例３２は、実施例１〜３１の融点および液晶相転移温度を測定するために使用した方法を記載する。
【０１８９】
記載した化合物には以下の略記を使用した：
Ａｌ（ＯｉＰｒ）３  −  アルミニウムトリイソプロピレート
ＤＨＰ  −  ３，４−ジヒドロ−２Ｈ−ピラン
ＤＣＣ  −  ジシクロヘキシルカルボジイミド
ＤＩＡＤ  −  アゾジカルボン酸ジイソプロピル
ＤＭＡＰ  −  ４−ジメチルアミノピリジン
ＰＰｈ３  −  トリフェニルホスフィン
ＰＰＴＳ  −  ｐ−トルエンスルホン酸ピリジン
ｐＴＳＡ  −  ｐ−トルエンスルホン酸
ＮＭＰ  −  Ｎ−メチルピロリドン
ＢＨＴ  −  ブチル化ヒドロキシトルエン
ＴＢＤ  −  １，５，７−トリアザビシクロ［４．４．０］デカ−５−エン
ＴＨＦ  −  テトラヒドロフラン
ＤＭＦ  −  ジメチルホルムアミド
ＤＭＡ  −  ジメチルアニリン。
【０１９０】
（実施例１）
ステップ１
反応フラスコに、４−ヒドロキシ安息香酸（９０グラム（ｇ）、０．６５モル（ｍｏｌ））、エチルエーテル（１０００ミリリットル（ｍＬ））およびｐ−トルエンスルホン酸（ｐＴＳＡ）（２ｇ）を加えた。生じた懸濁液を室温で攪拌した。３，４−ジヒドロ−２Ｈ−ピラン（ＤＨＰ）（６６ｇ、０．８ｍｏｌ）を混合物に加えた。懸濁液はＤＨＰを加えた直後に透明に変わり、白色の結晶沈殿物が形成された。その後、混合物を室温で終夜攪拌した。生じた沈殿物を真空濾過によって収集し、エチルエーテルで洗浄した。白色結晶が生成物として回収された（９０ｇ、６２％の収率）。核磁気共鳴（ＮＭＲ）により、生成物は４−（テトラヒドロ−２Ｈ−ピラン−２−イルオキシ）安息香酸に一致する構造を有していたことが示された。
【０１９１】
ステップ２
反応フラスコに、ステップ１からの４−（テトラヒドロ−２Ｈ−ピラン−２−イルオキシ）安息香酸（６５．５ｇ、０．２９５ｍｏｌ）、４−（トランス−４−ペンチルシクロヘキシル）フェノール（７０．３ｇ、０．２６８モル）、ジシクロヘキシルカルボジイミド（ＤＣＣ）（６６．８ｇ、０．３２４ｍｏｌ）、４−ジメチルアミノピリジン（ＤＭＡＰ）（３．３ｇ）および塩化メチレン（１Ｌ）を加えた。生じた混合物を０℃で３０分間、その後、室温で２時間、機械攪拌した。生じた固体を濾取した。白色結晶が沈殿し始めるまで溶液を濃縮した。１リットルのメタノールを混合物に攪拌しながら加えた。沈殿した固形結晶生成物を真空濾過によって収集し、メタノールで洗浄した。白色結晶（１２６ｇ）が生成物として回収された。ＮＭＲにより、生成物は４−（トランス−４−ペンチルシクロヘキシル）フェニル４−（テトラヒドロ−２Ｈ−ピラン−２−イルオキシ）ベンゾエートに一致する構造を有していたことが示された。
【０１９２】
ステップ３
ステップ２からの生成物、４−（トランス−４−ペンチルシクロヘキシル）フェニル４−（テトラヒドロ−２Ｈ−ピラン−２−イルオキシ）ベンゾエート（１２０ｇ、０．２６ｍｏｌ）を、適切な反応フラスコ中で１，２−ジクロロエタン（６００ｍＬ）に溶かした。メタノール（３００ｍＬ）およびｐ−トルエンスルホン酸ピリジニウム（ＰＰＴＳ）（９ｇ、３６ミリモル（ｍｍｏｌ））を加えた。混合物を加熱還流し、６時間還流を維持した。室温で終夜静置した後、白色結晶が沈殿し、これを真空濾過によって収集した。母液を濃縮し、メタノールを加えた際にさらなる白色結晶が沈殿した。合わせた生成物（９０ｇ）をメタノール（約３００ｍＬ）で３回洗浄し、空気乾燥させた。ＮＭＲにより、生成物は４−（トランス−４−ペンチルシクロヘキシル）フェニル４−ヒドロキシベンゾエートに一致する構造を有していたことが示された。
【０１９３】
ステップ４
反応フラスコに、ステップ３の生成物、４−（トランス−４−ペンチルシクロヘキシル）フェニル４−ヒドロキシベンゾエート（７０ｇ、１９０ｍｍｏｌ）、６−クロロ−１−ヘキサノール（３０ｇ、２２０ｍｍｏｌ）、Ｎ−メチルピロリドン（ＮＭＰ）（３００ｍＬ）、ヨウ化ナトリウム（６ｇ）、および炭酸カリウム（５７ｇ、４１０ｍｍｏｌ）を加えた。生じた混合物を８５〜９０℃で４時間激しく攪拌した。生じた混合物を、１／１の体積比の酢酸エチル／ヘキサン（１Ｌ）および水（５００ｍＬ）を用いて抽出した。分離した有機層を水で数回洗浄してＮＭＰを除去し、その後、無水硫酸マグネシウムで乾燥させた。濃縮後、アセトニトリルを加えて、生成物を沈殿させた。白色結晶（７６ｇ）を真空濾過によって収集した。ＮＭＲにより、生成物は４−（トランス−４−ペンチルシクロヘキシル）フェニル４−（６−ヒドロキシヘキシルオキシ）ベンゾエートに一致する構造を有していたことが示された。
【０１９４】
ステップ５
反応フラスコに、ステップ４の生成物、４−（トランス−４−ペンチルシクロヘキシル）フェニル４−（６−ヒドロキシヘキシルオキシ）ベンゾエート（２ｇ、４．３ｍｍｏｌ）、ε−カプロラクトン（２．９４ｇ、２６ｍｍｏｌ）、アルミニウムトリイソプロポキシド（０．２６ｇ、１．３ｍｍｏｌ）および塩化メチレン（４０ｍＬ）を加えた。生じた混合物を室温で８時間攪拌した。ブチル化ヒドロキシトルエン（ＢＨＴ）（９ミリグラム（ｍｇ）、０．０４ｍｍｏｌ）、ＤＭＡＰ（０．０５ｇ、０．４３ｍｍｏｌ）およびＮ，Ｎ−ジエチルアニリン（１．８ｇ、１５ｍｍｏｌ）を混合物に加え、混合物を０．５時間攪拌した。その後、新しく蒸留した塩化メタクリロイル（１．３４ｇ、１３ｍｍｏｌ）を混合物に加えた。室温で８時間攪拌した後、混合物を５重量パーセントのＮａＯＨ水溶液で３回、１規定（Ｎ）のＨＣｌ水溶液で３回、その後、５重量パーセントのＮａＯＨ水溶液でさらに１回洗浄した。本明細書中で重量パーセントを報告する際はいつでも、溶液の全重量に基づくことに注意されたい。有機層を分離し、無水ＭｇＳＯ４で乾燥させた。濃縮後、メタノール洗浄は、１００ｍＬのメタノールを、回収された油状物に攪拌しながら加えることによって行なった。１０分後、生じた濁った混合物を室温で静置した。混合物の濁りが透明になった後、混合物の上部のメタノールを傾瀉した。このメタノール洗浄を３回行なった。回収された油状物を酢酸エチルに再度溶かし、無水硫酸マグネシウムで乾燥させ、濃縮した。粘稠な液体（３．９ｇ）が生成物として回収された。ＮＭＲにより、生成物は以下の構造式によって表される１−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オンに一致する構造を有しており、ｎは６．５の平均分布を有することが示された。
【０１９５】
【化２２】
0005462871.tif 000052
（実施例２）
ステップ１
窒素の保護下、適切な反応フラスコ中で、１−ブロモ−４−（トランス−４−ペンチルシクロヘキシル）ベンゼン（４３．３１ｇ、０．２８５ｍｏｌ）、４−メトキシフェニルボロン酸（８８．１ｇ、０．２８５ｍｏｌ）、ジメチルエチレングリコール（５００ｍＬ）、テトラキストリフェニルホスフィンパラジウム（０）（１．６４ｇ、１．４ｍｍｏｌ）、炭酸ナトリウム（１２１ｇ、１．１４ｍｏｌ）および水（５７０ｍＬ）の混合物を脱気し、その後、４時間還流した。室温まで冷却した後、塩化メチレン（１Ｌ）および水（５００ｍＬ）を加え、攪拌した。有機層を分離し、無水ＭｇＳＯ４で乾燥させ、濾過し、濃縮した。生成物を酢酸エチルからの再結晶化によって精製して、白色結晶（８２ｇ）が生成物として得られた。ＮＭＲにより、生成物は４−メトキシ−４’−（トランス−４−ペンチルシクロヘキシル）ビフェニルに一致する構造を有していたことが示された。
【０１９６】
ステップ２
ステップ１の生成物、４−メトキシ−４’−（トランス−４−ペンチルシクロヘキシル）ビフェニル（８０ｇ）、および塩酸ピリジン（３００ｇ）を反応フラスコに加え、２００℃まで１時間加熱した。生じた混合物を熱いうちに水中に注いだ。生成物が油状物として分離した。水を傾瀉し、生成物を塩化メチレンに溶かし、水および飽和炭酸水素ナトリウム水溶液で数回洗浄し、無水ＭｇＳＯ４で乾燥させ、その後、濃縮した。濃縮した生成物を、エタノールを用いて再結晶化させて、白色結晶が生成物として得られた（７５ｇ）。ＮＭＲにより、生成物は４−ヒドロキシ−４’−（トランス−４−ペンチルシクロヘキシル）ビフェニルに一致する構造を有していたことが示された。
【０１９７】
ステップ３
上記ステップ２からの４−ヒドロキシ−４’−（トランス−４−ペンチルシクロヘキシル）ビフェニルを４−（トランス−４−ペンチルシクロヘキシル）フェニル４−ヒドロキシベンゾエートの代わりに使用した以外は、実施例１のステップ４の手順に従った。白色結晶が生成物として得られた。ＮＭＲにより、生成物は４−（６−ヒドロキシヘキシルオキシ）−４’−（４−トランス−ペンチルシクロヘキシル）ビフェニルに一致する構造を有していたことが示された。
【０１９８】
ステップ４
ステップ３からの生成物、４−（６−ヒドロキシヘキシルオキシ）−４’−（４−トランス−ペンチルシクロヘキシル）ビフェニル（７．２ｇ、１７ｍｍｏｌ）、ε−カプロラクトン（５．８３ｇ、５１．１ｍｍｏｌ）、１，５，７−トリアザビシクロ［４．４．０］デカ−５−エン、（ＴＢＤ）（０．７１ｇ、５．１ｍｍｏｌ）およびトルエン（１００ｍＬ）の混合物を反応フラスコに加え、室温で１時間攪拌した。生じた混合物に、ＢＨＴ（４０ｍｇ、０．１７ｍｍｏｌ）、ＤＭＡＰ（０．２ｇ、１．７ｍｍｏｌ）およびＮ，Ｎ−ジエチルアニリン（７．６ｇ、５１．１ｍｍｏｌ）を加え、混合物を５分間攪拌した。その後、新しく蒸留した塩化メタクリロイル（５．４ｇ、５１．１ｍｍｏｌ）を混合物に加え、終夜攪拌した。生じた混合物を５重量パーセントのＮａＯＨ水溶液で３回、１ＮのＨＣｌ水溶液で３回、その後、５重量パーセントのＮａＯＨ水溶液でさらに１回洗浄した。有機層を分離し、無水ＭｇＳＯ４で乾燥させた。濃縮後、２００ｍＬのメタノールを使用した以外は、実施例１のステップ５のメタノール洗浄手順に従った。回収された油状物を酢酸エチルに再度溶かし、無水硫酸マグネシウムで乾燥させ、濃縮した。白蝋（１３ｇ）が生成物として得られた。ＮＭＲにより、生成物は以下の構造式によって表される１−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−２−メチルプロパ−２−エン−１−オンに一致する構造を有しており、ｎは３．０の平均分布を有することが示された。
【０１９９】
【化２３】
0005462871.tif 000053
（実施例３）
ステップ１
４−（ヘキシルオキシ）安息香酸（９２．５ｇ、０．４２ｍｏｌ）、１，４−ジヒドロキノン（２２９ｇ、２．１ｍｏｌ）、ＤＭＡＰ（５ｇ、４２ｍｍｏｌ）、テトラヒドロフラン（ＴＨＦ）（４００ｍＬ）および塩化メチレン（４００ｍＬ）を反応フラスコに加え、攪拌した。ＤＣＣ（９４．２ｇ、０．４６ｍｏｌ）を５回に分けて加えた。生じた反応混合物を１７時間攪拌し、固形物を濾取した。溶液を濃縮し、水で洗浄して１，４−ジヒドロキノンを除去した。オフホワイト色固形物（１５２ｇ）が生成物として得られた。次のステップのために、一部の生成物を、酢酸エチルおよびヘキサンの混合物を用いたシリカゲルカラム分離によって精製した。ＮＭＲにより、生成物は４−ヒドロキシフェニル４−（ヘキシルオキシ）ベンゾエートに一致する構造を有していたことが示された。
【０２００】
ステップ２
上記ステップ１からの４−ヒドロキシフェニル４−（ヘキシルオキシ）ベンゾエートおよび４−（８−（テトラヒドロ−２Ｈ−ピラン−２−イルオキシ）オクチルオキシ）安息香酸を、４−（テトラヒドロ−２Ｈ−ピラン−２−イルオキシ）安息香酸および４−（トランス−４−ペンチルシクロヘキシル）フェノールの代わりに使用した以外は、実施例１のステップ２および３の手順に従った。白色結晶が生成物として得られた。ＮＭＲにより、生成物は４−（４−（ヘキシルオキシ）ベンゾイルオキシ）フェニル４−（８−ヒドロキシオクチルオキシ）ベンゾエートに一致する構造を有していたことが示された。
【０２０１】
ステップ３
上記ステップ２の生成物、４−（４−（ヘキシルオキシ）ベンゾイルオキシ）フェニル４−（８−ヒドロキシオクチルオキシ）ベンゾエート、および３当量のε−カプロラクトンを、４−（トランス−４−ペンチルシクロヘキシル）フェニル４−（６−ヒドロキシヘキシルオキシ）ベンゾエートおよび６当量のε−カプロラクトンの代わりに使用した以外は、実施例１のステップ５の手順に従った。白蝋が生成物として得られた。ＮＭＲにより、生成物は以下の構造式によって表される１−（６−（６−（６−（８−（４−（４−（４−ヘキシルオキシベンゾイルオキシ）フェノキシ−カルボニル）フェノキシ）オクチルオキシ）−６−オキソヘキシルオキシ）−６−オキソヘキシルオキシ）−６−オキソヘキシルオキシ）−２−メチルプロパ−２−エン−１−オンに一致する構造を有しており、ｎは３．０の平均分布を有することが示された。
【０２０２】
【化２４】
0005462871.tif 000054
（実施例４）
実施例１のステップ４からの生成物、４−（トランス−４−ペンチルシクロヘキシル）フェニル４−（６−ヒドロキシヘキシルオキシ）ベンゾエート（１ｇ、２ｍｍｏｌ）、ε−カプロラクトン（６．９ｇ、６０ｍｍｏｌ）、ＴＢＤ（０．０４２ｇ、０．３ｍｍｏｌ）およびトルエン（１０ｍＬ）を反応フラスコに加え、室温で１．５時間攪拌した。ｐＴＳＡ（１ｇ）を混合物に加えて反応停止させた。生じた反応混合物にメタノール（１５０ｍＬ）を加え、生成物が油状物として分離された。１０分間攪拌した後、メタノールを傾瀉し、この洗浄ステップをさらに３回繰り返した。回収された油状物を酢酸エチルに再度溶かし、無水硫酸マグネシウムで乾燥させ、濃縮した。白蝋（５．８ｇ）が生成物として得られた。ＮＭＲにより、生成物は以下の構造式によって表される１−（６−（６−（６−（６−（６−（６−（６−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノールに一致する構造を有しており、ｎは２３．１の平均分布を有することが示された。
【０２０３】
【化２５】
0005462871.tif 000055
（実施例５）
１１当量のε−カプロラクトンを６当量のε−カプロラクトンの代わりに使用した以外は、実施例１のステップ５の手順に従った。白蝋が生成物として得られた。ＮＭＲにより、生成物は以下の構造式によって表される１−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オンに一致する構造を有しており、ｎは１１．０の平均分布を有することが示された。
【０２０４】
【化２６】
0005462871.tif 000056
（実施例６）
１５当量のε−カプロラクトンを６当量のε−カプロラクトンの代わりに使用した以外は、実施例１のステップ５の手順に従った。白蝋が生成物として得られた。ＮＭＲにより、生成物は以下の構造式によって表される１−（６−（６−（６−（６−（６−（６−（６−（６−（６−（６−（６−（６−（６−（６−（６−（６−（４−（４−（トランス−４−ペンチルシクロヘキシル）フェノキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オンに一致する構造を有しており、ｎは１５．０の平均分布を有することが示された。
【０２０５】
【化２７】
0005462871.tif 000057
（実施例７）
４当量のε−カプロラクトンおよび４当量のδ−バレロラクトンの混合物を、６当量のε−カプロラクトンの代わりに使用した以外は、実施例１のステップ５の手順に従った。白蝋が生成物として得られた。ＮＭＲにより、生成物は以下の構造式によって表される１−（６−（５−（５−（６−（５−（６−（５−（６−（６−（４−（４−（トランス−４−ペンチルシクロヘキシル）フェノキシカルボニル）フェノキシ）ヘキシルオキシ）−６−オキソヘキシルオキシ）−５−オキソペンチルオキシ）−６−オキソヘキシルオキシ）−５−オキソペンチルオキシ）−６−オキソヘキシルオキシ）−５−オキソペンチルオキシ）−５−オキソペンチルオキシ）−６−オキソヘキシルオキシ）−２−メチルプロパ−２−エン−１−オンに一致する構造を有しており、ｍ＋ｎは８．０の平均分布を有することが示された。
【０２０６】
【化２８】
0005462871.tif 000058
（実施例８）
ステップ１
反応フラスコに、８−クロロ−１−オクタノール（２５ｇ、０．１８３ｍｏｌ）、ＤＨＰ（１５．４ｇ、０．１８３ｍｏｌ）および塩化メチレン（３００ｍＬ）を加え、氷浴中０℃で攪拌した。ｐＴＳＡ一水和物のいくつかの結晶を加え、１０分後、氷浴を取り外し、混合物を室温で１時間攪拌した。炭酸水素ナトリウム（２ｇ）を混合物に加え、その後、混合物を濃縮し、次のステップに直接使用した。
【０２０７】
ステップ２
ステップ１からの生成物（０．１８３ｍｏｌ）を含有する反応フラスコに、ＤＭＦ（６００ｍＬ）、炭酸水素ナトリウム（６１．５ｇ、０．７３２ｍｏｌ）および２，５−ジヒドロキシ安息香酸（２８．２ｇ、０．１８３ｍｏｌ）を加えた。混合物を１００〜１２０℃で６時間攪拌した。２／１の体積比の酢酸エチル／ヘキサン（１Ｌ）および水（２Ｌ）を用いて抽出を５回行なった。有機層を分離し、無水硫酸マグネシウムで乾燥させ、濃縮した。生成物を次のステップで直接使用した。
【０２０８】
ステップ３
ステップ２からの生成物（４６．８ｇ、約０．１３８ｍｏｌ）を含有する反応フラスコに、８−クロロ−１−オクタノール（４５．５ｇ、０．２７６ｍｏｌ）、炭酸カリウム（７６ｇ、０．５５ｍｏｌ）、ヨウ化カリウム（１ｇ、６ｍｍｏｌ）およびＮＭＰ（３００ｍＬ）を加えた。混合物を１１０℃で４時間攪拌した。１／１の酢酸エチル／ヘキサン（１Ｌ）および水（２Ｌ）を用いて抽出を行なった。有機層を分離し、無水硫酸マグネシウムで乾燥させ、濃縮した。回収された油状物をフラッシュカラム分離（１／１の体積比の酢酸エチル／ヘキサン）によって精製した。透明な液体（１６．２ｇ）が生成物として得られた。ＮＭＲにより、生成物は６−（テトラヒドロ−２Ｈ−ピラン−２−イルオキシ）ヘキシル２，５−ビス（８−ヒドロキシオクチルオキシ）ベンゾエートに一致する構造を有していたことが示された。
【０２０９】
ステップ４
８−クロロ−１−オクタノールを６−クロロ−１−ヘキサノールの代わりに使用した以外は、実施例１のステップ４の手順に従った。白色結晶が生成物として得られた。ＮＭＲにより、生成物は４−（トランス−４−ペンチルシクロヘキシル）フェニル４−（８−ヒドロキシオクチルオキシ）ベンゾエートに一致する構造を有していたことが示された。
【０２１０】
ステップ５
反応フラスコに、ステップ４からの生成物、４−（トランス−４−ペンチルシクロヘキシル）フェニル４−（８−ヒドロキシオクチルオキシ）ベンゾエート（３０ｇ、６１ｍｍｏｌ）、コハク酸無水物（６．７ｇ、６７ｍｍｏｌ）、ＤＭＡＰ（０．３７ｇ、３ｍｍｏｌ）およびＴＨＦ（１５０ｍＬ）を加え、２時間還流した。塩化メチレン（１Ｌ）および水（１Ｌ）を用いて抽出を行なった。有機層を分離し、無水ＭｇＳＯ４で乾燥させ、濃縮した。生成物を塩化メチレンおよびメタノールの混合物から再結晶化させた。白色結晶（３５ｇ）が得られた。
【０２１１】
ステップ６
反応フラスコに、ステップ５からの生成物（７ｇ、１２ｍｍｏｌ）、ステップ３からの６−（テトラヒドロピラン−２−イルオキシ）ヘキシル２，５−ジ（８−ヒドロキシルオクチルオキシ）ベンゾエート（３ｇ、６ｍｍｏｌ）、ＤＣＣ（２．４ｇ、１２ｍｍｏｌ）、ＤＭＡＰ（０．１２ｇ、１ｍｍｏｌ）および塩化メチレン（７０ｍＬ）を加えた。生じた混合物を室温で４時間攪拌した。固形物を濾取した。濾液を濃縮し、メタノールを用いて生成物を沈殿させた。シリカゲルフラッシュカラム分離を用いてさらに精製した後、白色固形物（１０ｇ）が生成物として得られた。ＮＭＲにより、生成物は以下の構造によって表される６−（テトラヒドロ−２Ｈ−ピラン−２−イルオキシ）ヘキシル２，５−ビス（８−（３−（８−（４−（４−（トランス−４−ペンチルシクロヘキシル）フェノキシルカルボニル）フェノキシ）オクチルオキシカルボニル）プロピオニルオキシ）オクチルオキシ）ベンゾエートに一致する構造を有していたことが示された。
【０２１２】
【化２９】
0005462871.tif 000059
（実施例９）
反応フラスコに、実施例８の生成物（８ｇ）、メタノール（５０ｍＬ）、ＰＰＴＳ（０．２１ｇ）および１，２−ジクロロエタン（１００ｍＬ）を加えた。生じた混合物を４時間還流した。溶媒を除去し、白色固形物を回収した。生成物をフラッシュクロマトグラフィー（２０／１の塩化メチレン／アセトン）によって精製した。粘稠の油状物（５ｇ）が生成物として回収された、これは室温で静置した後に固化した。ＮＭＲにより、生成物は以下の構造によって表される６−ヒドロキシヘキシル２，５−ビス（８−（３−（８−（４−（４−（トランス−４−ペンチルシクロヘキシル）フェノキシルカルボニル）フェノキシ）オクチルオキシカルボニル）プロピオニルオキシ）オクチルオキシ）ベンゾエートに一致する構造を有していたことが示された。
【０２１３】
【化３０】
0005462871.tif 000060
（実施例１０）
反応フラスコに、実施例９の生成物（３．３ｇ）、Ｎ，Ｎ−ジエチルアニリン（１ｇ、６．７７ｍｍｏｌ）、ＢＨＴ（４ｍｇ、０．０２ｍｍｏｌ）、ＤＭＡＰ（１０ｍｇ、０．０８ｍｍｏｌ）および塩化メタクリロイル（０．６８ｇ、６．５５ｍｍｏｌ）を加えた。生じた混合物を室温で１７時間攪拌した。その後、混合物を塩化メチレンで希釈し、５％のＮａＯＨ水溶液で３回、１ＮのＨＣｌ水溶液で３回、その後、５％のＮａＯＨ水溶液でさらに１回洗浄した。有機層を分離し、無水ＭｇＳＯ４で乾燥させた。濃縮後、生成物をフラッシュカラム分離（５０／１の塩化メチレン／アセトン）によって精製した。ＮＭＲにより、回収された白色結晶（２．５ｇ）は以下の構造式によって表される６−メタクリロイルオキシヘキシル２，５−ビス（８−（３−（８−（４−（４−（トランス−４−ペンチルシクロヘキシル）フェノキシルカルボニル）フェノキシ）オクチルオキシカルボニル）プロピオニルオキシ）オクチルオキシ）ベンゾエートに一致する構造を有していたことが示された。
【０２１４】
【化３１】
0005462871.tif 000061
（実施例１１）
ステップ３および４で６−クロロヘキサン−１−オールを８−クロロオクタン−１−オールの代わりに使用した以外は、実施例８の手順に従った。乳白色液体が生成物として回収され、これは室温で静置した後に固化した。ＮＭＲにより、生成物は以下の構造によって表される６−（テトラヒドロ−２Ｈ−ピラン−２−イルオキシ）ヘキシル２，５−ビス（６−（３−（６−（４−（４−（トランス−４−ペンチルシクロヘキシル）フェノキシルカルボニル）フェノキシ）ヘキシルオキシカルボニル）プロピオニルオキシ）ヘキシルオキシ）ベンゾエートに一致する構造を有していたことが示された。
【０２１５】
【化３２】
0005462871.tif 000062
（実施例１２）
ステップ１
４’−ヒドロキシビフェニル−４−カルボン酸およびＴＨＦを、４−ヒドロキシ安息香酸およびエチルエーテルの代わりに使用した以外は、実施例１のステップ１の手順に従った。白色結晶が生成物として得られた。ＮＭＲにより、生成物は４’−（テトラヒドロ−２Ｈ−ピラン−２−イルオキシ）ビフェニル−４−カルボン酸に一致する構造を有していたことが示された。
【０２１６】
ステップ２
反応フラスコに、ステップ１の生成物、４’−（テトラヒドロ−２Ｈ−ピラン−２−イルオキシ）ビフェニル−４−カルボン酸（７．１６ｇ、２４ｍｍｏｌ）、６−ブロモヘキサン−１−オール（４．３４ｇ、２４ｍｍｏｌ）、ＮＭＰ（６０ｍＬ）、および炭酸カリウム（６．６３ｇ、４８ｍｍｏｌ）を加えた。生じた混合物を激しく１００℃で２時間攪拌した。生じた混合物を、１／１（体積）の酢酸エチル／ヘキサン（５００ｍＬ）および水（５００ｍＬ）を用いて抽出した。有機層を分離し、水で数回洗浄し、その後、無水硫酸マグネシウムで乾燥させた。濃縮後、粘稠の油状物（８．３ｇ）が生成物として回収された。ＮＭＲにより、生成物は６−ヒドロキシヘキシル４’−（テトラヒドロ−２Ｈ−ピラン−２−イルオキシ）ビフェニル−４−カルボキシレートに一致する構造を有していたことが示された。
【０２１７】
ステップ３
２当量の上記ステップ２からの６−ヒドロキシヘキシル４’−（テトラヒドロ−２Ｈ−ピラン−２−イルオキシ）ビフェニル−４−カルボキシレートおよび１当量のドデカン二酸を、４−（トランス−４−ペンチルシクロヘキシル）フェニル４−ヒドロキシベンゾエートおよび４−（テトラヒドロ−２Ｈ−ピラン−２−イルオキシ）安息香酸の代わりに使用した以外は、実施例１のステップ２および３の手順に従った。白色固形物が生成物として回収された。ＮＭＲにより、生成物はビス（６−（４−（４−ヒドロキシフェニル）ベンゾイルオキシ）ヘキシル）ドデカンジオエートに一致する構造を有していたことが示された。
【０２１８】
ステップ４
上記ステップ３からのビス（６−（４−（４−ヒドロキシフェニル）ベンゾイルオキシ）ヘキシル）ドデカンジオエートおよび４−（６−（メタクリロイルオキシ）ヘキシルオキシ）安息香酸を、４−（トランス−４−ペンチルシクロヘキシル）フェニル４−ヒドロキシベンゾエートおよび４−（テトラヒドロ−２Ｈ−ピラン−２−イルオキシ）安息香酸の代わりに使用した以外は、実施例１のステップ２の手順に従った。生成物を、酢酸エチルヘキサン混合物を用いたシリカゲルフラッシュカラム分離を使用してさらに精製した。白色結晶が生成物として回収された。ＮＭＲにより、生成物は以下の構造によって表される１，１２−ビス（６−（４−（４−（４−（６−（メタクリロイルオキシ）ヘキシルオキシ）ベンゾイルオキシ）フェニル）ベンゾイルオキシ）ヘキシルオキシ）ドデシル−１，１２−ジオンに一致する構造を有していたことが示された。
【０２１９】
【化３３】
0005462871.tif 000063
（実施例１３）
２，２，３，３，４，４，５，５，６，６，７，７，８，８，９，９−ヘキサデカフルオロデカン二酸をドデカン二酸の代わりに使用した以外は、実施例１２の手順に従った。白色固形物が生成物として回収された。ＮＭＲにより、生成物は以下の構造によって表される１，１０−ビス（６−（４−（４−（４−（６−（メタクリロイルオキシ）ヘキシルオキシ）ベンゾイルオキシ）フェニル）ベンゾイルオキシ）ヘキシルオキシ）２，２，３，３，４，４，５，５，６，６，７，７，８，８，９，９−ヘキサデカフルオロデシル−１，１０−ジオンに一致する構造を有していたことが示された。
【０２２０】
【化３４】
0005462871.tif 000064
（実施例１４）
ステップ１
２．５当量の３−クロロ−１−プロパノールおよび１当量の４−ヒドロキシ安息香酸を、６−クロロ−１−ヘキサノールおよび４−（トランス−４−ペンチルシクロヘキシル）フェニル４−ヒドロキシベンゾエートの代わりに使用した以外は、実施例１のステップ４の手順に従った。生成物が油状物として回収された。ＮＭＲにより、生成物は３−ヒドロキシプロピル４−（３−ヒドロキシプロポキシ）ベンゾエートに一致する構造を有していたことが示された。
【０２２１】
ステップ２
２．５当量のコハク酸無水物および１当量のステップ１の生成物、３−ヒドロキシプロピル４−（３−ヒドロキシプロポキシ）ベンゾエートを、４−（トランス−４−ペンチルシクロヘキシル）フェニル４−（８−ヒドロキシオクチルオキシ）ベンゾエートおよびコハク酸無水物の代わりに使用した以外は、実施例８のステップ５の手順に従った。生成物が油状物として得られた。ＮＭＲにより、生成物は４−（３−（４−（３−（４−カルボキシブタノイルオキシ）プロポキシ）ベンゾイルオキシ）プロポキシ）−４−オキソブタン−１−オイック酸に一致する構造を有していたことが示された。
【０２２２】
ステップ３
上記ステップ２からの生成物をドデカン二酸の代わりに使用した以外は、実施例１２の手順に従った。生成物が油状物として回収された。ＮＭＲにより、生成物は以下の構造によって表される１−｛３−（４−（３−（４−（６−（４（４−（４−（６−メタクリロイルオキシヘキシルオキシ）ベンゾイルオキシ）フェニル）ベンゾイルオキシ）ヘキシルオキシ）−４−オキソブトイルオキシ）プロピルオキシ）ベンゾイルオキシ）プロピルオキシ｝−４−｛（６−（４（４−（４−（６−メタクリロイルオキシヘキシルオキシ）ベンゾイルオキシ）フェニル）ベンゾイルオキシ）ヘキシルオキシ）｝ブタン−１，４−ジオンに一致する構造を有していたことが示された。
【０２２３】
【化３５】
0005462871.tif 000065
（実施例１５）
ステップ１
４−（トランス−４−プロピルシクロヘキシル）フェノールを４−（トランス−４−ペンチルシクロヘキシル）フェノールの代わりに使用した以外は、実施例１のステップ１、２および３の手順に従った。白色結晶が生成物として回収された。ＮＭＲにより、生成物は４−（トランス−４−プロピルシクロヘキシル）フェニル４−ヒドロキシベンゾエートに一致する構造を有していたことが示された。
【０２２４】
ステップ２
反応フラスコに、ステップ１の生成物、４−（トランス−４−プロピルシクロヘキシル）フェニル４−ヒドロキシベンゾエート（４．９８ｇ、１４．７ｍｍｏｌ）、ポリカプロラクトンジオール（２．６ｇ、４．９ｍｍｏｌ、Ｍｎ  ５３０、Ａｌｄｒｉｃｈカタログ番号１８９４０５）、トリフェニルホスフィン（ＰＰｈ３）（３．８６ｇ、１４．７ｍｍｏｌ）、ＴＨＦ（４０ｍＬ）およびアゾジカルボン酸ジイソプロピル（ＤＩＡＤ）（２．９８ｇ、１４．７ｍｍｏｌ）を加えた。生じた混合物を室温で２０時間攪拌した。濃縮後、酢酸エチルヘキサン混合物を用いたシリカゲルフラッシュカラム分離を使用して、生成物の主要な構成成分が回収された。白色固形物が生成物として回収された（３．２ｇ）。ＮＭＲにより、生成物は以下の構造式によって表される２，２’−ビス（６−（６−（４−（４−（トランス−４−プロピルシクロヘキシル）フェノキシカルボニル）フェノキシ）ヘキサノイルオキシ）−６−ヘキサノイルオキシ）ジエチルエーテルに一致する構造を有しており、それぞれのｎは２．２の平均分布を有することが示された。
【０２２５】
【化３６】
0005462871.tif 000066
（実施例１６）
２当量のε−カプロラクトンを６当量の代わりに使用した以外は、実施例４の手順に従った。ワックスが生成物として得られた。ＮＭＲにより、生成物は以下の構造式によって表される１−（６−（６−（６−（４−（トランス−４−ペンチルシクロヘキシル）フェノキシカルボニル）フェノキシ）ヘキシルオキシ）−６−オキソヘキシルオキシ）−６−オキソヘキシルオキシ）−２−メチルプロパ−２−エン−１−オンに一致する構造を有しており、ｎは２．１の平均分布を有することが示された。
【０２２６】
【化３７】
0005462871.tif 000067
（実施例１７）
ステップ１
ヒドロキノン（１１０ｇ、１．０ｍｏｌ）、ｐＴＳＡ（９．５ｇ、０．０５ｍｏｌ）、および１Ｌのジエチルエーテルの混合物を含有する反応フラスコに、ＤＨＰ（８４ｇ、１．０ｍｏｌ）を３０分間かけて、攪拌しながら窒素雰囲気下で加えた。窒素の気泡を通しながら終夜攪拌した後、溶液を、３００ｍＬの水中の２２．５ｇのＮａＯＨの、窒素をパージした溶液で２回抽出した（合計：１．１２ｍｏｌ）。合わせたＮａＯＨ水溶液を３００ｍＬのジエチルエーテルで抽出し、氷浴を用いて０℃まで冷却した。炭酸水素ナトリウム（５．０ｇ）を加え、攪拌した溶液を６４ｍＬの酢酸（１．１２ｍｏｌ）でゆっくりと酸性化した。生じた混合物を−１８℃で終夜保管し、その後、０℃まで温めた。沈殿した生成物を３００ｍＬの水で３回洗浄し、真空下で乾燥させた。収率は８４ｇ（４３％）であった。ＮＭＲにより、生成物は４−（テトラヒドロ−２Ｈ−ピラン−２−イルオキシ）フェノールに一致する構造を有していたことが示された。
【０２２７】
ステップ２
４−（６−（アクリロイルオキシ）ヘキシルオキシ）安息香酸およびステップ１の生成物、４−（テトラヒドロ−２Ｈ−ピラン−２−イルオキシ）フェノールを、４−（テトラヒドロ−２Ｈ−ピラン−２−イルオキシ）安息香酸および４−（トランス−４−ペンチルシクロヘキシル）フェノールの代わりに使用した以外は、実施例１のステップ２および３の手順に従った。生成物を、ヘキサン／酢酸エチル（７：３の体積比）で溶出させるカラムクロマトグラフィーによってさらに精製して、最終生成物が白色粉末の形態で得られた。ＮＭＲにより、回収された白色固形物は４−ヒドロキシフェニル４−（６−（アクリロイルオキシ）ヘキシルオキシ）ベンゾエートに一致する構造を有していたことが示された。
【０２２８】
ステップ３
４−（６−（テトラヒドロ−２Ｈ−ピラン−２−イルオキシ）ヘキシルオキシ）安息香酸およびステップ２の生成物、４−ヒドロキシフェニル４−（６−（アクリロイルオキシ）ヘキシルオキシ）ベンゾエートを、４−（テトラヒドロ−２Ｈ−ピラン−２−イルオキシ）安息香酸および４−（トランス−４−ペンチルシクロヘキシル）フェノールの代わりに使用した以外は、実施例１のステップ２および３の手順に従った。ＮＭＲにより、生成物は４−（４−（６−（アクリロイルオキシ）ヘキシルオキシ）ベンゾイルオキシ）フェニル４−（６−ヒドロキシヘキシルオキシ）ベンゾエートに一致する構造を有していたことが示された。
【０２２９】
ステップ４
５００ｍＬの一叉丸底フラスコ内の、４００ｍＬのＣＨ２Ｃｌ２中のε−カプロラクトン（６．０４ｇ、５２．９ｍｍｏｌ）およびステップ３からの生成物、４−（４−（６−（アクリロイルオキシ）ヘキシルオキシ）ベンゾイルオキシ）フェニル４−（６−ヒドロキシヘキシルオキシ）ベンゾエート（４．０ｇ、６．６ｍｍｏｌ）の溶液に、トリイソプロポキシアルミニウム（Ａｌ（ＯｉＰｒ）３）（０．４１ｇ、２．０ｍｍｏｌ）を加えた。反応を４８時間、室温、窒素保護下で攪拌した。生じた溶液を１ＮのＨＣｌ（１００ｍＬ、３回）、５重量パーセントのＮａＯＨ水溶液（１００ｍＬ、１回）、および飽和ブライン（１００ｍＬ、３回）で洗浄した。適切な量のエタノールを加えて、形成された乳濁液を破壊した。生じた混合物を無水硫酸マグネシウムで乾燥させ、シリカゲルプラグカラムを通してフラッシュし、溶媒を除去して、９．６ｇの蝋様固形物（９５．６％）が生成物として得られた。ＮＭＲにより、生成物は以下の構造式によって表される１−（６−（６−（６−（６−（６−（６−（６−（６−（６−（４−（４−（４−（６−アクリロイルオキシヘキシルオキシ）ベンゾイルオキシ）フェニルオキシカルボニル）フェノキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキサノールに一致する構造を有しており、ｎは８の平均分布を有することが示された。
【０２３０】
【化３８】
0005462871.tif 000068
（実施例１８）
ステップ２で４−（トランス−４−プロピルシクロヘキシル）フェノールを４−（トランス−４−ペンチルシクロヘキシル）フェノールの代わりに使用し、ステップ５で４当量の１，３−ジオキサン−２−オンをε−カプロラクトンの代わりに使用した以外は、実施例１の手順に従った。ＮＭＲにより、生成物は以下の構造式によって表される１−（３−（３−（３−（３−（６−（４−（トランス−４−プロピルシクロヘキシル）フェノキシカルボニル）フェノキシ）ヘキシルオキシ）−３−カルボニルオキシプロピルオキシ）−３−カルボニルオキシプロピルオキシ）−３−カルボニルオキシプロピルオキシ）−３−カルボニルオキシプロピルオキシ）−２−メチルプロパ−２−エン−１−オンに一致する構造を有しており、ｎは３．５の平均分布を有することが示された。
【０２３１】
【化３９】
0005462871.tif 000069
（実施例１９）
ステップ１
４−（８−アクリルオキシオクトキシ）安息香酸および４−（トランス−４−（６−ヒドロキシヘキシルオキシ）シクロヘキシル）フェノールを、４−（テトラヒドロ−２Ｈ−ピラン−２−イルオキシ）安息香酸および４−（トランス−４−ペンチルシクロヘキシル）フェノールの代わりに使用した以外は、実施例１のステップ２の手順に従った。生成物をカラム分離によってさらに精製した。ＮＭＲにより、生成物は４−（トランス−４−（６−ヒドロキシヘキシルオキシ）シクロヘキシル）フェニル４−（６−（アクリロイルオキシ）ヘキシルオキシ）ベンゾエートに一致する構造を有していたことが示された。
【０２３２】
ステップ２
上記ステップ１からの生成物、４−（トランス−４−（６−ヒドロキシヘキシルオキシ）シクロヘキシル）フェニル４−（６−（アクリロイルオキシ）ヘキシルオキシ）ベンゾエート、３当量のε−カプロラクトンおよび塩化ペンタノイルを、４−（トランス−４−ペンチルシクロヘキシル）フェニル４−（６−ヒドロキシヘキシルオキシ）ベンゾエート、６当量のε−カプロラクトンおよび塩化メタクリロイルの代わりに使用した以外は、実施例１のステップ５の手順に従った。ＮＭＲにより、生成物は以下の構造式によって表される１−（６−（６−（６−（６−（６−（６−（トランス−４−（４−（４−（６−アクリロイルオキシヘキシルオキシ）ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）ペンタン−１−オンに一致する構造を有しており、ｎは５．０の平均分布を有することが示された。
【０２３３】
【化４０】
0005462871.tif 000070
（実施例２０）
ステップ２で、４当量のε−カプロラクトンを３当量の代わりに使用し、０．５当量の二塩化スクシニルを塩化ペンタノイルの代わりに使用した以外は、実施例１９の手順に従った。ＮＭＲにより、生成物は以下の構造式によって表される１，４−ビス−｛（６−（６−（６−（６−（６−（６−（トランス−４−（４−（６−アクリロイルオキシヘキシルオキシ）ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ｝ブタン−１，４−ジオンに一致する構造を有しており、ｍ＋ｎは９．７の平均分布を有することが示された。
【０２３４】
【化４１】
0005462871.tif 000071
（実施例２１）
４−（６−アクリロイルオキシヘキシルオキシ）安息香酸を４−（ヘキシルオキシ）安息香酸の代わりに使用し、ビフェニル−４，４’−ジオールを１，４−ジヒドロキノンの代わりに使用し、１０当量のε−カプロラクトンを３当量のε−カプロラクトンの代わりに使用し、０．５当量の二塩化スクシニルを塩化ペンタノイルの代わりに使用した以外は、実施例３の手順に従った。ＮＭＲにより、生成物は以下の構造式によって表される１，４−ビス｛（６−（６−（６−（６−（６−（４−（４−（４−（４−（６−アクリロイルオキシヘキシルオキシ）ベンゾイルオキシ）フェニル）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ｝ブタン−１，４−ジオンに一致する構造を有しており、ｍ＋ｎは７．２の平均分布を有することが示された。
【０２３５】
【化４２】
0005462871.tif 000072
（実施例２２）
ステップ１
１０ｍＬのＴＨＦ中のＤＨＰ（１３．９ｇ、１６５ｍｍｏｌ）の溶液を、無水ＴＨＦ（１００ｍＬ）中の１，１２−ドデカンジオール（５０．０ｇ、２４７ｍｍｏｌ）および触媒量のＰＰＴＳの溶液を含有する反応フラスコに加えた。反応混合物をＮ２下、室温で２４時間攪拌し、その後、炭酸水素ナトリウム飽和水中に注いだ。有機層を分離した。水層を酢酸エチルで抽出した。合わせた有機溶液を無水硫酸マグネシウムで乾燥させ、濃縮し、フラッシュクロマトグラフィーで精製して、２４．８ｇの生成物が得られた。
【０２３６】
ステップ２
メチル４−ヒドロキシベンゾエート（８．７ｇ、５７ｍｍｏｌ）、トリフェニルホスフィン（１５．０ｇ、５７ｍｍｏｌ）およびＴＨＦ（６０ｍＬ）の混合物を含有する反応フラスコに、アゾジカルボン酸ジイソプロピル（１１．５ｇ、５７ｍｍｏｌ）、上記ステップ１の生成物（１３．６ｇ、２５ｍｍｏｌ）およびＴＨＦ（１０ｍＬ）の溶液を滴下した。混合物を室温で終夜攪拌した。生じた沈殿物を濾取し、濾液を濃縮した。生じた残渣をフラッシュクロマトグラフィーによって精製して、１８．９ｇの生成物が得られた。ＮＭＲにより、生成物はメチル４−（１２−（テトラヒドロ−２Ｈ−ピラン−２−イルオキシ）ドデシルオキシ）ベンゾエートに一致する構造を有していたことが示された。
【０２３７】
ステップ３
反応フラスコに、メタノール（１００ｍＬ）中の上記ステップ２の生成物、（１８．０ｇ、４３ｍｍｏｌ）および水酸化ナトリウム（２．５６ｇ、６４ｍｍｏｌ）の溶液を加え、これを４時間還流した。生じた混合物を２ＮのＨＣｌで酸性化し、その後、ジクロロメタンで抽出し、ブラインおよび水で洗浄した。溶媒を除去して、１８ｇの生成物が得られ、これはさらに精製しなかった。ＮＭＲにより、生成物は４−（１２−（テトラヒドロ（ｔｅｔｒａｈｙｄｏ）−２Ｈ−ピラン−２−イルオキシ）ドデカニルオキシ）安息香酸に一致する構造を有していたことが示された。
【０２３８】
ステップ４
反応フラスコに、ＴＨＦ（４０ｍＬ）中の上記ステップ３からの生成物（７．５ｇ、１８ｍｍｏｌ）、３−メチルヒドロキノン（１．１２ｇ、１１ｍｍｏｌ）、ＤＣＣ（４．０ｇ、１８ｍｍｏｌ）およびＤＭＡＰ（１．０ｇ、８ｍｍｏｌ）を加え、室温で２４時間攪拌した。生じた固形物を濾取し、濾液を濃縮した。その後、粗生成物をフラッシュクロマトグラフィー（ヘキサン／酢酸エチル、２０：１の体積比）で精製して、５．２ｇの生成物が得られた。ＮＭＲにより、生成物は以下の構造によって表される２，５−ビス（４−（１２−テトラヒドロ−２Ｈ−ピラン−２−イルオキシドデシルオキシ）ベンゾイルオキシ）トルエンに一致する構造を有していたことが示された。
【０２３９】
【化４３】
0005462871.tif 000073
（実施例２３）
ステップ１
１，１２−ドデカンジオールを６−クロロ−６−ヘキサン−１−オールの代わりに使用した以外は、実施例２２のステップ１の手順に従った。ＮＭＲにより、生成物は２−（６−クロロヘキシルオキシ）テトラヒドロ−２Ｈ−ピランに一致する構造を有していたことが示された。
【０２４０】
ステップ２
反応フラスコに、上記ステップ１の生成物（６．４ｇ、２９ｍｍｏｌ）、トランス−４−（トランス−４−ヒドロキシシクロヘキシル）フェノール（５ｇ、２６ｍｍｏｌ）、Ｋ２ＣＯ３（１２ｇ、８７ｍｍｏｌ）およびＮＭＰ（２０ｍＬ）を加えた。生じた混合物を終夜還流した。冷却後、混合物を水中に注ぎ、ヘキサン／酢酸エチル（１：１の体積比）で抽出し、その後、フラッシュクロマトグラフィーで精製して、８．５ｇの生成物が得られた。ＮＭＲにより、生成物はトランス−４−（４−（６−（テトラヒドロ−２Ｈ−ピラン−２−イルオキシ）ヘキシルオキシ）フェニル）シクロヘキサノールに一致する構造を有していたことが示された。
【０２４１】
ステップ３
１２−ヒドロキシラウリン酸を１，１２−ドデカンジオールの代わりに使用した以外は、実施例２２のステップ１の手順に従った。ＮＭＲにより、生成物は１２−（テトラヒドロ−２Ｈ−ピラン−２−イルオキシ）ドデカン酸に一致する構造を有していたことが示された。
【０２４２】
ステップ４
上記ステップ２および３からの生成物を、３−メチルヒドロキノンおよび実施例２２のステップ３の生成物の代わりに使用した以外は、実施例２２のステップ４の手順に従った。ＮＭＲにより、生成物は以下の構造によって表される２−（６−（４−（トランス−４−（１２−（１−テトラヒドロ−２Ｈ−ピラン−２−イルオキシ）ドデカノイルオキシ）シクロヘキシル）フェノキシ）ヘキシルオキシ）テトラヒドロ−２Ｈ−ピランに一致する構造を有していたことが示された。
【０２４３】
【化４４】
0005462871.tif 000074
（実施例２４）
実施例２３のステップ３からの生成物である１２−（テトラヒドロ−２Ｈ−ピラン−２−イルオキシ）ドデカン酸および４−（トランス−４−ヒドロキシシクロヘキシル）フェノールを、４−（１２−（テトラヒドロ−２Ｈ−ピラン−２’−イルオキシ）ドデカニルオキシ）安息香酸および３−メチルヒドロキノンの代わりに使用した以外は、実施例２２のステップ４の手順に従った。ＮＭＲにより、生成物は以下の構造によって表される２−（６−（４−（トランス−４−（１２−（テトラヒドロ−２Ｈ−ピラン−２−イルオキシ）ドデカノイルオキシ）シクロヘキシル）フェノキシ）−１２−オキソドデカンオキシ）テトラヒドロ−２Ｈ−ピランに一致する構造を有していたことが示された。
【０２４４】
【化４５】
0005462871.tif 000075
（実施例２５）
４−（８−（テトラヒドロ−２Ｈ−ピラン−２−イルオキシ）オクチルオキシ）安息香酸およびビフェニル−４，４’−ジオールを、４−（１２−（テトラヒドロ−２Ｈ−ピラン−２−イルオキシ）ドデカニルオキシ）安息香酸および３−メチルヒドロキノンの代わりに使用した以外は、実施例２２のステップ４の手順に従った。ＮＭＲにより、生成物は以下の構造によって表される４，４’−ビス（４−（８−（テトラヒドロ−２Ｈ−ピラン−２−イルオキシ）オクチルオキシ）ベンゾイルオキシ）ビフェニルに一致する構造を有していたことが示された。
【０２４５】
【化４６】
0005462871.tif 000076
（実施例２６）
ステップ１
２，６−ジヒドロキシナフタレンおよび４−（８−ヒドロキシオクチルオキシ）安息香酸を、４−（１２−（テトラヒドロ−２Ｈ−ピラン−２−イルオキシ）ドデカニルオキシ）安息香酸および３−メチル−ヒドロキノンの代わりに使用した以外は、実施例２２のステップ４の手順に従った。ＮＭＲにより、生成物は２，６−ジ（８−ヒドロキシオクタニルオキシ（ｈｙｄｒｏｘｙｏｃｔａｎｌｏｘｙ））ベンゾイルオキシ）ナフタレンに一致する構造を有していたことが示された。
【０２４６】
ステップ２
上記ステップ１からの２，６−ジ（８−ヒドロキシオクタニルオキシ）ベンゾイルオキシ）ナフタレンおよび５．５当量のε−カプロラクトンを、４−（４−（６−（アクリロイルオキシ）ヘキシルオキシ）ベンゾイルオキシ）フェニル４−（６−ヒドロキシヘキシルオキシ）ベンゾエートおよび８当量のε−カプロラクトンの代わりに使用した以外は、実施例１７のステップ４の手順に従った。ＮＭＲにより、白色蝋様生成物は以下の構造式によって表される２，８−ジ｛４−（６−（６−（６−（６−（６−ヒドロキシヘキサノイルオキシ）ヘキサノイルオキシ）ヘキサノイルオキシ）ヘキサノイルオキシ）ヘキサノイルオキシ）ベンゾイルオキシ｝ナフタレンに一致する構造を有しており、ｍ＋ｎは５．０の平均分布を有することが示された。
【０２４７】
【化４７】
0005462871.tif 000077
（実施例２７）
３当量のε−カプロラクトンを５．５当量のε−カプロラクトンの代わりに使用した以外は、実施例２６の手順に従った。ＮＭＲにより、生成物は以下の構造式によって表される２，８−ジ｛４−（６−（６−（６−（６−（６−ヒドロキシヘキサノイルオキシ）ヘキサノイルオキシ）ヘキサノイルオキシ）ヘキサノイルオキシ）ベンゾイルオキシ｝ナフタレンに一致する構造を有しており、ｍ＋ｎは３の平均分布を有することが示された。
【０２４８】
【化４８】
0005462871.tif 000078
（実施例２８）
実施例２６のステップ１の生成物、２，６−ジ−（８−ヒドロキシオクチルオキシ）ベンゾイル）オキシ）ナフタレン、および５．５当量のε−カプロラクトンを、４−（トランス−４−ペンチルシクロヘキシル）フェニル４−（６−ヒドロキシヘキシルオキシ）ベンゾエートおよび６当量のε−カプロラクトンの代わりに使用した以外は、実施例１のステップ５の手順に従った。ＮＭＲにより、生成物は以下の構造式によって表される２，８−ジ｛４−（６−（６−（６−（６−（６−（メタクリロイルオキシ）ヘキサノイルオキシ）ヘキサノイルオキシ）ヘキサノイルオキシ）ヘキサノイルオキシ）ヘキサノイルオキシ）ベンゾイルオキシ｝ナフタレンに一致する構造を有しており、ｍ＋ｎは５の平均分布を有することが示された。
【０２４９】
【化４９】
0005462871.tif 000079
（実施例２９）
３当量の塩化メタクリロイルを塩化ペンタノイルの代わりに使用した以外は、実施例１９の手順に従った。ＮＭＲにより、生成物は以下の構造式によって表される１−（６−（６−（６−（６−（トランス−４−（４−（４−（６−メタクリロイルオキシヘキシルオキシ）−ベンゾイルオキシ）フェニル）シクロヘキシルオキシ）ヘキシルオキシ）−６−オキソヘキシルオキシ）−６−オキソヘキシルオキシ）−６−オキソヘキシルオキシ）−２−メチルプロパ−２−エン−１−オンに一致する構造を有しており、ｎは３．５の平均分布を有することが示された。
【０２５０】
【化５０】
0005462871.tif 000080
（実施例３０）
３当量の塩化メタクリロイルを０．５当量の二塩化スクシノイルの代わりに使用した以外は、実施例２１の手順に従った。ＮＭＲにより、生成物は以下の構造式によって表される１−（６−（６−（８−（４−（４−（４−（４−（６−メタクリロイルオキシヘキシルオキシ）ベンゾイルオキシ）フェニル）フェニルオキシ）オクチルオキシ）−６−オキソヘキシルオキシ）−６−オキソヘキシルオキシ）−２−メチルプロパ−２−エン−１−オンに一致する構造を有しており、ｎは２．１の平均分布を有することが示された。
【０２５１】
【化５１】
0005462871.tif 000081
（実施例３１）
実施例１７のステップ３の生成物、４−（４−（６−（アクリロイルオキシ）ヘキシルオキシ）ベンゾイルオキシ）フェニル４−（６−ヒドロキシヘキシルオキシ）ベンゾエート、および８当量のε−カプロラクトンを、４−（トランス−４−ペンチルシクロヘキシル）フェニル４−（６−ヒドロキシヘキシルオキシ）ベンゾエートおよび６当量のε−カプロラクトンの代わりに使用した以外は、実施例１のステップ５の手順に従った。ＮＭＲにより、生成物は以下の構造式によって表される１−（６−（６−（６−（６−（６−（６−（６−（６−（６−（６−（４−（４−（４−（６−アクリロイルオキシヘキシルオキシ）ベンゾイルオキシ）フェニルオキシカルボニル）フェニルオキシ）ヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−６−オキソヘキシルオキシ）−２−メチルプロパ−２−エン−１−オンに一致する構造を有しており、ｎは８の平均分布を有することが示された。
【０２５２】
【化５２】
0005462871.tif 000082
（実施例３２）
融点および液晶相転移温度の測定
実施例１〜３１のそれぞれの約０．１〜５ｍｇの試料を、ＶＷＲ  Ｖｉｓｔａ  Ｖｉｓｉｏｎ（商標）顕微鏡スライドに塗布した。ＦＩＳＨＥＲＦＩＮＥＳＴ（登録商標）プレミアムカバーガラスを試料に施用した。生じた顕微鏡スライドを、試料スポットが顕微鏡の光路中にあるように、ＯＬＹＭＰＵＳ（登録商標）ＢＸ５１偏光顕微鏡の試料ステージ上に取り付けたＩＮＳＴＥＣ（登録商標）ＨＣＳ３０２のホットステージ上に置いた。また、顕微鏡は、ホットステージ温度が制御されるようにＩＮＳＴＥＣ（登録商標）ＳＴＣ２００温度制御装置を備えており、相転移がコンピュータディスプレイから観察できるようにＤＩＡＧＮＯＳＴＩＣ  ＩＮＳＴＲＵＭＥＮＴＳ１１．２色モザイクカメラを備えていた。非液晶材料の融点および液晶材料の相転移温度は、２５℃から開始して、１℃／分の速度で加熱中の試料を観察することによって測定した。示さない限りは、融点および２５℃未満の相は決定しなかった。一部の例では、表２に示すように、冷却プロセス中の相転移温度を決定するために、試料を等方性の相に達するまで加熱し、その後、１℃／分で冷却した。液晶の相は、加熱および冷却プロセス中に現れたテクスチャーに従って決定した。Ｔｅｘｔｕｒｅｓ  ｏｆ  Ｌｉｑｕｉｄ  Ｃｒｙｓｔａｌｓ、Ｄｉｅｔｒｉｃｈ  ＤｅｍｕｓおよびＬｏｔｈａｒ  Ｒｉｃｈｔｅｒ、Ｖｅｒｌａｇ  Ｃｈｅｍｉｅ出版、ワインハイムおよびニューヨーク、１９７８年を使用して、表２に記載の様々な液晶相を同定した。
【０２５３】
【表２】
0005462871.tif 000083
以下の略記を表中で用いた：Ｓはスメクチック相を表し、Ｓｘはスメクチック未同定相を表し、ＳＡはスメクチックＡ相を表し、ＳＢはスメクチックＢ相を表し、ＳＣはスメクチックＣ相を表し、Ｎはネマチック相を表し、Ｉは等方性の相を表し、Ｋは結晶構造を表し、Ｇｌａｓｓは秩序構造を有さない非晶質状態を表す。すべての数字は、隣接する相の略記が起こった温度を℃で表すことに注意されたい。測定したそれぞれの相は／／によって隔て、これは、記載した次の温度または温度範囲まで相が及んでいたことを意味する。たとえば、２５Ｓｘ／／３７Ｉとは、スメクチック未同定相が２５℃から約３７℃まで存在し、ここで等方性の相が起こったことを示す。別段に指摘しない限りは、試料の相の観察は室温（２５℃）で開始し、次の相転移温度を報告した。
【図１】
0005462871.tif 000088
【図２Ａ】
0005462871.tif 000089
【図２Ｂ】
0005462871.tif 000090
【図３】
0005462871.tif 000091
【図４】
0005462871.tif 000092
【図５】
0005462871.tif 000093
【図６】
0005462871.tif 000094
【図７】
0005462871.tif 000095
【図８】
0005462871.tif 000096
【図９】
0005462871.tif 000097
【図１０】
0005462871.tif 000098
【図１１】
0005462871.tif 000099
【図１２】
0005462871.tif 000100
【図１３】
0005462871.tif 000101